(57)【要約】  同じ厚さの従前の単層または三層マイクロポーラス膜と比較して、改良された絶縁破壊および強度を含めた改良された特性を示し得る多層マイクロポーラス薄膜または膜が本明細書に記載されている。好ましい多層マイクロポーラス膜は、ミクロ層および１以上の積層バリアを含む。多層マイクロポーラス薄膜または膜のうちの１以上を含む電池セパレーターまたは電池も開示されている。本発明の電池および電池セパレーターは、従前の単層および三層マイクロポーラス膜を使用した電池および電池セパレーターよりも好ましくは安全でありかつ堅牢である。また、本明細書に記載されている多層マイクロポーラスセパレーター、膜または薄膜を作製する方法が本明細書に記載されている。
2019536213.tif 000002
【特許請求の範囲】
【請求項１】
複数の多孔質またはマイクロポーラスの高分子ミクロ層またはナノ層を含む少なくとも１つのマイクロポーラスセパレーター膜またはサブ膜を含む、リチウム電池用の電池セパレーターであって、個別のミクロ層またはナノ層のうち少なくとも１つが、隣接個別ミクロ層またはナノ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または異なるもしくは別個の重合体、分子量重合体、ホモ重合体、共重合体、ポリマーブレンド、添加剤、薬剤、材料、および／もしくはフィラーの組み合わせを含む、前記電池セパレーター。
【請求項２】
前記高分子ミクロ層またはナノ層の複数の前記のセパレーター膜またはサブ膜が、互いにまたはマイクロポーラス高分子膜に積層されている、請求項１に記載の電池セパレーター。
【請求項３】
前記高分子ミクロ層またはナノ層の前記セパレーター膜またはサブ膜のうち少なくとも１つが、少なくとも３つのミクロ層またはナノ層を有する、請求項１に記載の電池セパレーター。
【請求項４】
前記高分子ミクロ層またはナノ層の前記セパレーター膜またはサブ膜のうち少なくとも１つが、１以上のポリオレフィンでできている、請求項１に記載の電池セパレーター。
【請求項５】
前記高分子ミクロ層またはナノ層の前記セパレーター膜またはサブ膜のうちの少なくとも１つが、共押出された乾式プロセスポリオレフィンミクロ層またはナノ層でできている、請求項１に記載の電池セパレーター。
【請求項６】
前記高分子ミクロ層またはナノ層のうちの少なくとも２つの前記のセパレーター膜またはサブ膜を含む、請求項１に記載の電池セパレーター。
【請求項７】
前記高分子ミクロ層またはナノ層のうちの少なくとも３つの前記セパレーター膜またはサブ膜を含む、請求項１に記載の電池セパレーター。
【請求項８】
請求項１に記載の電池セパレーターを含むリチウム電池。
【請求項９】
改良されたセパレーター、膜またはベース薄膜であって、前記セパレーターが、別の高分子膜に積層または接着するように適合された１以上のマイクロポーラスの共押出ミクロ多層またはナノ多層高分子膜またはサブ膜を含む多層セパレーター、膜、またはベース薄膜であり、個別のミクロ層またはナノ層のうち少なくとも１つが、隣接個別ミクロ層またはナノ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または異なるもしくは別個の重合体、分子量重合体、ホモ重合体、共重合体、ポリマーブレンド、添加剤、薬剤、材料、および／もしくはフィラーの組み合わせを含む、前記の改良された電池セパレーター、膜またはベース薄膜。
【請求項１０】
別の高分子膜に積層または接着された１以上の共押出ミクロ多層膜を含む電池セパレーターまたはセパレーター膜であって、前記セパレーターまたはセパレーター膜が、特に、ある厚さにおいて、改良された強度、例えば、改良された穿刺強度を付与し得、また、改良されたシャットダウンおよび／または低減された裂け傾向を示し得、個別ミクロ層のうちの少なくとも１つが、隣接個別ミクロ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または、異なるもしくは別個の重合体、分子量重合体、ホモ重合体、共重合体、ポリマーブレンド、添加剤、薬剤、材料、および／もしくはフィラーの組み合わせを含む、前記電池セパレーターまたはセパレーター膜。
【請求項１１】
別の高分子膜に任意選択的に積層または接着された１以上の共押出ミクロ多層またはナノ多層膜を含む電池セパレーターまたはセパレーター膜であって、特に、ある厚さにおいて、改良された強度、改良された穿刺強度を示し得、かつ／または改良されたシャットダウンおよび／もしくは低減された裂け傾向を示し得、個別のミクロ層またはナノ層のうち少なくとも１つが、隣接個別ミクロ層またはナノ層と比較して、異なるまたは別個の重合体、分子量重合体、ホモ重合体、共重合体、および／またはポリマーブレンドを含むか、異なるもしくは別個の添加剤、薬剤、材料、および／もしくはフィラーを含むか、または異なるもしくは別個の重合体、分子量重合体、ホモ重合体、共重合体、ポリマーブレンド、添加剤、薬剤、材料、および／もしくはフィラーの組み合わせを含む、前記電池セパレーターまたはセパレーター膜。
【請求項１２】
請求項９に記載の電池セパレーターを含むリチウム電池。
【請求項１３】
請求項１０に記載の電池セパレーターを含むリチウム電池。
【請求項１４】
請求項１１に記載の電池セパレーターを含むリチウム電池。
【請求項１５】
請求項１に記載の電池セパレーターを含むリチウム二次電池。
【請求項１６】
請求項１に記載の電池セパレーターを含むリチウムイオン電池。
【請求項１７】
９以上の層を含む多層マイクロポーラス薄膜を含む改良された電池セパレーターであって、前記マイクロポーラス薄膜のうちの少なくとも３つの連続層が０．１〜５ミクロンの厚さを有する、前記電池セパレーター。
【請求項１８】
請求項１７に記載の電池セパレーターのうちの１以上を含む電池。
【請求項１９】
多層マイクロポーラス膜を含む改良された電池セパレーターを形成する方法であって：
少なくとも２つの層を共押出することと；
前記少なくとも２つの共押出層を少なくとも１つの他の層に積層して、前記多層マイクロポーラス膜を形成することと
を含む、前記方法。
【請求項２０】
請求項１９に記載の方法によって作製される電池セパレーター。
【請求項２１】
多層マイクロポーラス薄膜を含む電池セパレーターであって：
ＳＥＭを使用して前記薄膜のｚ方向に見たときに大部分が不連続の無定形領域を含んでいる、２以上の層を含む第一領域と；
ＳＥＭを使用して前記薄膜のｚ方向に見たときに２以上の層および０．８ミクロンの最大幅の無定形領域を含んでいる、少なくとも１つの層を含む第二領域と
を含む、前記電池セパレーター。
【請求項２２】
前記無定形領域の最大幅が、０．７ミクロンである、請求項２１に記載の電池セパレーター。
【請求項２３】
前記無定形領域の最大幅が、０．６ミクロンである、請求項２１に記載の電池セパレーター。
【請求項２４】
前記第一領域における前記無定形領域の５０％以上、６０％以上、７０％以上、８０％以上、または９０％以上が、不連続である、請求項２１に記載の電池セパレーター。
【請求項２５】
多層マイクロポーラス薄膜を含む電池セパレーターであって、
前記多層マイクロポーラス薄膜と同じ厚さ、Ｇｕｒｌｅｙおよび／または多孔率を有する三層マイクロポーラス薄膜のそれよりも高い平均絶縁破壊値（Ｖ）を有する多層マイクロポーラス薄膜を含む電池セパレーター。
【請求項２６】
前記多層マイクロポーラス薄膜と同じ厚さ、Ｇｕｒｌｅｙおよび／または多孔率を有する三層マイクロポーラス薄膜のそれよりも１〜３５％高い平均絶縁破壊値（Ｖ）を有する多層マイクロポーラス薄膜を含む、請求項２５に記載の電池セパレーター。
【請求項２７】
水銀圧入ポロシメトリーを使用して測定したとき、５ｍＬ／ｇ以下の、対数差分圧入のピーク水銀圧入値を示す多層マイクロポーラス薄膜を含む電池セパレーター。
【請求項２８】
５超のマクミラン数を有する多層マイクロポーラス薄膜を含む電池セパレーター。
【請求項２９】
１．６以上の屈曲度値を有する多層マイクロポーラス薄膜を含む電池セパレーター。
【請求項３０】
５０Ｎ未満のピン除去力を有する多層マイクロポーラス薄膜を含む電池セパレーター。
【請求項３１】
２以上の層を含む第一領域と；
前記第一領域の第一面上にある２以上の層を含む第二領域と；
前記第一領域の、前記第一面と反対の面上にある２以上の層を含む第三領域と
を含む多層マイクロポーラス薄膜を含む電池セパレーターであって、
前記第一、第二または第三領域のうちの少なくとも１つが、ＰＥを含み、ＤＳＣによって測定したときに、三層マイクロポーラス薄膜のＰＥ含有層よりも低い結晶化度を有しており、前記三層マイクロポーラス薄膜が、前記多層マイクロポーラス薄膜と同じ厚さを有している、前記電池セパレーター。
【請求項３２】
それぞれ少なくとも２つのミクロ層を含む少なくとも２つの領域またはサブ層を含む多層マイクロポーラス薄膜を含み、３８０Ｎ超の混合侵入（Ｎ）値を有する、電池セパレーター。
【請求項３３】
領域を含む多層マイクロポーラス薄膜を含む電池セパレーターであって、２以上の層と、前記層のうちの１以上にポリエチレンとを含み、この領域が本明細書に記載されている機械学習試験によって試験されるとき、以下：
ＷＴｘ'≧−４またはＷＴｘ'≧−２．６５４
が満たされる、前記電池セパレーター。
【請求項３４】
ＷＴｘ'≧１．３またはＷＴｘ'≧２
が満たされる、請求項３３に記載の電池セパレーター。
【請求項３５】
領域を含む多層マイクロポーラス薄膜を含む電池セパレーターであって、２以上の層と、前記層のうちの１以上にポリプロピレンとを含み、この領域が本明細書に記載されている機械学習試験によって試験されるとき、以下：
ＷＴｘ'≧−５またはＷＴｘ'≧−３
が満たされる、前記電池セパレーター。
【請求項３６】
以下：
ＷＴｘ'≧０またはＷＴｘ'≧３
が満たされる、請求項３５に記載の電池セパレーター。
【請求項３７】
多層マイクロポーラス薄膜と同じ厚さ、Ｇｕｒｌｅｙ、および／または多孔率を有する三層マイクロポーラス薄膜よりも絶縁破壊に関してより低い標準偏差値を有するマイクロポーラス多層薄膜を含む電池セパレーター。
【請求項３８】
それぞれ少なくとも２つのミクロ層を含む少なくとも２つの領域またはサブ層を有する少なくとも１つの多層マイクロポーラス膜または薄膜を有する電池セパレーターであって、前記多層膜が、以下のうちの少なくとも１つを有するまたは示す：
（ａ）３８０Ｎ超の混合侵入（Ｎ）値；
（ｂ）６００Ｎ超の混合侵入（Ｎ）値；
（ｃ）１．８以上の屈曲度；
（ｄ）前記多層マイクロポーラス薄膜と同じ厚さ、Ｇｕｒｌｅｙ、および／または多孔率を有する三層マイクロポーラス薄膜のそれよりも１〜３５％高い平均絶縁破壊値（Ｖ）；
（ｅ）多層マイクロポーラス膜と同じ厚さ、Ｇｕｒｌｅｙ、および／または多孔率を有する三層マイクロポーラス膜または薄膜のそれよりも３〜２０％高い最小絶縁破壊値（Ｖ）；
（ｆ）多層マイクロポーラス膜と同じ厚さ、Ｇｕｒｌｅｙ、および／または多孔率を有する三層マイクロポーラス膜または薄膜のそれよりも１０〜６０％低い、絶縁破壊の標準偏差値を有する；
（ｇ）釘刺試験を通過する；
（ｈ）ＰＯ、ＰＰおよび／またはＰＥならびにエラストマーを含む少なくとも１つのミクロ層を有する；
（ｉ）シロキサンを含む少なくとも１つのミクロ層を有する；
（ｊ）ＰＰおよびエラストマーを含む少なくとも１つのミクロ層を有する；
（ｋ）ＰＰおよび共重合体を含む少なくとも１つのミクロ層を有する共重合体（Ｉ）を含む少なくとも１つのミクロ層を有する；
（ｍ）異なる樹脂または樹脂ブレンドを含む少なくとも２つのミクロ層を有する；
（ｎ）前記領域のうちの１つが、前記ミクロ層のうちの１以上においてポリプロピレンを含むとき、この領域が、本明細書に記載されている機械学習試験に従って試験されるとき、
ＷＴｘ'≧−５またはＷＴｘ'≧−３；
が満たされる
（ｏ）前記領域のうちの１つが、前記ミクロ層のうちの１以上においてポリプロピレンを含むとき、この領域が、本明細書に記載されている機械学習試験に従って試験されるとき、
ＷＴｘ'≧０またはＷＴｘ'≧３；
が満たされる
（ｐ）前記領域のうちの１つが、前記ミクロ層のうちの１以上においてポリエチレンを含むとき、この領域が、本明細書に記載されている機械学習試験に従って試験されるとき、
ＷＴｘ'≧−４またはＷＴｘ'≧−２．６５４；
が満たされる
（ｑ）前記領域のうちの１つが、前記ミクロ層のうちの１以上においてポリエチレンを含むとき、この領域が、本明細書に記載されている機械学習試験に従って試験されるとき、
ＷＴｘ'≧１．３またはＷＴｘ'≧２；
が満たされる
（ｒ）前記領域のうちの１つが、前記ミクロ層のうちの１以上においてポリエチレンを含むとき、この領域が、本明細書に記載されている機械学習試験に従って試験されるとき、
ＷＴｘ'≧−４またはＷＴｘ'≧−２；
が満たされる
（ｓ）前記領域のうちの１つが、前記ミクロ層のうちの１以上においてポリエチレンを含むとき、この領域が、本明細書に記載されている機械学習試験に従って試験されるとき、
ＷＴｘ'≧２またはＷＴｘ'≧４；
が満たされる
（ｔ）前記領域のうちの１つが、ＰＥを含み、ＤＳＣによって測定されるとき、前記多層マイクロポーラス薄膜と同じ厚さ、Ｇｕｒｌｅｙ、および／または多孔率を有する三層マイクロポーラス膜または薄膜のＰＥ含有層のそれよりも１〜２０％低い結晶化度を有する；
（ｕ）前記マイクロポーラス多層膜または薄膜が３０〜１００のミクロ層またはそれより多くを有する；
（ｖ）前記ミクロ層のうちの少なくとも１つがステアリン酸リチウムを含む；
（ｗ）前記多層マイクロポーラス薄膜が、低減されたＭＤまたはＴＤ裂度を示す；
（ｘ）前記ミクロ層のうちの少なくとも１つがＰＥビーズを含む；
（ｙ）５０Ｎ未満のピン除去を有する；
（ｚ）ピンとの低減された接触を示す；
（ａａ）低減されたＭＤまたはＴＤ裂度を有する；
（ｂｂ）横方向（ＴＤ）延伸、カレンダリング、および細孔充填のうちの少なくとも１つのための前駆体であってよい
前記電池セパレーター。
【発明の詳細な説明】
【技術分野】
【０００１】
優先権主張
この出願は、２０１７年５月１８日に出願された米国仮特許出願第６２／５０８，３６０号および２０１６年１１月１１日に出願された米国仮特許出願第６２／４２０，７８１号の両方の、米国特許法第１１９条（ｅ）（１）下の利益および優先権を主張する。これらの仮特許出願は、それぞれ、全体が参照により本明細書に組み込まれる。
【０００２】
少なくとも選択された実施形態によると、本出願、開示及び発明は、改良された特性を有する新規もしくは改良された膜、セパレーター膜、セパレーター、電池セパレーター、リチウム二次電池セパレーター、多層膜、多層セパレーター膜、多層セパレーター、多層電池セパレーター、多層リチウム二次電池セパレーター、および／もしくは多層電池セパレーター、新規もしくは改良された電池、コンデンサー、燃料電池、リチウム電池、リチウムイオン電池、リチウム二次電池、および／もしくはリチウムイオン二次電池、ならびに／あるいは、かかる膜、セパレーター膜、セパレーター、電池セパレーター、リチウム二次電池セパレーター、電池、コンデンサー、燃料電池、リチウム電池、リチウムイオン電池、リチウム二次電池、および／もしくはリチウムイオン二次電池、ならびに／またはこれを含むデバイス、車両もしくは製品を作製ならびに／または使用する方法に関する。少なくともある実施形態によると、本開示または発明は、新規もしくは改良された膜層、膜もしくはセパレーター膜、かかる膜を含む電池セパレーター、および／または関連方法に関する。少なくともある選択された実施形態によると、本開示または発明は、新規もしくは改良された多孔質重合体膜もしくはセパレーター膜、かかる膜を含む電池セパレーター、および／または関連方法に関する。少なくとも特定の実施形態によると、本開示または発明は、新規もしくは改良されたマイクロポーラスポリオレフィン膜もしくはセパレーター膜、ミクロ層膜、１以上のミクロ層もしくはナノ層膜を含む多層膜、かかる膜を含む電池セパレーター、および／または関連方法に関する。少なくともある特定の実施形態によると、本開示または発明は、１以上の新規または改良された外層および／または内層、ミクロ層膜、外層および内層を有する多層状マイクロポーラス膜またはセパレーター膜を有する、新規の、最適化された、または改良されたマイクロポーラス延伸重合体膜またはセパレーター膜に関し、かかる層またはサブ層のいくつかが、共押出によって作り出され、次いで一緒に積層されることにより、上記の新規の、最適化された、または改良された膜またはセパレーター膜を形成している。いくつかの実施形態において、ある層、ミクロ層またはナノ層は、ホモ重合体、共重合体、ブロック共重合体、エラストマー、および／またはポリマーブレンドを含んでいてよい。選択された実施形態において、少なくともある層、ミクロ層またはナノ層は、異なるまたは別個の重合体、ホモ重合体、共重合体、ブロック共重合体、エラストマー、および／またはポリマーブレンドを含んでいてよい。本開示または発明はまた、かかる膜、セパレーター膜、もしくはセパレーターを作製する、新規もしくは改良された方法、および／または、かかる膜、セパレーター膜もしくはセパレーターを、例えば、リチウム電池セパレーターとして使用する、新規もしくは改良された方法にも関する。少なくとも選択された実施形態によると、本出願または発明は、新規または改良された、多層および／もしくはミクロ層の多孔質もしくはマイクロポーラス膜、セパレーター膜、セパレーター、複合材、電気化学デバイス、および／または電池、ならびに／あるいは、かかる膜、セパレーター、複合材、デバイスおよび／または電池を作製および／または使用する方法を対象とする。少なくとも特定の選択された実施形態によると、本出願または発明は、新規または改良された、多層状であるセパレーター膜であって、多層構造の１以上の層が、複数の押出機を有する多層またはミクロ層共押出ダイにおいて製造される、上記セパレーター膜を対象とする。上記の新規または改良された膜、セパレーター膜、またはセパレーターは、改良されたシャットダウン、改良された強度、改良された絶縁破壊強さ、および／または低減された裂け傾向を好ましくは実証し得る。
【背景技術】
【０００３】
電池セパレーター膜としての使用のための、マイクロポーラスの二層または三層膜を作製する公知の方法は、２以上の単層前駆体を一緒に積層または接着すること、または共押出ダイを使用して１を超える膜層を同時に共押出することを含む。かかる方法は、例えば、米国特許第５，９５２，１２０号、米国特許第２０１４／００７９９８０号、米国特許第５，２２３，０３２号、米国特許第５，２４０，６５５号、および米国特許第２００５／０３１９４３号に記載されている。
【０００４】
上記の方法では、リチウムイオン充電式電池などのある特定の一次および／または二次電池などの用途における使用のための強度および／または性能特性のバランスを完全に最適化することができない。このことは、消費者がより薄くより強い電池セパレーターを望むに従って電池セパレーターの必要条件への要求がより厳しくなるときに特に当てはまる。例えば、３つの層の共押出によって形成されるマイクロポーラス三層膜は、低減された強度を有し得る。単層を積層することによって形成されるセパレーターもまた、増え続ける要求を最終的には満たし得ない。
【発明の概要】
【発明が解決しようとする課題】
【０００５】
ゆえに、改良された引張強度および改良された絶縁破壊強さなどの種々の改良を有する、新しいかつ改良された多層のマイクロポーラス膜、ベース薄膜、または電池セパレーターが必要とされている。
【課題を解決するための手段】
【０００６】
少なくとも選択された実施形態によると、本出願、開示及び発明は、上記の必要性、課題もしくは問題に対処することができ、かつ／あるいは、改良された特性を有する新規もしくは改良された膜、セパレーター膜、セパレーター、電池セパレーター、リチウム二次電池セパレーター、多層膜、多層セパレーター膜、多層セパレーター、多層電池セパレーター、多層リチウム二次電池セパレーター、および／もしくは多層電池セパレーター、新規もしくは改良された電池、コンデンサー、燃料電池、リチウム電池、リチウムイオン電池、リチウム二次電池、および／もしくはリチウムイオン二次電池、ならびに／あるいは、かかる膜、セパレーター膜、セパレーター、電池セパレーター、リチウム二次電池セパレーター、電池、コンデンサー、燃料電池、リチウム電池、リチウムイオン電池、リチウム二次電池、および／もしくはリチウムイオン二次電池、ならびに／またはこれを含むデバイス、車両もしくは製品を作製ならびに／または使用する方法を提供することができる。少なくともある実施形態によると、本開示または発明は、新規もしくは改良された膜層、膜もしくはセパレーター膜、かかる膜を含む電池セパレーター、および／または関連方法に関する。少なくともある選択された実施形態によると、本開示または発明は、新規もしくは改良された多孔質重合体膜もしくはセパレーター膜、かかる膜を含む電池セパレーター、および／または関連方法に関する。少なくとも特定の実施形態によると、本開示または発明は、新規もしくは改良されたマイクロポーラスポリオレフィン膜もしくはセパレーター膜、ミクロ層膜、１以上のミクロ層もしくはナノ層膜を含む多層膜、かかる膜を含む電池セパレーター、および／または関連方法に関する。少なくともある特定の実施形態によると、本開示または発明は、１以上の新規または改良された外層および／または内層、ミクロ層膜、外層および内層を有する多層状マイクロポーラス膜またはセパレーター膜を有する、新規の、最適化された、または改良されたマイクロポーラス延伸重合体膜またはセパレーター膜に関し、かかる層またはサブ層のいくつかが、共押出によって作り出され、次いで一緒に積層されることにより、上記の新規の、最適化された、または改良された膜またはセパレーター膜を形成している。いくつかの実施形態において、ある層、ミクロ層またはナノ層は、ホモ重合体、共重合体、ランダム共重合体、ＰＰおよび／またはＰＥ共重合体、ブロック共重合体、エラストマー、および／またはポリマーブレンドを含んでいてよい。選択された実施形態において、少なくともある層、ミクロ層またはナノ層は、異なるまたは別個の重合体、ホモ重合体、共重合体、ブロック共重合体、エラストマー、および／またはポリマーブレンドを含んでいてよい。本開示または発明はまた、かかる膜、セパレーター膜、もしくはセパレーターを作製する、新規もしくは改良された方法、および／または、かかる膜、セパレーター膜もしくはセパレーターを、例えば、リチウム電池セパレーターとして使用する、新規もしくは改良された方法にも関する。少なくとも選択された実施形態によると、本出願または発明は、新規または改良された、多層および／もしくはミクロ層の多孔質もしくはマイクロポーラス膜、セパレーター膜、セパレーター、複合材、電気化学デバイス、および／または電池、ならびに／あるいは、かかる膜、セパレーター、複合材、デバイスおよび／または電池を作製および／または使用する方法を対象とする。少なくとも特定の選択された実施形態によると、本出願または発明は、新規または改良された、多層状であるセパレーター膜であって、多層構造の１以上の層が、複数の押出機を有する多層またはミクロ層共押出ダイにおいて製造される、上記セパレーター膜を対象とする。上記の新規または改良された膜、セパレーター膜、またはセパレーターは、改良されたシャットダウン、改良された強度、改良された絶縁破壊強さ、および／または低減された裂け傾向を好ましくは実証し得る。
【０００７】
本明細書に記載されているマイクロポーラス多層電池セパレーターは、いくつかの実施形態において、従前の二層、三層、または多層電池セパレーターと比較して、改良された安全性、強度、および耐久性を示す。例えば、上記セパレーターは、増加した平均絶縁破壊（ＤＢ）、増加した最小ＤＢ、増加したシャットダウン速度、および増加した屈曲度を示し得、これらの全てが、より安全な電池セパレーターを示すものである。上記セパレーターはまた、より強く、より耐久性のある電池であることを示す増加した穿刺強度および増加した混合侵入値も示し得る。
【０００８】
本明細書に記載されているマイクロポーラス多層電池セパレーターのこれらの特性は、少なくとも部分的には、当該セパレーターが作製される方法の結果である。この方法は、いくつかの実施形態において、２以上のポリマー混合物を共押出して、第一の共押出二層、三層、または多層薄膜を形成することと、２以上の他のポリマー混合物を共押出して、第二の共押出二層、三層、または多層薄膜を形成することと、２以上のさらなるポリマー混合物を共押出して、第三の共押出二層、三層、または多層薄膜を形成することとを少なくとも含む。共押出は、共押出ダイを、当該ダイを供給する１以上の押出機（典型的には、二層、三層、または多層薄膜の層あたり１の押出機）と共に使用することを典型的には含む。第一、第二、および第三の二層、三層、または多層薄膜の各層を形成するのに使用されるポリマー混合物は、同じであっても異なっていてもよい。上記混合物は、１のポリマー、または１を超えるポリマー、例えば、ポリマーブレンドを含んでいればよい。また、３を超える、二層、三層、または多層薄膜が形成されてよい。第一、第二、および第三の二層、三層、または多層薄膜が形成された後、これらの薄膜は、これらの薄膜のうちの１つの対向する面に形成されている薄膜のうちの２つと一緒に積層されて、本明細書に記載されている、場合により好ましいマイクロポーラス電池セパレーターを形成する。
【０００９】
本明細書に記載されているマイクロポーラス多層電池セパレーターは、リチウム二次電池を含めたリチウムイオン電池において使用されて、改良された安全性および耐久性を有する電池を結果として生じさせることができる。
【００１０】
本明細書における電池セパレーターは、いくつかの異なる方法で記載され得る。
【００１１】
第一態様において、リチウム電池用の電池セパレーターが本明細書に記載されている。いくつかの実施形態において、上記電池セパレーターは、複数の多孔質またはマイクロポーラスの高分子ミクロ層またはナノ層を含む少なくとも１つのマイクロポーラスセパレーター膜またはサブ膜を含み、個別のミクロ層またはナノ層のうち少なくとも１つが、隣接個別ミクロ層またはナノ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、あるいは、異なるもしくは別個の重合体、分子量重合体、ホモ重合体、共重合体、エチレンおよび／もしくはプロピレンのランダム共重合体、ポリマーブレンド、添加剤、薬剤、材料、エラストマー、ＳＥＰＳ、ＳＥＢＳ、ＰＶＤＦ、ＥＶＯＨ、ＰＭＰ、フィラー、粒子、セラミック粒子、ビーズ、ファイバー、スカベンジャー、架橋剤、接着促進剤、表面改質剤の組み合わせ、ならびに／またはこれらの組み合わせを含む。いくつかの実施形態において、高分子ミクロ層またはナノ層の複数の上記のセパレーター膜またはサブ膜が、互いにまたはマイクロポーラス高分子膜に積層されている。いくつかの実施形態において、高分子ミクロ層またはナノ層の上記セパレーター膜またはサブ膜のうち少なくとも１つが、少なくとも３つのミクロ層またはナノ層を有する。場合により、高分子ミクロ層またはナノ層の上記セパレーター膜またはサブ膜のうちの少なくとも１つが、１以上のポリオレフィンからできている。場合により、高分子ミクロ層またはナノ層の上記セパレーター膜またはサブ膜のうちの少なくとも１つが、共押出された乾式プロセスポリオレフィンミクロ層またはナノ層からできている。いくつかの実施形態において、高分子ミクロ層またはナノ層のうちの少なくとも２つの上記のセパレーター膜またはサブ膜。いくつかの実施形態において、高分子ミクロ層またはナノ層のうちの少なくとも３つの上記セパレーター膜またはサブ膜。
【００１２】
別の態様において、直上に記載されている任意の電池セパレーターを含むリチウム電池が、本明細書において記載されている。
【００１３】
別の態様において、改良されたセパレーター、膜またはベース薄膜が、本明細書において記載されている。いくつかの実施形態において、上記セパレーターは、別の高分子膜に積層または接着するように適合された１以上のマイクロポーラスの共押出ミクロ多層またはナノ多層高分子膜またはサブ膜を含む多層セパレーター、膜、またはベース薄膜であり、個別のミクロ層またはナノ層のうち少なくとも１つが、隣接個別ミクロ層またはナノ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または、異なるもしくは別個の重合体、分子量重合体、ホモ重合体、共重合体、ポリマーブレンド、添加剤、薬剤、材料、および／もしくはフィラーの組み合わせを含む。
【００１４】
別の態様において、前述の段落に記載されている少なくとも１つの電池セパレーターを含む電池が、本明細書において記載されている。
【００１５】
１つの他の態様において、電池セパレーターまたはセパレーター膜が、本明細書において記載されている。いくつかの実施形態において、上記電池セパレーターまたはセパレーター膜は、別の高分子膜に積層または接着された１以上の共押出ミクロ多層膜を含み、上記セパレーターまたはセパレーター膜が、特に、ある厚さにおいて、改良された強度、例えば、改良された穿刺強度を付与し得、また、改良されたシャットダウンおよび／または低減された裂け傾向を示し得、個別ミクロ層のうちの少なくとも１つが、隣接個別ミクロ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または、異なるもしくは別個の重合体、分子量重合体、ホモ重合体、共重合体、ポリマーブレンド、添加剤、薬剤、材料、および／もしくはフィラーの組み合わせを含む。
【００１６】
別の態様において、前述の段落に記載されている少なくとも１つのセパレーターを含む電池、特にリチウムイオン電池が、本明細書において記載されている。
【００１７】
別の態様において、電池セパレーターまたはセパレーター膜が、本明細書において記載されている。電池セパレーターまたはセパレーター膜は、いくつかの実施形態において、別の高分子膜に任意選択的に積層または接着された１以上の共押出ミクロ多層またはナノ多層膜を含む。上記セパレーターまたはセパレーター膜は、ある厚さにおいて、改良された強度、改良された穿刺強度を示し得、かつ／または、改良されたシャットダウンおよび／もしくは低減された裂け傾向を示し得る。いくつかの実施形態において、個別のミクロ層またはナノ層のうち少なくとも１つが、隣接個別ミクロ層またはナノ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または、異なるもしくは別個の重合体、分子量重合体、ホモ重合体、共重合体、ポリマーブレンド、添加剤、薬剤、材料、および／もしくはフィラーの組み合わせを含む。
【００１８】
別の態様において、前述の段落に記載されている少なくとも１つのセパレーターを含む電池、特にリチウムイオン電池が、本明細書において記載されている。
【００１９】
別の態様において、多層マイクロポーラス薄膜を含む改良された電池セパレーターが、本明細書において記載されている。いくつかの実施形態において、多層マイクロポーラス薄膜は、９以上の層、１２以上の層、１５以上の層、１８以上の層、２１以上の層、２４以上の層、２７以上の層、３０以上の層を含む。いくつかの実施形態において、マイクロポーラス薄膜のうちの少なくとも３つの連続層が、０．１〜５ミクロン、０．１〜３ミクロン、０．１〜２．５ミクロン、または０．１〜２．０ミクロンの厚さを有する。いくつかの実施形態において、上記電池セパレーター自身が、１ミクロン〜３０ミクロン、２ミクロン〜２０ミクロン、３ミクロン〜１５ミクロン、または４ミクロン〜１０ミクロンの厚さを有する。いくつかの実施形態において、少なくとも３つの連続層は、それぞれ個別に、ポリオレフィンまたはポリオレフィンブレンドを含み、いくつかの実施形態において、これらの層は、それぞれが、ポリエチレンを含み、いくつかの実施形態において、それぞれが、ポリプロピレンを含む。
【００２０】
いくつかの場合において、少なくとも３つの連続層は、共押出層である。いくつかの実施形態において、これらの少なくとも３つの連続層は、少なくとも１つの他の層と共に積層されて、マイクロポーラス高分子薄膜を形成する。いくつかの実施形態において、この少なくとも１つの他の層はまた、少なくとも１つの他の層と一緒に共押出された、共押出層でもある。上記の電池セパレーターにおいて、上記少なくとも１つの他の層が、共押出層である。記載されている電池セパレーターは、いくつかの実施形態において、２９０ｇｆ以上、３００ｇｆ以上、または３１０ｇｆ以上の穿刺強度を有する。
【００２１】
別の態様において、前述の段落に記載されている電池セパレーターうちの１以上を含む、リチウムイオン電池を含めた電池、特に、リチウムイオン二次電池が、本明細書において記載されている。上記電池は、特に、電池セパレーターが２９０ｇｆ以上、３００ｇｆ以上、または３１０ｇｆ以上の穿刺強度を有する実施形態において、少なくともより耐久性がある。
【００２２】
なお別の態様において、マイクロポーラス多層電池セパレーターが、本明細書において記載されている。当該電池セパレーターは、２以上の層を含み、ＳＥＭを使用して薄膜のｚ方向に見たときに大部分が不連続の無定形領域を含んでいる、第一領域と；少なくとも１つの層を含む第二領域とを含む。いくつかの実施形態において、第一領域における無定形領域の５０％以上、６０％以上、７０％以上、８０％以上、または９０％以上が、不連続である。いくつかの実施形態において、第二領域は、２以上の層、好ましくは３以上の層と、０．８ミクロンの最大幅、０．７ミクロンの最大幅、または０．６ミクロンの最大幅を有する無定形領域とを含む。本明細書に記載されている実施形態のいくつかにおいて、第一および第二領域のうち少なくとも１つが、ポリオレフィンを含む１以上の層を含む。いくつかの実施形態において、第一領域が、ポリエチレンを含む少なくとも１つの層を含み、第二領域が、ポリプロピレンを含む少なくとも１つの層を含む。場合により、第一領域および第二領域のうちの少なくとも１つが、共押出二層、三層、または多層薄膜を含む。場合により、第一領域が、共押出二層、三層または多層薄膜を含む。場合により、第一領域および第二領域が、共押出二層、三層または多層薄膜を含む。場合により、マイクロポーラス多層電池セパレーターの第一領域、第二領域、および第三領域が、それぞれ、共押出二層、三層または多層薄膜を含む。場合により、マイクロポーラス多層電池セパレーターの第二および第三領域のうちの少なくとも１つが、共押出二層、三層または多層薄膜を含む。場合により、第二領域が、共押出二層、三層または多層薄膜を含む。場合により、第三領域が、共押出二層、三層または多層薄膜を含む。
【００２３】
別の態様において、前述の段落に記載されている少なくとも１つのセパレーターを含む電池、特にリチウムイオン電池が、本明細書において記載されている。
【００２４】
別の態様において、多層マイクロポーラス薄膜と同じ厚さ、Ｇｕｒｌｅｙ、および多孔率のうちの少なくとも１つを有する典型的な三層マイクロポーラス薄膜のそれよりも高い平均絶縁破壊（ＤＢ）値を有する多層マイクロポーラス薄膜を含む電池セパレーター。例えば、平均ＤＢ値は、１〜３５％高く、５〜３５％高く、１０〜３５％高く、１５〜３５％高く、または２０〜３５％高くてよい。いくつかの実施形態において、本明細書に記載されている電池セパレーターのマイクロポーラス多層薄膜のＤＢ最小値は、多層マイクロポーラス薄膜と同じ厚さ、Ｇｕｒｌｅｙ、および／または多孔率を有する典型的なまたは従来の三層マイクロポーラス薄膜のそれよりも高くてよい。例えば、上記ＤＢ最小値は、多層マイクロポーラス薄膜と同じ厚さ、Ｇｕｒｌｅｙ、および／または多孔率を有する三層マイクロポーラス薄膜のそれよりも３〜２０％高く、５〜１５％高く、または１０〜１５％高くてよい。場合により、多層マイクロポーラス薄膜は、９以上の層、１２以上の層、１５以上の層、１８以上の層、２１以上の層、２４以上の層、２７以上の層、または３０以上の層を含む。いくつかの実施形態において、かかる層のうち少なくとも１つが、ポリオレフィンまたはポリオレフィンブレンドを含む。ポリオレフィンブレンドは、ポリエチレンもしくはポリエチレンブレンドまたはポリプロピレンもしくはポリプロピレンブレンドであってよい。いくつかの他の実施形態において、本明細書における絶縁破壊値を有する多層マイクロポーラス薄膜は、２以上の層を含む第一領域と、少なくとも１つの層を含む第二領域とを含んでいてよい。第一領域は、ＳＥＭを使用して薄膜のｚ方向に見たときに、ポリプロピレンと、大部分が不連続の無定形領域とを含んでいてよい。いくつかの実施形態において、本明細書に記載されている絶縁破壊改善を有する、電池セパレーターの多層マイクロポーラス薄膜は、以下：（１）２以上の層を含む第一領域、少なくとも１つの層を含む第二領域、および少なくとも１つの層を含む第三領域を含んでいてよい。第一領域は、ＳＥＭを使用して薄膜のｚ方向（または厚さ方向）に見たときに、ポリプロピレンと、大部分が不連続の無定形領域とを含んでいてよい。
【００２５】
別の態様において、前述の段落に記載されている少なくとも１つのセパレーターを含む電池、特にリチウムイオン電池が、本明細書において記載されている。
【００２６】
本明細書における別の態様において、水銀圧入ポロシメトリーを使用して測定したときに、水銀に細孔を充填させるのに十分な圧力で、５ｍＬ／ｇ以下、４．５ｍＬ／ｇ以下、４ｍＬ／ｇ以下、または３．５ｍＬ／ｇ以下の対数差分圧入の水銀圧入値を示す多層マイクロポーラス薄膜を含む電池セパレーター。
別の態様において、前述の段落に記載されている少なくとも１つのセパレーターを含む電池、特にリチウムイオン電池が、本明細書に記載されている。
【００２７】
別の態様において、５超、５．５超、６超、６．５超、７超、８超、９超、または１０超のマクミラン数を有する多層マイクロポーラス薄膜を含む電池セパレーターが、本明細書において記載されている。
別の態様において、前述の段落に記載されている少なくとも１つのセパレーターを含む電池、特にリチウムイオン電池が、本明細書に記載されている。
【００２８】
本明細書における別の態様において、１．６以上、１．８以上、または２．０以上の屈曲度値を有する多層マイクロポーラス薄膜を含む電池セパレーターが、本明細書において記載されている。いくつかの実施形態において、本明細書における電池セパレーターは、マイクロポーラス電池セパレーターである。いくつかの実施形態において、上記電池セパレーターは、マイクロポーラス多層電池セパレーターである。
【００２９】
別の態様において、前述の段落に記載されている少なくとも１つのセパレーターを含む電池、特にリチウムイオン電池が、本明細書において記載されている。
【００３０】
別の態様において、５０ニュートン、４０ニュートン、３０ニュートン、２０ニュートン、１５ニュートン、または１０ニュートン未満のピン除去力を示す多層マイクロポーラス薄膜を含む電池セパレーター。
【００３１】
別の態様において、前述の段落に記載されている少なくとも１つの膜またはセパレーターを含む電池、特にリチウムイオン電池が、本明細書に記載されている。当該電池は、膜またはセパレーターが、乾式プロセスまたは乾式延伸プロセスポリオレフィン系膜、特に、吹出または気泡押出ＭＤ延伸またはＭＤ＋ＴＤ延伸膜であることが好ましい場合があるが、他の膜、例えば、スロットダイ押出または鋳造、湿式プロセス、ＢＮＢＯＰＰ、ＢＯＰＰ、粒子延伸、および／または同等の膜が使用されてよい。例えば、乾式プロセス多層ＰＯ膜が、ＢＮＢＯＰＰ膜に積層されてよい。
【００３２】
別の態様において、電池セパレーターが、本明細書において記載されている。電池セパレーターは、以下：（１）２以上の層を含む第一領域；（２）第一領域の第一面上にある２以上の層を含む第二領域；および（３）第一領域の第一面と反対の面上にある２以上の層を含む第三領域を含むマイクロポーラス多層薄膜を含み、第一、第二または第三領域のうちの少なくとも１つが、ＰＥを含み、ＤＳＣによって測定したときに、三層マイクロポーラス薄膜のＰＥ含有層よりも低い結晶化度を有しており、ここで、三層マイクロポーラス薄膜が、多層マイクロポーラス薄膜と同じ厚さを有している。例えば、結晶化度は、１〜２０％低く、１〜１５％低く、１〜１０％低く、または１〜５％低くてよい。
【００３３】
別の態様において、前述の段落に記載されている少なくとも１つのセパレーターを含む電池、特にリチウムイオン電池が、本明細書において記載されている。
【００３４】
別の態様において、３８０Ｎ超、４００Ｎ超、４５０Ｎ超、５００Ｎ超、５５０Ｎ超、６００Ｎ、６５０Ｎ超、または７００Ｎ超の混合侵入（Ｎ）値を有する多層マイクロポーラス薄膜を含む電池セパレーターが、本明細書において記載されている。
【００３５】
別の態様において、前述の段落に記載されている少なくとも１つのセパレーターを含む電池、特にリチウムイオン電池が、本明細書において記載されている。
【００３６】
別の態様において、電池セパレーターが、本明細書において記載されている。電池セパレーターは、いくつかの実施形態において２以下、いくつかの実施形態において、１．７以下、いくつかの実施形態において、１．６以下、いくつかの実施形態において、１．５以下、いくつかの実施形態において、１．４以下、いくつかの実施形態において、１．３以下、いくつかの実施形態において、１．２以下、いくつかの実施形態において、１．０以下の電気抵抗値を有するマイクロポーラス薄膜を含む。
【００３７】
別の態様において、前述の段落に記載されている少なくとも１つのセパレーターを含む電池、特にリチウムイオン電池が、本明細書において記載されている。
【００３８】
別の態様において、３８０Ｎ以上、４００Ｎ以上、４５０Ｎ以上、５００Ｎ以上、５５０Ｎ以上、６００Ｎ以上、６５０Ｎ以上、または７００Ｎ以上の混合侵入値を有する多層マイクロポーラス薄膜を含む電池セパレーターが記載されている。
【００３９】
別の態様において、前述の段落に記載されている少なくとも１つのセパレーターを含む電池、特にリチウムイオン電池が、本明細書において記載されている。
【００４０】
別の態様において、２．０以下、１．７以下、１．６以下、１．５以下、１．４以下、１．３以下、１．２以下、１．１以下、または１．０以下の電気抵抗を有する多層マイクロポーラス薄膜を含む電池セパレーターが記載されている。
【００４１】
別の態様において、前述の段落に記載されている少なくとも１つのセパレーターを含む電池、特にリチウムイオン電池が、本明細書において記載されている。
【００４２】
別の態様において、２以上の層またはミクロ層および当該層またはミクロ層のうちの１以上におけるポリエチレンを含む領域を含む多層マイクロポーラス薄膜を含む電池セパレーター。上記領域が、本明細書に記載されている機械学習試験に従って試験されるとき、以下のうちの少なくとも１つが満たされる：ＷＴｘ'≧−４、ＷＴｘ'≧−２．６５４、ＷＴｘ'≧１．３、およびＷＴｘ'≧２、ＷＴｘ'≧２が最も好ましい。
【００４３】
別の態様において、前述の段落に記載されている少なくとも１つのセパレーターを含む電池、特にリチウムイオン電池が、本明細書において記載されている。
【００４４】
別の態様において、２以上の層またはミクロ層および当該層またはミクロ層のうちの１以上におけるポリプロピレンを含む領域を含む多層マイクロポーラス薄膜を含む電池セパレーター。上記領域が、本明細書に記載されている機械学習試験に従って試験されるとき、以下のうちの少なくとも１つが満たされる：ＷＴｘ'≧−５、ＷＴｘ'≧−３、ＷＴｘ'≧０、ＷＴｘ'≧３、ＷＴｘ'≧３が最も好ましい。
【００４５】
別の態様において、前述の段落に記載されている少なくとも１つのセパレーターを含む電池、特にリチウムイオン電池が、本明細書において記載されている。
【００４６】
別の態様において、同じ厚さ、多孔率およびＧｕｒｌｅｙの典型的なセパレーターよりも良好である絶縁破壊均一性を有する多層膜またはマイクロポーラス薄膜を含む電池セパレーター。
【００４７】
別の態様において、前述の段落に記載されている少なくとも１つのセパレーターを含む電池、特にリチウムイオン電池が、本明細書において記載されている。
【００４８】
別の態様において、電池セパレーターが記載されている。電池セパレーターは、それぞれ少なくとも２つのミクロ層を含む少なくとも２つの領域またはサブ層を有する少なくとも１つの多層マイクロポーラス膜または薄膜を含み、上記多層膜が、以下のうちの少なくとも１つを有するまたは示す：（ａ）３８０Ｎ超の混合侵入（Ｎ）値；（ｂ）６００Ｎ超の混合侵入（Ｎ）値；（ｃ）１．８以上の屈曲度；（ｄ）多層マイクロポーラス薄膜と同じ厚さ、Ｇｕｒｌｅｙ、および／または多孔率を有する三層マイクロポーラス薄膜のそれよりも１〜３５％高い平均絶縁破壊値（Ｖ）；（ｅ）多層マイクロポーラス膜と同じ厚さ、Ｇｕｒｌｅｙ、および／または多孔率を有する三層マイクロポーラス膜または薄膜のそれよりも３〜２０％高い最小絶縁破壊値（Ｖ）；（ｆ）絶縁破壊均一性を有する；（ｇ）釘刺試験を通過する；（ｈ）ＰＯ、ＰＰおよび／またはＰＥならびにエラストマーを含む少なくとも１つのミクロ層を有する；（ｉ）シロキサンを含む少なくとも１つのミクロ層を有する；（ｊ）ＰＰおよびエラストマーを含む少なくとも１つのミクロ層を有する；（ｋ）共重合体を含む少なくとも１つのミクロ層を有する；（ｌ）ＰＰおよび共重合体を含む少なくとも１つのミクロ層を有する；（ｍ）異なる樹脂または樹脂ブレンドを含む少なくとも２つのミクロ層を有する；（ｎ）上記領域のうちの１つが、ミクロ層のうちの１以上においてポリプロピレンを含むとき、この領域が、本明細書に記載されている機械学習試験に従って試験されるとき、以下のうちの少なくとも１つが満たされる：ＷＴｘ'≧−５またはＷＴｘ'≧−３；（ｏ）上記領域のうちの１つが、ミクロ層のうちの１以上においてポリプロピレンを含むとき、この領域が、本明細書に記載されているＰＣＡとして知られている次元縮小技術に従って試験されるとき、以下のうちの少なくとも１つが満たされる：ＷＴｘ'≧０、およびＷＴｘ'≧３；（ｐ）上記領域のうちの１つが、ミクロ層のうちの１以上においてポリエチレンを含むとき、この領域が、本明細書に記載されている機械学習試験に従って試験されるとき、以下のうちの少なくとも１つが満たされる：ＷＴｘ'≧−４およびＷＴｘ'≧−２．６５４；（ｑ）上記領域のうちの１つが、ミクロ層のうちの１以上においてポリエチレンを含むとき、この領域が、本明細書に記載されている機械学習試験に従って試験されるとき、以下のうちの少なくとも１つが満たされる：ＷＴｘ'≧１．３、およびＷＴｘ'≧２；（ｒ）上記領域のうちの１つが、ＰＥを含み、また、多層マイクロポーラス薄膜と同じ厚さ、Ｇｕｒｌｅｙ、および／または多孔率を有する三層マイクロポーラス膜または薄膜のＰＥ含有層のそれよりも、ＤＳＣによって測定したときに、１〜２０％低い結晶化度を有する；（ｓ）マイクロポーラス多層膜または薄膜が、３０〜１００のミクロ層またはこれより多くの層を有する；（ｔ）ミクロ層のうちの少なくとも１つが、ステアリン酸リチウムを含む；（ｕ）多層マイクロポーラス薄膜が、低減されたＭＤまたはＴＤ裂度を示す；（ｖ）ミクロ層のうちの少なくとも１つが、ＰＥビーズを含む；（ｗ）５０Ｎ未満のピン除去を有する；（ｘ）ピンとの低減された接触を示す；（ｙ）低減されたＭ���またはＴＤ裂度を有する；（ｚ）横方向（ＴＤ）延伸、カレンダリング、および細孔充填のうちの少なくとも１つのための前駆体であってよい。いくつかの実施形態において、マイクロポーラス多層膜は、２６の選択肢のうち１以上、２以上、３以上、４以上、５以上、６以上、７以上、８以上、９以上、１０以上、１１以上、１２以上、１３以上、１４以上、１５以上、１６以上、１７以上、１８以上、１９以上、２０以上、２１以上、２２以上、２３以上、２４以上、２５以上、または２６を示す。上記セパレーターは、他の特性を含んでいてもよい。いくつかの実施形態において、上記電池セパレーターは、その１以上の表面において被覆されており、いくつかの実施形態においては、被覆されていない。いくつかの実施形態において、被膜は、セラミック被膜である。
【００４９】
別の態様において、前述の段落に記載されている少なくとも１つのセパレーターを含む電池、特にリチウムイオン電池が、本明細書において記載されている。
【００５０】
別の態様において、多層マイクロポーラス膜または薄膜を含む改良された電池セパレーターを形成する方法が、本明細書において記載されている。上記方法は、少なくとも２つの層を共押出する工程と、少なくとも２つの共押出層を、他の１層、または、いくつかの実施形態においては、他の２層に積層して、多層マイクロポーラス膜を形成する工程とを少なくとも含む。いくつかの実施形態において、少なくとも２、３、４、５、６、７、８、９、または１０の層が共押出される。いくつかの実施形態において、少なくとも１つの他の層、または少なくとも２つの他の層のうちの少なくとも１つが、共押出層である。いくつかの実施形態において、他の層のうちの少なくとも１つが、単押出された層である。少なくとも２つの共押出層が他の２層に積層されている実施形態において、場合により、他の２層のうちの一方が、少なくとも２つの共押出層の第一面に積層されており、他の２層のうちの第二の層が、少なくとも２つの共押出層の、第一面とは反対にある面に積層されている。他の２層のうちの少なくとも１つが、共押出層であってよい。いくつかの実施形態において、他の２層のうち両方が、共押出層である。いくつかの実施形態において、少なくとも２つの共押出層のうちの少なくとも１つ、および他の層が、ポリオレフィンまたはポリオレフィンブレンドを含む。例えば、これらが、ポリエチレンもしくはポリエチレンブレンドまたはポリプロピレンもしくはポリプロピレンブレンドを含んでいてよい。いくつかの実施形態において、少なくとも２つの共押出層のうちの少なくとも１つが、ポリエチレンを含み、他の層のうち少なくとも１つまたは両方が、ポリプロピレンまたはポリエチレンブレンドを含む。いくつかの実施形態において、少なくとも２つの共押出層のうちの少なくとも１つが、ポリエチレンを含み、他の層のうち少なくとも１つまたは両方が、ポリプロピレンまたはポリプロピレンブレンドを含む。いくつかの実施形態において、他の２層のそれぞれが、ポリエチレンまたはポリエチレンブレンドを含む。いくつかの実施形態において、他の２層のそれぞれが、ポリプロピレンまたはポリプロピレンブレンドを含む。いくつかの実施形態において、他の２層の一方または両方が、２以上、３以上、４以上、５以上、６以上、７以上、８以上、または９以上の他の層と共押出された、共押出層である。層が９つの他の層と共押出されているとき、共押出層の合計数は１０である。
別の態様において、前述の段落に記載されている方法によって作製された電池セパレーター。
【図面の簡単な説明】
【００５１】
【図１】図１は、例示的な本発明の積層された３層または三重の三層マイクロポーラス膜、三層／三層／三層（各三層につき９つの共押出ミクロ層を有し、各三層の各ＰＰまたはＰＥサブ層につき３つのミクロ層を有する）の、２，５００ｘの倍率における部分断面走査型電子顕微鏡写真（ＳＥＭ）である（少なくとも、各層の外側ＰＰ層がマイクロポーラスである）。
【図２】図２は、図１の複合積層膜の表面三層構成要素またはサブ膜のポリプロピレン表面サブ層（ＰＰの３つのミクロ層）の部分の、１５，０００ｘの倍率における部分断面走査型電子顕微鏡写真（ＳＥＭ）である（ＰＰサブ層が拡大されており、実際には、界面を識別することが困難である３つの共押出ＰＰミクロ層である）。
【図３】図３は、図１の３層膜のうち９つのミクロ層三層層のポリエチレンサブ層（ＰＥの３つのミクロ層）の、１５，０００ｘの倍率における部分断面走査型電子顕微鏡写真（ＳＥＭ）である（ＰＥサブ層が拡大されている）。
【図４】図４は、ＣＯＭ  ＥＸ１と比較して、例示的な本発明構造物のサイクル挙動が改良されていることを実証するグラフである。
【図５】図５は、ＣＯＭ  ＥＸ１と比較した、ある構造物の圧縮弾性結果を実証するグラフである。
【図６】図６は、ＣＯＭ  ＥＸ１と比較した、ある構造物のＭｉｘ  Ｐ侵入試験結果を実証するグラフである。
【図７】図７は、どのようにしてミクロ層が共押出プロセスにおいて層増加によってフィードブロックにおいて作り出され得るかの概略図である。
【図８】図８は、どのようにしてミクロ層が共押出プロセスにおいて層裂けによって作り出され得るかの概略図である。
【図９】図９は、例示的な本発明の３つの層または三層（一緒に積層された３つの三重ミクロ層サブ層を有する合計９つのミクロ層）ＰＰ／ＰＥ／ＰＰマイクロポーラス膜の、５，０００ｘの倍率における断面走査型電子顕微鏡写真（ＳＥＭ）である（少なくとも、外側ＰＰサブ層がマイクロポーラスである）。
【図１０】図１０は、図９の９ミクロ層の層、３層の膜のポリプロピレン表面サブ層（表面ＰＰミクロ層）の表面の、３，０００ｘの倍率における表面走査型電子顕微鏡写真（ＳＥＭ）である。この９ミクロ層の膜は、例えば図１に示されているように３層（９サブ層、２７ミクロ層）の膜のうちの１つの層として使用することができた。
【図１１】図１１は、図９の９ミクロ層の層、３層の膜のポリプロピレン表面サブ層（表面ＰＰミクロ層）の表面の部分の、１０，０００ｘの倍率における表面走査型電子顕微鏡写真（ＳＥＭ）である。
【図１２】図１２は、図９の９ミクロ層の層、３層の膜のポリプロピレン表面サブ層（表面ＰＰミクロ層）の表面の部分の、３０，０００ｘの倍率における表面走査型電子顕微鏡写真（ＳＥＭ）である。
【図１３】図１３は、隣接共押出ミクロ層の界面（界面ゾーン）をより明確に示す、ミクロ層ＰＯ１とは異なる樹脂または樹脂ブレンドからなるミクロ層ＰＯ２を有する、例としての本発明の３つの「ミクロ層」共押出サブ層（ＰＯ１／ＰＯ２／ＰＯ１）マイクロポーラス膜の、５，０００ｘの倍率における断面走査型電子顕微鏡写真（ＳＥＭ）である（少なくとも、外側のＰＯ１ミクロ層がマイクロポーラスである）。隣接サブ層間の複数の共押出ミクロ層界面及び積層界面が、本発明多層構造の固有の特徴、特性および／または性能を付与するとされている。図１３の例のサブ層は、外側の２層とは異なるＰＰ樹脂の中央ＰＰ層を有する３つのＰＰ層でできており、中央ＰＰ層のより低い粘度に起因してより厚い前駆体によってなされなければならなかった（典型的には、ミクロ層が、それぞれ、４ｕｍ未満、好ましくは３ｕｍ未満、より好ましくは２ｕｍ未満であった）。
【図１４】図１４は、図１３のＳＥＭの部分のマークアップであり、赤および緑の横線で界面ゾーンを示している。
【図１５】図１５は、図１３の拡大バージョンであり、固有の細孔構造および膜構造を示している。
【図１６】図１６は、本発明の少なくとも１つの実施形態による例示的な１２ｕｍの三層の概略表示である（一緒に積層されたＰＰ／ＰＥ／ＰＰサブ層またはミクロ層、サブ層は、それぞれが異なり、頂部ＰＰサブ層は、３つの共押出ＰＰミクロ層を有し、中央ＰＥサブ層は、互いに同じであっても異なっていてもよい３つのＰＥミクロ層を有し、底部ＰＰサブ層は、２つのＰＰブレンドミクロ層および１つのＰＰミクロ層を有する）。図１６は、多数の異なる実施形態が、１つの、９ミクロ層の膜において可能であること、ならびに、サブ層および個別ミクロ層の変化が可能であり、場合によっては望ましいことを示している。例えば、最外ＰＰミクロ層においていくらかのＰＰを添加して、接着、湿潤性、積層接着強度、および／または同類のものを増大させなければならないことがある。
【図１７】図１７は、本発明の例示的な３、９、１８、または２１ミクロ層の実施形態または実施例の概略表示である（青色はＰＰミクロ層を表し、黄色はＰＥミクロ層を表し、番号が付された黒色の線は、界面を示す）。図１７は、多数の異なる実施形態が可能であること、ならびに、ＰＰまたはＰＥサブ層の使用の変化が可能であり、場合によっては望ましいことを示している。例えば、外側または中央のサブ層においていくらかのＰＥを添加して、接着、湿潤性、積層接着強度を増加させる、または中央のシャットダウン機能、および／もしくは同類のものを付与しようとする場合がある。
【図１８】図１８は、他のより従来的な三層生成物と比較して、多層生成物（ＥＸ１、ＥＸ３、ＥＸ６）のいくつかの例において改良されたＤＢ均一性データを示す。
【図１９】図１９は、従来の１２ｕｍ三層生成物と比較して、例示的な本発明構造物（ＥＸ１）のサイクル挙動が改良されていることを実証するグラフである。ここで示す比較薄膜は、１２ｕｍ三層（ＰＰ／ＰＥ／ＰＰ）（ミクロ層なし）である。これは、グラファイト系に対して５２３ＮＣＭで４．３ＶのカットオフによってＣ／３のＣレートで行われた。示すデータは、各サンプル（または１０個のセルの合計）についての５個のセルの平均を提示している。界面の増加および細孔構造の複雑さに起因して改良された電解液取り込みに場合によっては起因して、本発明者らは、従来の三層よりもＥＸ１にてサイクル寿命の繰り返し可能な改良を見ることができる。
【図２０】図２０は、本発明多層生成物および概念の多くの非限定的な、例示的な実施形態、特徴、利点、または構造を列挙する。
【図２１】図２１は、約３．１１ｕｍ厚の中央ＰＥサブ層を有する約１４ｕｍ膜である９ミクロ層（各サブ層が３つのミクロ層を有する）のＰＰ／ＰＥ／ＰＰサブ層を示す１０，０００Ｘの断面ＳＥＭである（各ＰＥミクロ層が、それぞれたった約１．０３７ｕｍ厚である）。本発明を使用して、それぞれ２ｕｍ以下の厚さのミクロ層、それぞれ１．５ｕｍ以下の厚さのミクロ層、それぞれ１．３ｕｍ以下の厚さのミクロ層、それぞれ１．１５ｕｍ以下の厚さのミクロ層、それぞれ１．０５ｕｍ以下の厚さのミクロ層、および／または同類のものを有する、他のＰＯ膜よりも優れた性能を有するミクロ多層構造をポリオレフィン樹脂から作り出すことができる。
【図２２Ａ】図２２Ａは、他のより従来的な三層生成物（ＣＯＭ  ＥＸ１、ＣＯＭ  ＥＸ３、ＣＯＭ  ＥＸ２、ＣＯＭ  ＥＸ４）と比較した、多層生成物のいくつかの例（ＥＸ１、ＥＸ３、ＥＸ２、ＥＸ４、およびＥＸ６）におけるデータを示す。厚さおよび多孔率の正規化は、新しい多層構造の利益のいくつかを示すのに役立つ。
【図２２Ｂ】図２２Ｂは、他のより従来的な三層生成物（ＣＯＭ  ＥＸ１、ＣＯＭ  ＥＸ３、ＣＯＭ  ＥＸ２、ＣＯＭ  ＥＸ４）と比較した、多層生成物のいくつかの例（ＥＸ１、ＥＸ３、ＥＸ２、ＥＸ４、およびＥＸ６）におけるデータを示す。厚さおよび多孔率の正規化は、新しい多層構造の利益のいくつかを示すのに役立つ。
【図２３】図２３は、他のより従来的な三層生成物（ＣＯＭ  ＥＸ１、ＣＯＭ  ＥＸ３、ＣＯＭ  ＥＸ２、ＣＯＭ  ＥＸ４）と比較した、多層生成物のいくつかの例（ＥＸ１、ＥＸ３、ＥＸ４、およびＥＸ６）のさらなるデータを示す。厚さおよび多孔率の正規化は、新しい多層構造の利益のいくつかを示すのに役立つ。屈曲度をＮｍ＝Ｔ２／Ｐによって算出した。ここで、Ｎｍは、マクマリン数であり、Ｔは屈曲度であり、Ｐは多孔率である。
【図２４】図２４は、本明細書に記載されているいくつかの実施形態による多層生成物のポリプロピレン層のＳＥＭ像を含む。
【図２５】図２５は、本明細書に記載されているより従来的な三層生成物のポリプロピレン層のＳＥＭ像を含む。
【図２６】図２６は、本明細書に記載されているいくつかの実施形態による多層生成物のポリエチレン層のＳＥＭ像を含む。
【図２７】図２７は、本明細書に記載されているより従来的な三層生成物のポリエチレン層のＳＥＭ像を含む。
【図２８】図２８は、本明細書に記載されている三層および多層生成物のポリプロピレン層の対照比較を示すＳＥＭ像を含む。
【図２９】図２９は、本明細書に記載されている三層および多層生成物のポリエチレン層の対照比較を示すＳＥＭ像を含む。
【図３０】図３０は、本明細書に記載されている三層または多層生成物の対照比較を示すＳＥＭ像を含む。
【図３１】図３１は、本明細書に記載されている三層および多層生成物のポリエチレン層のＤＳＣデータの表である。
【図３２】図３２は、本明細書に記載されている三層および多層生成物のポリプロピレン層のＤＳＣデータの表である。
【図３３】図３３は、本明細書に記載されている三層および多層生成物の（水銀圧入ポロシメトリーを使用した）細孔直径分布の定量的評価を示すグラフである。
【図３４】図３４は、本明細書に記載されている機械学習試験によるｘのｘ'への正規化（ＰＰにおける）を示す。
【図３５】図３５は、本明細書に記載されている機械学習試験による係数および境界パラメータ（ＰＰ）を示す。
【図３６】図３６は、本明細書に記載されている機械学習試験によるｘのｘ'への正規化（ＰＥにおける）を示す。
【図３７】図３７は、本明細書に記載されている機械学習試験による係数および境界パラメータ（ＰＥ）を示す。
【図３８】図３８は、本明細書に記載されているいくつかのさらなる実施形態によるある共押出多層前駆体、膜またはセパレーターの代表的な概略表示である。
【図３９】図３９は、本明細書に記載されているいくつかのさらなる実施形態によるある共押出多層前駆体、膜またはセパレーターの代表的な概略表示である。
【図４０】図４０は、本明細書に記載されているいくつかのさらなる実施形態によるある共押出多層前駆体、膜またはセパレーターの代表的な概略表示である。
【図４１】図４１は、本明細書に記載されているいくつかのさらなる実施形態によるある共押出多層前駆体、膜またはセパレーターの代表的な概略表示である。
【図４２】図４２は、本明細書に記載されているいくつかのさらなる実施形態によるある共押出多層前駆体、膜またはセパレーターの代表的な概略表示である。
【図４３】図４３は、本明細書に記載されているいくつかのさらなる実施形態によるある共押出多層前駆体、膜またはセパレーターの代表的な概略表示である。
【図４４】図４４は、本明細書に記載されているいくつかのさらなる実施形態によるある共押出多層前駆体、膜またはセパレーターの代表的な概略表示である。
【図４５】図４５は、本明細書に記載されているいくつかのさらなる実施形態によるある共押出多層前駆体、膜またはセパレーターの代表的な概略表示である。
【図４６】図４６は、本明細書に記載されているいくつかのさらなる実施形態によるある共押出多層前駆体、膜またはセパレーターの代表的な概略表示である。
【図４７】図４７は、本明細書に記載されているいくつかのさらなる実施形態によるある共押出多層前駆体、膜またはセパレーターの代表的な概略表示である。
【図４８】図４８は、本明細書に記載されているいくつかのさらなる実施形態によるある共押出多層前駆体、膜またはセパレーターの代表的な概略表示である。
【図４９】図４９は、本明細書に記載されているいくつかのさらなる実施形態によるある共押出多層前駆体、膜またはセパレーターの代表的な概略表示である。
【図５０】図５０は、本明細書に記載されているいくつかのさらなる実施形態によるある共押出多層前駆体、膜またはセパレーターの代表的な概略表示である。
【発明を実施するための形態】
【００５２】
本明細書に記載されている実施形態は、以下の詳細な説明、例、および図を参照することによってより容易に理解され得る。しかしながら、本明細書に記載されている要素、装置、および方法は、詳細な説明、例、および図に提示されている具体的な実施形態に限定されない。これらの実施形態は、本発明の原理の単なる説明的なものであることが認識されるべきである。多くの変更および改変が、本発明の精神および範囲から逸脱することなく当業者に容易に明らかである。
【００５３】
また、本明細書に開示されている全ての範囲が、ここに含まれるありとあらゆるサブ範囲を包含すると理解されるべきである。例えば、「１．０〜１０．０」と記述されている範囲は、１．０以上の最小値で開始して１０．０以下の最大値で終端するありとあらゆるサブ範囲、例えば、１．０〜５．３、または４．７〜１０．０、または３．６〜７．９を含むと考えられるべきである。
【００５４】
本明細書に開示されている全ての範囲はまた、別途明確に記述されていない限り、当該範囲の両端を含むと考えられなければならない。例えば、「５および１０の間」、「５から１０まで」、または「５〜１０」の範囲は、概して、両端５および１０を含むと考えられるべきである。
【００５５】
さらに、句「最大で（ｕｐ  ｔｏ）」が量（ａｍｏｕｎｔ）または量（ｑｕａｎｔｉｔｙ）と併せて使用されているときには、当該量が、少なくとも、検出可能な量（ａｍｏｕｎｔ）または量（ｑｕａｎｔｉｔｙ）であることが理解されるべきである。例えば、「最大で」特定された量の量で存在する材料は、検出可能な量から当該特定された量までかつこれを含んで存在し得る。
【００５６】
以下が本明細書に記載されている：マイクロポーラス多層薄膜または膜；マイクロポーラス多層薄膜または膜のうち少なくとも１つを含む電池セパレーター；本明細書に記載されている電池セパレーターのうち少なくとも１つを含む電池、特にリチウムイオン電池、本明細書に記載されている電池を含むデバイス、およびマイクロポーラス多層薄膜または膜を作製する方法。
【００５７】
多層（ｍｕｌｔｉｌａｙｅｒ）（もしくは多層（ｍｕｌｔｉ−ｌａｙｅｒ））マイクロポーラス薄膜または膜は、特に、同じ厚さ、Ｇｕｒｌｅｙ、および／または多孔率を有する過去の三層および多層マイクロポーラス薄膜と比較したときに、改良された特性を示す。薄膜または膜の改良された特性として、限定されないが、先行の三層（ｔｒｉ−ｌａｙｅｒ）（または三層（ｔｒｉｌａｙｅｒ））および多層生成物と比較して改良された穿刺強度（ｇｆ）、先行の三層および多層生成物と比較して改良された混合侵入平均（Ｎ）、先行の三層および多層生成物と比較して改良された伸び（ｋｇｆ／ｃｍ２）、先行の三層および多層生成物と比較してより速いシャットダウン速度（Ω−ｃｍ２）、先行の三層および多層生成物と比較してより高い平均絶縁破壊（ＤＢ）値（Ｖ）、先行の三層および多層生成物と比較してより低いＤＢ標準偏差（Ｖ）、先行の三層および多層生成物と比較してより高い最小ＤＢ値（Ｖ）、先行の三層及び多層マイクロポーラス薄膜では通らなかった工業上の釘刺試験の通過、ならびに過去の三層および多層生成物と比較して改良されたサイクル寿命が挙げられる。本明細書における多層マイクロポーラス薄膜が固有の構造を有することも分かった。これらの薄膜の固有の構造は、観察された改良された特性の多くを説明している。
【００５８】
電池セパレーター
本明細書における電池セパレーターは、１つの（すなわち、１以上の）多層膜または多層マイクロポーラス薄膜、および、任意選択的に、当該膜の一方または両面上の被膜層を含むか、これらからなるか、またはこれらから本質的になる。薄膜自体、すなわち、被膜またはいずれの他のさらなる構成要素も有さない上記薄膜は、上記に記載されている改良された特性を示す。上記薄膜の性能は、被膜または他のさらなる構成要素の付加によって向上され得る。
【００５９】
（１）多層マイクロポーラス薄膜または膜
いくつかの実施形態において、多層膜または多層マイクロポーラス薄膜は、４以上、５以上、６以上、７以上、８以上、９以上、１１以上、１２以上、１３以上、１４以上、１５以上、１５以上、１６以上、１７以上、１８以上、１９以上、２０以上、２１以上、２２以上、２３以上、２４以上、２５以上、２６以上、２７以上、２８以上、２９以上、３０以上、４０以上、５０以上、６０以上、７０以上、８０以上、９０以上、または１００以上の層を含む。「層」という用語によって意味されるものには、２〜２０ミクロンの厚さを有する単押出層が含まれる。当業者によって理解されるように、単押出層とは、いずれの他のものも伴わずそれ自体が押出された層である。また、共押出二層、三層、または多層薄膜の層も、それぞれが、所与の電池セパレーターが多層電池セパレーターであるか否かを決定する目的で「層」であると考えられる。共押出二層における層の数は２であり、共押出された三層における層の数は３であり、共押出された多層薄膜における層の数は２以上、好ましくは３以上である。二層、三層、または多層共押出薄膜の層の正確な数は、ダイ設計によって定められ、必ずしも、共押出されて共押出薄膜を形成する材料ではない。例えば、共押出の二、三または多層薄膜は、２、３、または４以上の層のそれぞれを形成する同じ材料を使用して形成されてよく、これらの層は、それぞれが同じ材料からできていても、依然として別々の層であると考えられる。正確な数は、同様に、ダイ設計によって定められる。共押出の二、三または多層薄膜の層は、それぞれ、０．０１〜２０ミクロン、好ましくは０．１〜５ミクロン、最も好ましくは０．１〜３ミクロン、０．１〜２ミクロン、０．１〜１ミクロン、０．０１〜０．９ミクロン、０．０１〜０．８ミクロン、０．０１〜０．７ミクロン、０．０１〜０．６ミクロン、０．０１〜０．５ミクロン、０．０１〜０．４ミクロン、０．０１〜０．３ミクロン、または０．０１〜０．２ミクロンの厚さを有する。これらの層はミクロ層である。
【００６０】
いくつかの実施形態において、本明細書に開示されている多層マイクロポーラス薄膜または多層マイクロポーラス膜は、２以上、または好ましくは３以上の共押出層を含む。共押出層は、共押出プロセスによって形成される層である。少なくとも２、好ましくは少なくとも３つの連続共押出層が、同じまたは別々の共押出プロセスによって形成されてよい。例えば、少なくとも２つまたは少なくとも３つの連続層が、同じ共押出プロセスによって形成されてよく、２以上の層が、１つのプロセスによって共押出されてよく、２以上の層が、別々のプロセスによって共押出されてよく、１つのプロセスによって形成される２以上の層が、４以上の連続共押出層が組み合わされるように別々のプロセスによって形成される２以上の層に積層されてよい。いくつかの好ましい実施形態において、２以上、または好ましくは３以上の共押出層が同じ共押出プロセスによって形成される。例えば、２以上、または好ましくは３以上、４以上、５以上、６以上、７以上、８以上、９以上、１０以上、１５以上、２０以上、２５以上、３０以上、３５以上、４０以上、４５以上、５０以上、５５以上または６０以上の共押出層が、同じ共押出プロセスによって形成されてよい。さらに好ましい実施形態において、押出プロセスは、同じであっても異なっていてもよい２以上のポリマー混合物を、溶媒を用いずに押出することによって実施される。好ましい共押出プロセスは、乾式プロセス、例えば、Ｃｅｌｇａｒｄ（登録商標）乾式プロセスである。
【００６１】
いくつかの実施形態において、本明細書に記載されている多層マイクロポーラス薄膜または多層膜は、共押出二層（２の共押出層）、三層（３の共押出層）、または多層（２以上、好ましくは３以上の共押出層）薄膜を形成し、次いで、当該二層、三層、または多層薄膜を、少なくとも１、しかし、好ましくは２の他の薄膜に積層することによって作製される。少なくとも１、しかし、好ましくは２の他の薄膜は、不織布薄膜、単押出薄膜または共押出薄膜であってよい。好ましい実施形態において、他の薄膜は、共押出二層、三層、または多層薄膜と同じ数の共押出層を有する共押出薄膜である。例えば、共押出三層薄膜が形成されるとき、他のものも共押出三層である。
【００６２】
二層、三層、または多層共押出薄膜と、少なくとも１つの他の単押出単層薄膜または二層、三層、もしくは多層薄膜との積層は、熱、圧力、または好ましくは熱および圧力の使用を含んでいてよい。
【００６３】
現電池セパレーターにおいて使用され得る重合体または共重合体は、押出可能である重合体または共重合体である。かかる重合体は、典型的には、熱可塑性重合体と称される。
【００６４】
いくつかの実施形態において、多層マイクロポーラス薄膜または多層膜の層のうちの１以上が、重合体もしくは共重合体、またはポリマーもしくはコポリマーブレンド、好ましくはポリオレフィンまたはポリオレフィンブレンドを含む。ポリオレフィンブレンドは、当業者によって理解されているように、２以上の異なる種類のポリオレフィン、例えば、ポリエチレンおよびポリプロピレンの混合物、各ポリオレフィンが異なる特性を有する２以上の同じ種類のポリオレフィンのブレンド、例えば、超高分子量ポリオレフィンおよび低もしくは超低分子量ポリオレフィン、あるいは、ポリオレフィンと別のタイプの重合体もしくは共重合体との混合物、または任意の添加剤を含んでいてよい。
【００６５】
ポリオレフィンとして、限定されないが：ポリエチレン、ポリプロピレン、ポリブチレン、ポリメチルペンテン、これらの共重合体、およびこれらのブレンドが挙げられる。いくつかの実施形態において、ポリオレフィンは、超低分子量、低分子量、中分子量、高分子量、または超高分子量ポリオレフィン、例えば、中または高分子ポリエチレン（ＰＥ）またはポリプロピレン（ＰＰ）であり得る。例えば、超高分子量ポリオレフィンは、４５０，０００（４５０ｋ）以上、例えば５００ｋ以上、６５０ｋ以上、７００ｋ以上、８００ｋ以上、１００００００以上、２００００００以上、３００００００以上、４００００００以上、５００００００以上、６００００００以上などの分子量を有していてよい。高分子量ポリオレフィンは、２５０ｋ〜４５０ｋ、例えば、２５０ｋ〜４００ｋ、２５０ｋ〜３５０ｋ、または２５０ｋ〜３００ｋの範囲の分子量を有していてよい。中分子量ポリオレフィンは、１５０〜２５０ｋ、例えば、１００ｋ、１２５ｋ、１３０ｋ、１４０ｋ、１５０ｋ〜２２５ｋ、１５０ｋ〜２００ｋ、１５０ｋ〜２００ｋなどの分子量を有していてよい。低分子量ポリオレフィンは、１００ｋ〜１５０ｋ、例えば、１００ｋ〜１２５ｋの範囲の分子量を有していてよい。超低分子量ポリオレフィンは、１００ｋ未満の分子量を有していてよい。上記値は、重量平均分子量である。いくつかの実施形態において、本明細書に記載されているのと同じものを含むマイクロポーラス多層膜または電池の強度または他の特性を増加させるために、より高分子量のポリオレフィンが使用されてよい。いくつかの実施形態において、より低分子量の重合体、例えば、中、低、または超低分子量重合体が有益であり得る。例えば、いずれの特定の理論によっても拘束されることを望まないが、より低分子量のポリオレフィンの結晶化挙動が、細孔を形成する少なくともＭＤ延伸プロセスから得られる、より小さな細孔を有するマイクロポーラス多層薄膜を結果として生じさせ得るとされている。
【００６６】
ポリオレフィン重合体、ブレンド、または混合物以外の例示的な熱可塑性重合体、ブレンド、混合物または共重合体として、限定されないが：ポリアセタール（またはポリオキシメチレン）、ポリアミド、ポリエステル、ポリスルフィド、ポリビニルアルコール、ポリビニルエステル、およびポリビニリデン（ＰＶＤＦ、ＰＶＤＦ：ＨＦＰ、ＰＴＦＥ、ＰＥＯ、ＰＶＡ、ＰＡＮなどを挙げることができる）を挙げることができる。ポリアミド（ナイロン）として、限定されないが：ポリアミド６、ポリアミド６６、ナイロン１０、１０、ポリフタルアミド（ＰＰＡ）、これらの共重合体、およびこれらのブレンドが挙げられる。ポリエステルとして、限定されないが：ポリエステルテレフタレート、ポリブチルテレフタレート、これらの共重合体、およびこれらのブレンドが挙げられる。ポリスルフィドとして、限定されないが、ポリフェニルスルフィド、これらの共重合体、およびこれらのブレンドが挙げられる。ポリビニルアルコールとして、限定されないが：エチレン−ビニルアルコール、これらの共重合体、およびこれらのブレンドが挙げられる。ポリビニルエステルとして、限定されないが、ポリ酢酸ビニル、エチレン酢酸ビニル、これらの共重合体、およびこれらのブレンドが挙げられる。ポリビニリデンとして、限定されないが：フッ素化ポリビニリデン（例えば、ポリ塩化ビニリデン、ポリフッ化ビニリデン）、これらの共重合体、およびこれらのブレンドが挙げられる。種々の材料が重合体に添加されてよい。これらの材料は、個別層またはセパレーター全体の性能または特性を変更または向上するために添加される。かかる材料として、限定されないが：重合体の融点を低下させるために添加されてよい材料が挙げられる。典型的には、多層状セパレーターは、電池の電極間のイオンの流れを遮断する所定の温度で細孔を閉鎖するように設計された層を含む。この機能は、一般的に、シャットダウンと称される。
【００６７】
いくつかの実施形態において、多層マイクロポーラス薄膜または多層膜の各層は、異なる重合体もしくは共重合体またはポリマーもしくはコポリマーブレンドを含むか、これらからなるか、またはこれらから本質的になる。いくつかの実施形態において、各層は、同じ重合体もしくは共重合体またはポリマーもしくはコポリマーブレンドを含むか、これらからなるか、またはこれらから本質的になる。いくつかの実施形態において、多層マイクロポーラス薄膜または多層膜の交互の層は、同じ重合体もしくは共重合体またはポリマーもしくはコポリマーブレンドを含むか、これらからなるか、またはこれらから本質的になる。他の実施形態において、多層膜またはマイクロポーラス多層薄膜の層のいくらかが、同じポリマーまたはポリマーブレンドを含むか、これらからなるか、またはこれらから本質的になり、いくらかは、そうではない。
【００６８】
層またはミクロ層のそれぞれが、ポリオレフィン（ＰＯ）、例えば、ＰＰもしくはＰＥまたはＰＥ＋ＰＰブレンド、混合物、共重合体などを含むか、これらからなるか、またはこれらから本質的になることが好ましい場合があるが、他の重合体（ＰＹ）、添加剤、薬剤、材料、フィラー、および／もしくは粒子（Ｍ）、ならびに／または同類のものが添加または使用され得、また、これらが、層またはミクロ層、例えば、ＰＰ＋ＰＹ、ＰＥ＋ＰＹ、ＰＰ＋Ｍ、ＰＥ＋Ｍ、ＰＰ＋ＰＥ＋ＰＹ、ＰＥ＋ＰＰ＋Ｍ、ＰＰ＋ＰＹ＋Ｍ、ＰＥ＋ＰＹ＋Ｍ、ＰＰ＋ＰＥ＋ＰＹ＋Ｍ、またはこれらのブレンド、混合物、共重合体、および／もしくは同類のものを形成し得ることが企図される。
【００６９】
また、同一、同様、違った、または異なるＰＰもしくはＰＥまたはＰＥ＋ＰＰ重合体、ホモ重合体、共重合体、分子量、ブレンド、混合物、共重合体などが使用されてよい。例えば、同一、同様、違った、または異なる分子量のＰＰ、ＰＥ、および／もしくはＰＰ＋ＰＥ重合体、ホモ重合体、共重合体、多重合体、ブレンド、混合物、ならびに／または同類のものが各層において使用されてよい。このように、構造物は、ＰＰ、ＰＥ、ＰＰ＋ＰＥ、ＰＰ１、ＰＰ２、ＰＰ３、ＰＥ１、ＰＥ２、ＰＥ３、ＰＰ１＋ＰＰ２、ＰＥ１＋ＰＥ２、ＰＰ１＋ＰＰ２＋ＰＰ３、ＰＥ１＋ＰＥ２＋ＰＥ３、ＰＰ１＋ＰＰ２＋ＰＥ、ＰＰ＋ＰＥ１＋ＰＥ２、ＰＰ１／ＰＰ２、ＰＰ１／ＰＰ２／ＰＰ１、ＰＥ１／ＰＥ２、ＰＥ１／ＰＥ２／ＰＰ１、ＰＥ１／ＰＥ２／ＰＥ３、ＰＰ１＋ＰＥ／ＰＰ２の種々の組み合わせおよびサブ組み合わせ、または他の組み合わせもしくは構造物を含んでいてよい。
【００７０】
いくつかの実施形態において、１以上の添加剤が多層マイクロポーラス薄膜または多層膜の最外層に添加されて、その特性または電池セパレーターもしくはこれを含む電池の特性を改良することができる。最外層は、添加剤に加えて、ＰＥ、ＰＰ、またはＰＥ＋ＰＰを含んでいてよい。例えば、ピン除去を改良するために（すなわち、薄膜または膜の摩擦係数を低下させるために）、添加剤、例えば、ステアリン酸リチウム、ステアリン酸カルシウムＰＥビーズ、シロキサン、およびポリシロキサンが添加されてよい。
【００７１】
加えて、特定の重合体、共重合体、またはポリマーもしくはコポリマーブレンドが、多層マイクロポーラス薄膜または多層膜の最外層において使用されて、その特性または電池セパレーターもしくはこれを含む電池の特性を改良することができる。例えば、最外層において超分子量重合体または共重合体を添加することにより、穿刺強度を改良し得る。
【００７２】
さらなる実施形態において、耐酸化性を改良するための添加剤が、多層マイクロポーラス薄膜または膜の最外層に添加されてよい。添加剤は、有機もしくは無機添加剤、または高分子もしくは非高分子添加剤であってよい。
【００７３】
いくつかの実施形態において、多層薄膜または膜の最外層は、ポリエチレン、ポリプロピレン、またはこれらの混合物を含むか、これらからなるか、またはこれらから本質的になっていてよい。
【００７４】
いくつかの実施形態において、マイクロポーラス多層薄膜または膜は、３以上の違った領域またはサブ膜エリアを含んでいてよい。好ましい実施形態において、領域またはサブ膜エリアの１以上が、共押出層であってもなくてもよい２以上の層を含むか、これらからなるか、またはこれらから本質的になっていてよい。いくつかの好ましい実施形態において、２以上の層が、共押出層である。いくつかの実施形態において、領域またはサブ膜エリアと隣接領域またはサブ膜エリアとの間に積層バリアが存在する。積層バリアは、２表面、例えば、異なる薄膜または層の２表面が、熱、圧力、しかし好ましくは熱および圧力を使用して一緒に積層されているとき、形成される。いくつかの実施形態において、サブ膜エリアは、以下の非限定的な構造物を有する：ＰＰ、ＰＥ、ＰＰ／ＰＰ、ＰＰ／ＰＥ、ＰＥ／ＰＰ、ＰＥ／ＰＥ、ＰＰ／ＰＰ／ＰＰ、ＰＰ／ＰＰ／ＰＥ、ＰＰ／ＰＥ／ＰＥ、ＰＰ／ＰＥ／ＰＰ、ＰＥ／ＰＰ／ＰＥ、ＰＥ／ＰＥ／ＰＰ、ＰＰ／ＰＰ／ＰＰ／ＰＰ、ＰＰ／ＰＥ／ＰＥ／ＰＰ、ＰＥ／ＰＰ／ＰＰ／ＰＥ、ＰＰ／ＰＥ／ＰＰ／ＰＰ、ＰＥ／ＰＥ／ＰＰ／ＰＰ、ＰＥ／ＰＰ／ＰＥ／ＰＰ、ＰＰ／ＰＥ／ＰＥ／ＰＥ／ＰＰ、ＰＥ／ＰＰ／ＰＰ／ＰＰ／ＰＥ、ＰＰ／ＰＰ／ＰＥ／ＰＰ／ＰＰ、ＰＥ／ＰＥ／ＰＰ／ＰＰ／ＰＥ／ＰＥ、ＰＰ／ＰＥ／ＰＰ／ＰＥ／ＰＰ、ＰＰ／ＰＰ／ＰＥ／ＰＥ／ＰＰ／ＰＰ、ＰＥ／ＰＥ／ＰＰ／ＰＰ／ＰＥ／ＰＥ、ＰＥ／ＰＰ／ＰＥ／ＰＰ／ＰＥ／ＰＰ、ＰＰ／ＰＥ／ＰＰ／ＰＥ／ＰＰ／ＰＥ、ＰＰ／ＰＰ／ＰＰ／ＰＥ／ＰＰ／ＰＰ／ＰＰ、ＰＥ／ＰＥ／ＰＥ／ＰＰ／ＰＥ／ＰＥ／ＰＥ、ＰＰ／ＰＥ／ＰＰ／ＰＥ／ＰＰ／ＰＥ／ＰＰ、ＰＥ／ＰＰ／ＰＥ／ＰＰ／ＰＥ／ＰＰ／ＰＥ、ＰＥ／ＰＰ／ＰＥ／ＰＰ／ＰＥ／ＰＰ／ＰＥ／ＰＰ、ＰＰ／ＰＥ／ＰＰ／ＰＥ／ＰＰ／ＰＥ／ＰＰ／ＰＥ、ＰＰ／ＰＰ／ＰＥ／ＰＥ／ＰＰ／ＰＰ／ＰＥ／ＰＥ、ＰＰ／ＰＥ／ＰＥ／ＰＥ／ＰＥ／ＰＥ／ＰＥ／ＰＰ、ＰＥ／ＰＰ／ＰＰ／ＰＰ／ＰＰ／ＰＰ／ＰＰ／ＰＥ、ＰＰ／ＰＰ／ＰＥ／ＰＥ／ＰＥＰＥ／ＰＰ／ＰＰ、ＰＰ／ＰＰ／ＰＰ／ＰＰ／ＰＥ／ＰＥ／ＰＥ／ＰＥ、ＰＰ／ＰＰ／ＰＰ／ＰＰ／ＰＥ／ＰＰ／ＰＰ／ＰＰ／ＰＰ、ＰＥ／ＰＥ／ＰＥ／ＰＥ／ＰＰ／ＰＥ／ＰＥ／ＰＥ／ＰＥ、ＰＰ／ＰＥ／ＰＰ／ＰＥ／ＰＰ／ＰＥ／ＰＰ／ＰＥ／ＰＰ、ＰＥ／ＰＰ／ＰＥ／ＰＰ／ＰＥ／ＰＰ／ＰＥ／ＰＰ／ＰＥ、ＰＥ／ＰＥ／ＰＥ／ＰＥ／ＰＥ／ＰＰ／ＰＰ／ＰＰ／ＰＰ、ＰＰ／ＰＰ／ＰＰ／ＰＰ／ＰＰ／ＰＥ／ＰＥ／ＰＥ／ＰＥ、ＰＰ／ＰＰ／ＰＰ／ＰＰ／ＰＰ／ＰＥ／ＰＥ／ＰＥ／ＰＥ／ＰＥ、ＰＥ／ＰＥ／ＰＥ／ＰＥ／ＰＥ／ＰＰ／ＰＰ／ＰＰ／ＰＰ／ＰＰ、ＰＰ／ＰＥ／ＰＰ／ＰＥ／ＰＰ／ＰＥ／ＰＰ／ＰＥ／ＰＰ／ＰＥ、ＰＥ／ＰＰ／ＰＥ／ＰＰ／ＰＥ／ＰＰ／ＰＥ／ＰＰ／ＰＥ／ＰＰ、ＰＥ／ＰＰ／ＰＰ／ＰＰ／ＰＰ／ＰＰ／ＰＰ／ＰＰ／ＰＰ／ＰＰ／ＰＥ、ＰＰ／ＰＥ／ＰＥ／ＰＥ／ＰＥ／ＰＥ／ＰＥ／ＰＥ／ＰＥ／ＰＥ／ＰＰ、ＰＰ／ＰＰ／ＰＥ／ＰＥ／ＰＰ／ＰＰ／ＰＥ／ＰＥ／ＰＰ／ＰＰ、ＰＥ／ＰＥ／ＰＰ／ＰＰ／ＰＰ／ＰＰ／ＰＰ／ＰＰ／ＰＰ／ＰＥ／ＰＥ、ＰＰ／ＰＰ／ＰＰ／ＰＥ／ＰＥ／ＰＰ／ＰＰ／ＰＰ／ＰＰ／ＰＥ、ＰＥ／ＰＥ／ＰＥ／ＰＰ／ＰＰ／ＰＥ／ＰＥ／ＰＥ／ＰＰ／ＰＰ。本明細書において、ＰＥは、ＰＥを含むか、これらからなるか、またはこれらから本質的になる領域またはサブ膜エリアの層またはミクロ層、例えば、共押出層またはミクロ層を表す。本明細書において、ＰＰは、ＰＰを含むか、これらからなるか、またはこれらから本質的になる領域またはサブ膜エリアの層またはミクロ層、例えば、共押出層またはミクロ層を表す。異なる層またはミクロ層のＰＥまたはＰＰは、同じであっても異なっていてもよい。領域またはサブ膜エリアあたり最大で５０の層またはミクロ層、特に、共押出層またはミクロ層を含む同様の変形例が、適切な押出ダイによって形成され得る。
【００７５】
１つの好ましい実施形態において、共押出前駆体は、構造（ＰＰ１／ＰＰ２／ＰＰ３）、（ＰＰ３／ＰＰ２／ＰＰ１）、（ＰＰ３／ＰＰ３／ＰＰ２／ＰＰ１／ＰＰ１）、（ＰＰ３／ＰＰ３／ＰＰ２／ＰＰ２／ＰＰ１／ＰＰ１）、（ＰＰ３／ＰＰ３／ＰＰ３／ＰＰ２／ＰＰ２／ＰＰ２／ＰＰ１／ＰＰ１／ＰＰ１）などを有していてよい。
【００７６】
ＰＰ１は、ホモ重合体ＰＰ、および、ポリシロキサンまたはシロキサンのような任意のスリップ防止添加剤または抗ブロック添加剤を含めた添加剤でできていて、表面摩擦係数を変更する。ＰＰ２は、ＰＰ１と同じまたは異なるＰＰホモ重合体、およびＰＰの共重合体からできていてよい。ＰＰ共重合体は、任意のプロピレン−エチレンもしくはエチレン−プロピレンランダム共重合体、ブロック共重合体、またはエラストマーであってよい。ＰＰ３は、ＰＰ１およびＰＰ２と同じまたは異なるホモ重合体ＰＰからできていてよく、また、ＰＰ１において使用されているものと同じであっても異なっていてもよい、表面摩擦係数を変更するための添加剤も含む。
【００７７】
他の好ましい実施形態において、共押出前駆体は、構造（ＰＰ１／ＰＰ２／ＰＰ３）、（ＰＰ３／ＰＰ２／ＰＰ１）、（ＰＰ３／ＰＰ３／ＰＰ２／ＰＰ１／ＰＰ１）、（ＰＰ３／ＰＰ３／ＰＰ２／ＰＰ２／ＰＰ１／ＰＰ１）、（ＰＰ３／ＰＰ３／ＰＰ３／ＰＰ２／ＰＰ２／ＰＰ２／ＰＰ１／ＰＰ１／ＰＰ１）などを有し得る。ＰＰ１は、任意のポリプロピレンブレンドであってよい。ＰＰ２は、本明細書に記載されているものを含めた任意のＰＰブロック共重合体からできていてよい。ＰＰ３は、ＰＰ２において使用されているものと同じまたは異なるＰＰ−ブロック共重合体からできていてよい。
【００７８】
領域またはサブ膜エリアは、マイクロポーラス多層膜またはマイクロポーラス多層薄膜を形成する任意の順序で配置されていてよい。例えば、マイクロポーラス多層膜またはマイクロポーラス多層薄膜は、以下の非限定的な構造物を有していてよい：（ＰＰ／ＰＰ）（ＰＥ／ＰＥ）／（ＰＰ／ＰＰ）；（ＰＥ／ＰＥ）（ＰＰ／ＰＰ）（ＰＥ／ＰＥ）；（ＰＰ／ＰＥ）（ＰＰ／ＰＥ）（ＰＰ／ＰＥ）；（ＰＰ／ＰＥ）（ＰＥ／ＰＰ）（ＰＥ／ＰＰ）；（ＰＰ／ＰＰ／ＰＰ）（ＰＥ／ＰＥ／ＰＥ）（ＰＰ／ＰＰ／ＰＰ）；（ＰＥ／ＰＥ／ＰＥ）（ＰＰ／ＰＰ／ＰＰ）（ＰＥ／ＰＥ／ＰＥ）；（ＰＰ／ＰＥ／ＰＰ）（ＰＥ／ＰＰ／ＰＥ）（ＰＰ／ＰＥ／ＰＰ）；（ＰＰ／ＰＰ／ＰＥ）（ＰＥ／ＰＥ／ＰＥ）（ＰＥ／ＰＰ／ＰＰ）；（ＰＥ／ＰＥ／ＰＰ）（ＰＰ／ＰＰ／ＰＰ）（ＰＰ／ＰＥ／ＰＥ）；（ＰＥ／ＰＰ／ＰＥ）／（ＰＰ／ＰＥ／ＰＰ）（ＰＥ／ＰＰ／ＰＥ）；（ＰＰ／ＰＥ／ＰＰ）（ＰＥ／ＰＰ／ＰＥ）（ＰＰ／ＰＥ／ＰＰ）；（ＰＰ／ＰＥ／ＰＰ）（ＰＰ／ＰＥ／ＰＰ）（ＰＰ／ＰＥ／ＰＰ）；（ＰＰ／ＰＰ／ＰＰ）（ＰＰ／ＰＰ／ＰＰ）（ＰＰ／ＰＰ／ＰＰ）；（ＰＥ／ＰＥ／ＰＥ）（ＰＥ／ＰＥ／ＰＥ）（ＰＥ／ＰＥ／ＰＥ）；（ＰＥ／ＰＥ／ＰＥ）（ＰＰ）（ＰＥ／ＰＥ／ＰＥ）；（ＰＰ／ＰＰ／ＰＰ）（ＰＥ）（ＰＰ／ＰＰ／ＰＰ）；（ＰＥ／ＰＥ／ＰＥ）（ＰＰ／ＰＰ）（ＰＥ／ＰＥ／ＰＥ）；（ＰＰ／ＰＰ／ＰＰ）（ＰＥ／ＰＥ）（ＰＰ／ＰＰ／ＰＰ）；（ＰＥ／ＰＰ／ＰＥ）（ＰＰ）（ＰＥ／ＰＰ／ＰＥ）；（ＰＰ／ＰＥ／ＰＰ）（ＰＥ）（ＰＰ／ＰＥ／ＰＰ）；（ＰＥ／ＰＰ／ＰＥ）（ＰＰ／ＰＰ）（ＰＥ／ＰＰ／ＰＥ）；（ＰＰ／ＰＥ／ＰＰ）（ＰＥ／ＰＥ）（ＰＰ／ＰＥ／ＰＰ）；（ＰＰ／ＰＰ／ＰＰ／ＰＰ）（ＰＥ）（ＰＰ／ＰＰ／ＰＰ／ＰＰ）；（ＰＥ／ＰＥ／ＰＥ／ＰＥ）（ＰＰ）（ＰＥ／ＰＥ／ＰＥ／ＰＥ）；（ＰＰ／ＰＰ／ＰＰ／ＰＰ／ＰＰ）（ＰＥ）（ＰＰ／ＰＰ／ＰＰ／ＰＰ／ＰＰ）；（ＰＥ／ＰＥ／ＰＥ／ＰＥ／ＰＥ）（ＰＰ／ＰＰ）（ＰＥ／ＰＥ／ＰＥ／ＰＥ／ＰＥ）；（ＰＰ／ＰＰ／ＰＰ／ＰＰ／ＰＰ）（ＰＥ／ＰＥ／ＰＥ／ＰＥ／ＰＥ）（ＰＰ／ＰＰ／ＰＰ／ＰＰ／ＰＰ）；（ＰＥ／ＰＥ／ＰＥ／ＰＥ／ＰＥ／ＰＥ）（ＰＰ／ＰＰ／ＰＰ／ＰＰ／ＰＰ）（ＰＥ／ＰＥ／ＰＥ／ＰＥ／ＰＥ）；（ＰＰ／ＰＥ／ＰＰ／ＰＥ／ＰＰ）（ＰＥ／ＰＰ／ＰＥ／ＰＰ／ＰＥ）（ＰＰ／ＰＥ／ＰＰ／ＰＥ／ＰＰ）；（ＰＥ／ＰＰ／ＰＥ／ＰＰ／ＰＥ）（ＰＰ／ＰＥ／ＰＰ／ＰＥ／ＰＰ）（ＰＥ／ＰＰ／ＰＥ／ＰＰ／ＰＥ）。上記の変形例が使用されて、最大で１０、２０、３０、４０、５０、６０、７０、８０、９０、１００、１１０、１２０、１３０、１４０、１５０、１６０、１７０、１８０、１９０、または２００の層またはミクロ層を有するマイクロポーラス多層薄膜または多層膜を形成し得る。
【００７９】
マイクロポーラス多層薄膜または多層膜の厚さは、さほど限定されないが、好ましくは５０ミクロン未満、４０ミクロン未満、３０ミクロン未満、２５ミクロン未満、２０ミクロン未満、１９ミクロン未満、１８ミクロン未満、１７ミクロン未満、１６ミクロン未満、１５ミクロン未満、１４ミクロン未満、１３ミクロン未満、１２ミクロン未満、１１ミクロン未満、１０ミクロン未満、９ミクロン未満、８ミクロン未満、７ミクロン未満、６ミクロン未満、または５ミクロン未満である。これは、任意の被覆または処理が適用される前の多層薄膜または膜の厚さである。
【００８０】
マイクロポーラスは、本明細書において使用されているとき、薄膜、膜、または被膜の平均細孔径が、２ミクロン以下、好ましくは１ミクロン以下、０．９ミクロン以下、０．８ミクロン以下、０．７ミクロン以下、０．６ミクロン以下、０．５ミクロン以下、０．４ミクロン以下、０．３ミクロン以下、０．２ミクロン以下、好ましくは０．１ミクロン以下、０．０９ミクロン以下、０．０８ミクロン以下、０．０７ミクロン以下、０．０６ミクロン以下、０．０５ミクロン以下、０．０４ミクロン以下、０．０３ミクロン以下、０．０２ミクロン以下、または０．０１ミクロン以下であることを意味する。好ましい実施形態において、細孔は、例えば、Ｃｅｌｇａｒｄ（登録商標）乾式プロセスにおいて行われるように、例えば、前駆体薄膜において延伸プロセスを実施することによって形成され得る。
【００８１】
いくつかの好ましい実施形態において、多層マイクロポーラス薄膜または膜がＰＥを含むか、これらからなるか、またはこれらから本質的になるサブ膜または領域を含み、これらはマイクロポーラスであり、０．０３および０．１の間、好ましくは０．０５〜０．０９、０．０５〜０．０８、０．０５〜０．０７、または０．０５〜０．０６の間の平均細孔径を有する。
【００８２】
他の好ましい実施形態において、多層マイクロポーラス薄膜または膜ＰＰを含むか、これらからなるか、またはこれらから本質的になるサブ膜または領域を含み、これらはマイクロポーラスであり、０．０２〜０．０６の間、好ましくは０．０３〜０．０５、より好ましくは０．０４〜０．０５または０．０３〜０．０４の間の平均細孔径を有する。
【００８３】
いくつかの他の好ましい実施形態において、多層マイクロポーラス薄膜または膜が、ＰＰを含むか、これらからなるか、もしくはこれらから本質的になるサブ膜もしくは領域を含むか、または、ＰＥを含むか、これらからなるか、もしくはこれらから本質的になるサブ膜もしくは領域を含み、ＰＰサブ膜または領域の平均細孔径は、ＰＥサブ膜または領域のそれよりも小さい。
【００８４】
マイクロポーラス多層薄膜または膜のＧｕｒｌｅｙは、さほど限定されず、電池セパレーターとしとの使用に許容可能にするいずれのＧｕｒｌｅｙを有していてもよい。いくつかの実施形態において、本明細書に記載されているマイクロポーラス多層薄膜または膜は、１５０以上、１６０以上、１７０以上、１８０以上、１９０以上、２００以上、２１０以上、２２０以上、２３０以上、２４０以上、２５０以上、２６０以上、２７０以上、２８０以上、２９０以上、３００以上、３１０以上、３２０以上、３３０以上、３４０以上、または３５０以上のＪＩＳ  Ｇｕｒｌｅｙ（ｓ／１００ｃｃ）を有する。
【００８５】
マイクロポーラス多層薄膜の多孔率は、さほど限定されない。例えば、許容可能な電池セパレーターを形成し得るいずれの多孔率も許容可能である。いくつかの実施形態において、薄膜または膜の多孔率は、１０〜６０％、２０〜６０％、３０〜６０％、または４０〜６０％であってよい。
【００８６】
マイクロポーラス多層薄膜または膜は、被覆されていないときの穿刺強度が、２９０ｇｆ以上、３００ｇｆ以上、３１０ｇｆ以上、３２０ｇｆ以上、３３０ｇｆ以上、３４０ｇｆ以上、３５０ｇｆ以上、または４００ｇｆ以上と高くてよい。
【００８７】
マイクロポーラス多層薄膜または膜は、本明細書に記述されている目標と一致するいずれの平均絶縁破壊を有していてもよい。いくつかの実施形態において、平均絶縁破壊値は、同じ厚さ、Ｇｕｒｌｅｙ、および多孔率のうち少なくとも１つを有する三層マイクロポーラス薄膜のそれよりも改良されているか、またはそれより高い。例えば、同じ厚さ、Ｇｕｒｌｅｙ、および／または多孔率を有する三層マイクロポーラス薄膜のそれよりも１〜３５％高く、５〜３５％高く、１０〜３５％高く、１５〜３５％高く、２０〜３５％高く、２５〜３５％高く、または３０〜３５％高くてよい。
【００８８】
マイクロポーラス多層薄膜または膜の最小絶縁破壊値は、さほど限定されない。いくつかの実施形態において、最小値は、同じ厚さ、Ｇｕｒｌｅｙ、および／または多孔率を有する三層マイクロポーラス薄膜のそれよりも改良されていてよい（またはそれより高くてよい）。例えば、最小絶縁破壊値が、同じ厚さ、Ｇｕｒｌｅｙ、および／または多孔率を有する三層マイクロポーラス薄膜のそれよりも３〜２０％高く、５〜１５％高く、１０〜１５％高く、５〜１０％高く、３〜１０％高く、３〜１５％高く、１５〜２０％高く、１０〜２０％高く、または５〜２０％高くてよい。
【００８９】
絶縁破壊値の標準偏差も、さほど限定されない。いくつかの実施形態において、標準偏差は、同じ厚さ、Ｇｕｒｌｅｙ、および／または多孔率を有する三層マイクロポーラス薄膜と比較して改良されている（またはより低い）。例えば、標準偏差は、１０〜５５％低く、１０〜５０％低く、１０〜４５％低く、１０〜４０％低く、１０〜３５％低く、１０〜３０％低く、１０〜２５％低く、１０〜２０％低く、または１０〜１５％低くてよい。
【００９０】
より高い平均ＤＢ値、最小ＤＢ値、および、より低いＤＢ標準偏差は、薄膜が、より安全な電池セパレーターおよび電池を付与するために使用され得ることを示している。絶縁破壊とは、電流が絶縁体を横断して流れ始める電圧値である。より高い値は、より高い電圧に耐え得るセパレーターを明白に示している。より高い最小値はまた、電池セパレーターがその最も弱い点と同じぐらいただ安全であるため重要でもある。より高い平均値によっても、薄膜における１つの点が、より低い値で破壊すると、良好ではない。本明細書に記載されている多層マイクロポーラス薄膜でのＤＢ値のより低い標準偏差は、本明細書に記載されているマイクロポーラス多層薄膜の安全性において整合性を示す。
【００９１】
本明細書に記載されているマイクロポーラス多層薄膜または膜の混合侵入平均（Ｎ）も、さほど限定されない。例えば、混合侵入値は、３８０Ｎ以上、３９０Ｎ以上、４００Ｎ以上、４１０Ｎ以上、４２０Ｎ以上、４４０Ｎ以上、４５０Ｎ以上、４６０Ｎ以上、４７０Ｎ以上、４８０Ｎ以上、５００Ｎ以上、５１０Ｎ以上、５２０Ｎ以上、５５０Ｎ以上、５６０Ｎ以上、５８０Ｎ以上、６００Ｎ以上、６２０Ｎ以上、６４０Ｎ以上、６６０Ｎ以上、６８０Ｎ以上、６９０Ｎ以上、７００Ｎ以上、７１０Ｎ以上、７２０Ｎ以上、７４０Ｎ以上、７５０Ｎ以上、７６０Ｎ以上であってよい。
【００９２】
本明細書に記載されている多層マイクロポーラス薄膜または膜のＭＤ収縮率は、さほど限定されないが、従前の三層マイクロポーラス薄膜のそれらよりも好ましくは低い。例えば、１０５℃におけるＭＤ収縮率（％）は、３％未満、好ましくは２．５％未満、より好ましくは２％未満または１．５％未満、最も好ましくは１％未満である。
【００９３】
マイクロポーラス多層薄膜のＭＤ引張強度は、さほど限定されないが、好ましくは高い。例えば、１８００ｋｇｆ／ｃｍ２超、２０００ｋｇｆ／ｃｍ２超、２１００ｋｇｆ／ｃｍ２超、２２００ｋｇｆ／ｃｍ２超、２２５０ｋｇｆ／ｃｍ２超、２３００ｋｇｆ／ｃｍ２超、２４００ｋｇｆ／ｃｍ２超、または２５００ｋｇｆ／ｃｍ２超である。
【００９４】
マイクロポーラス多層薄膜のＭＤ伸びは、さほど限定されない。例えば、いくつかの実施形態において、４５％、４６％、４７％、４８％、４９％、５０％、５１％、５２％、５３％、５４％、５５％、５６％、５７％、５８％、５９％、または６０％超である。
【００９５】
マイクロポーラス多層薄膜のＴＤ引張強度は、さほど限定されない。例えば、いくつかの実施形態において、ＴＤ引張強度は、１２０ｋｇｆ／ｃｍ２以上、１２５ｋｇｆ／ｃｍ２以上、１３０ｋｇｆ／ｃｍ２以上、１３５ｋｇｆ／ｃｍ２以上、１４０ｋｇｆ／ｃｍ２以上、１４５ｋｇｆ／ｃｍ２以上、１５０ｋｇｆ／ｃｍ２以上、１５５ｋｇｆ／ｃｍ２以上、１６０ｋｇｆ／ｃｍ２以上、１６５ｋｇｆ／ｃｍ２以上、１７０ｋｇｆ／ｃｍ２以上、１７５ｋｇｆ／ｃｍ２以上、１８０ｋｇｆ／ｃｍ２以上、１８５ｋｇｆ／ｃｍ２以上、または１９０ｋｇｆ／ｃｍ２以上、または１９５ｋｇｆ／ｃｍ２以上である。
【００９６】
マイクロポーラス多層薄膜のＴＤ伸びは、さほど限定されない。例えば、５００％超、５５０％超、６００％超、６５０％超、７００％超、７５０％超、８００％超、８５０％超、９００％超、９５０％超、または１０００％超であってよい。
【００９７】
マイクロポーラス多層薄膜のシャットダウン温度は、さほど限定されないが、好ましくは１２０℃以上、１３０℃以上、１４０℃以上、１５０℃以上、１６０℃以上、１７０℃以上、１８０℃以上、１９０℃以上、または２００℃以上である。マイクロポーラス多層薄膜のシャットダウン速度は、さほど限定されないが、好ましくは６，０００Ω−ｃｍ２以上、７，０００Ω−ｃｍ２以上、８，０００Ω−ｃｍ２以上、９，０００Ω−ｃｍ２以上、１０，０００Ω−ｃｍ２以上、１１，０００Ω−ｃｍ２以上、１２，０００Ω−ｃｍ２以上、１３，０００Ω−ｃｍ２以上、１４，０００Ω−ｃｍ２以上、１５，０００Ω−ｃｍ２以上、１６，０００Ω−ｃｍ２以上、１７，０００Ω−ｃｍ２以上、１８，０００Ω−ｃｍ２以上、１９，０００Ω−ｃｍ２以上または２０，０００Ω−ｃｍ２以上である。
【００９８】
より高いシャットダウン速度はまた、より安全な電池セパレーターも示す。電池がより速くシャットダウンできるほど、熱暴走を防止する能力が高くなる。
【００９９】
いくつかの実施形態において、本明細書に記載されているマイクロポーラス多層膜または薄膜は、同じ（またはそれを超える）厚さの公知の電池セパレーターと比較したとき、特に、同じ（またはそれを超える）厚さの公知の乾式プロセス電池セパレーターと比較したとき、低減された裂度または低減された裂け傾向によって定義されるように、増加した強度性能を驚くべきことに示し得る。裂けまたは裂度の改良は、複合裂度指数（ＣＳＩ）として本明細書において開示されている試験方法によって定量化され得、本明細書に記載されている膜または薄膜から形成される新規または改良されたセパレーターは、改良されたＣＳＩを有し得る。
【０１００】
本明細書に記載されているマイクロポーラス多層薄膜および膜の構造的特徴に関して、いくつかの実施形態において、薄膜の屈曲度は、１．６超、１．７超、１．８、１．９超、２．０超、２．１超、または２．２超である。いずれの特定の理論によっても拘束されることを望まないが、観察された屈曲度値、特に、２．０、２．１、または２．２超の値は、本明細書に開示されている増加した穿刺強度および混合侵入平均値の原因であり得るとされている。より屈曲した薄膜もまた、リチウムイオン電池用の電池セパレーターとして使用されるとき、より安全であるとされている。
【０１０１】
本明細書に記載されているマイクロポーラス多層薄膜または膜のマクマリン数は、５．０超、５．５超、６．０超、６．５超、７．０超、７．５超、８．０超、８．５超、９．０超、９．５超、１０．０超、または１０．５超である。
【０１０２】
いくつかの実施形態において、マイクロポーラス多層薄膜または膜の電気抵抗は、０．９超、１．０超、１．１超、１．２超、１．３超、１．４超、１．５超、１．６、または１．７超である。
【０１０３】
本明細書に記載されているマイクロポーラス多層薄膜の結晶化度は、従前の多層および三層薄膜のそれとは異なることが見出された。例えば、マイクロポーラス多層薄膜が、以下：（１）２以上の層を含む第一領域；（２）第一領域の第一面上にある２以上の層を含む第二領域；および（３）第一領域の第一面と反対の面上にある２以上の層を含む第三領域を含むいくつかの実施形態において、第一、第二または第三領域の少なくとも１つは、ＰＥを含み、三層マイクロポーラス薄膜が多層マイクロポーラス薄膜と同じ厚さを有する場合、三層マイクロポーラス薄膜のＰＥ含有層よりも、ＤＳＣによって測定したときに、より低い結晶化度を有する。例えば、結晶化度は、三層マイクロポーラス薄膜が多層マイクロポーラス薄膜と同じ厚さを有する場合、三層マイクロポーラス薄膜のＰＥ含有層よりも１〜２０％低く、１〜１９％、１〜１８％、１〜１７％、１〜１６％、１〜１５％低く、１〜１４％、１〜１３％、１〜１２％、１〜１１％、１〜１０％、１〜９％、１〜８％、１〜７％、１〜６％、１〜５％、１〜４％、１〜３％、または１〜２％低くてよい。
【０１０４】
本明細書に記載されている多層マイクロポーラス薄膜と従前の三層および多層薄膜との間の別の構造的差異は、走査電子顕微鏡を使用して見られ得る。例えば、図２５〜３１を参照されたい。例えば、図２５〜３１に示すように、多層マイクロポーラス薄膜または膜は、少なくとも、２以上の層を含む第一領域と、少なくとも１つの層を含む第二層とを含み得る。第一領域は、ＳＥＭを使用して薄膜のｚ方向に見たときに、大部分が不連続の無定形領域を含み得る。「大部分」という用語が意味するのは、第一層における無定形領域の、必ずしも全てではないが、ほとんどが不連続であるということである。このことは、第一層における無定形領域の少なくとも５０％、５０％超、６０％超、７０％超、８０％超、９０％超、９５％超、９９％超、または１００％が連続的であるということを意味し得る。「不連続の無定形領域」は、第一層のサンプルを例えばＳＥＭによって分析したとき、無定形領域の経路が、第一層の全厚さ方向に沿って結晶（ラメラ）領域によって中断またはブロックされていることを意味する。不連続とは、無定形領域の経路が、第一層の全厚さ方向に沿って結晶（ラメラ）領域によって中断またはブロックされていることを意味する。無定形領域の経路は、結晶（ラメラ）領域を周回していない。代わりに、結晶（ラメラ）領域が、第一層の全厚さ方向に沿って無定形領域の経路を完全に分断させる。無定形領域の経路は、線状であっても遠回りであってもよい。不連続の無定形領域と連続的な無定形領域との間の差異の一例は、ＣＯＭ  ＥＸ４のポリエチレン層のＳＥＭを図２９におけるポリエチレン層ＲＯ３９７のＳＥＭと比較することにより見られる。不連続とはまた、無定形領域が、層の厚さに沿って非円柱状、非垂直連続的、または非支柱様であることも意味し得る。いくつかの好ましい実施形態において、大部分が不連続の無定形領域である第一領域は、当該領域における層のいくつかまたは全てにおいて、ポリプロピレンを含むか、これらからなるか、またはこれらから本質的になっていてよい。いくつかの他の実施形態において、第二領域は、２以上の層を含み、薄膜または膜の当該領域の無定形エリアが、０．８５ミクロン、０．８ミクロン、０．７５ミクロン、０．７０ミクロン、０．６５ミクロン、または０．６ミクロンの最大幅を有する。例えば、このことは、ＣＯＭ  ＥＸ４を図３０におけるＲ０３７と比較することによって分かる。いくつかの好ましい実施形態において、第二領域は、当該領域における層のいくつかまたは全てにおいて、ポリエチレンを含むか、これらからなるか、またはこれらから本質的になっていてよい。
【０１０５】
（２）任意選択的な被膜
いくつかの実施形態において、１以上の被膜層が、マイクロポーラス膜または薄膜の１または２面に適用されて、電池セパレーターを形成し得る。いくつかの実施形態において、被膜の１以上が、高分子バインダーならびに有機および／または無機粒子を含むか、これらからなるか、またはこれらから本質的になるセラミック被膜であってよい。いくつかの実施形態において、セラミック被膜のみが、マイクロポーラス膜または薄膜の一方または両方の面に適用されている。他の実施形態において、異なる被膜が、セラミック被膜の適用の前または後にマイクロポーラス膜または薄膜に適用されてよい。異なるさらなる被膜が、上記膜または薄膜の一方または両方の面にも適用されてよい。いくつかの実施形態において、異なる高分子被膜層が、ポリ二フッ化ビニリデン（ＰＶｄＦ）またはポリカーボネート（ＰＣ）のうちの少なくとも１つを含むか、これらからなるか、またはこれらから本質的になってよい。
【０１０６】
いくつかの実施形態において、被膜層の厚さは、約１２μｍ未満、場合により１０μｍ未満、場合により９μｍ未満、場合により８μｍ未満、場合により７μｍ未満、場合により５μｍ未満である。少なくともある選択された実施形態において、被膜層は、４μｍ未満、２μｍ未満、または１μｍ未満である。
【０１０７】
被覆方法は、さほど限定されず、本明細書に記載されている被膜層は、以下の被覆方法の少なくとも１つによって多孔質構造の上に被覆され得る：押出被覆、ロール被覆、グラビア被覆、印刷、ナイフ被覆、エアーナイフ被覆、スプレー被覆、浸漬被覆、またはカーテン被覆。被覆プロセスは、室温または高温で行われ得る。
【０１０８】
被膜層は、非多孔質、ナノポーラス、マイクロポーラス、メソポーラス、またはマクロポーラスのいずれか１つであってよい。被膜層は、７００以下、場合により６００以下、５００以下、４００以下、３００以下、２００以下、または１００以下のＪＩＳ  Ｇｕｒｌｅｙを有していてよい。
【０１０９】
１以上の層、処理、材料、もしくは被膜（ＣＴ）および／またはネット、メッシュ、マット、織布もしくは不織布（ＮＷ）が、ＣＴ／Ｍ、ＣＴ／Ｍ／ＣＴ、ＮＷ／Ｍ、ＮＷ／Ｍ／ＮＷ、ＣＴ／Ｍ／ＮＷ、ＣＴ／ＮＷ／Ｍ／ＮＷ／ＣＴ、ＣＴ／Ｍ／ＮＷ／ＣＴなどを含んでいてよい本明細書に記載されている多層薄膜または膜（Ｍ）の一方もしくは両方の面に、または、当該薄膜もしくは膜内に添加されてよい。
【０１１０】
方法
本明細書に記載されている多層マイクロポーラス薄膜または膜を形成する方法は、さほど限定されず、乾式プロセス、好ましくはＣＥＬＧＡＲＤ（登録商標）乾燥−延伸プロセス、乾式プロセス、例えばＢＮＯＰＰ、または溶媒もしくは油を利用する湿式プロセスであってよい。
【０１１１】
本明細書に記載されている多層マイクロポーラス薄膜または膜を形成する方法は、少なくとも以下の工程を含む：（１）同じであっても異なっていてもよい２以上のポリマー混合物を共押出して、２以上の層またはミクロ層を有する、本明細書において上記に記載されている共押出薄膜を形成する工程；（２）共押出薄膜を、少なくとも１つの他の単押出薄膜、共押出薄膜、または不織布に積層する工程であり、いくつかの好ましい実施形態において、共押出薄膜は、２以上のミクロ層を有する他の２つの共押出薄膜に積層される；（３）任意選択的に、１以上のさらなる工程。
【０１１２】
（１）共押出工程
共押出は、さほど限定されない。例示的な共押出プロセスは、図７に示されており、共押出ダイは、図８に示されている。いくつかの実施形態において、共押出ダイを、当該ダイを供給する１以上の押出機と共に使用して実施する。典型的には、最終的に形成される共押出薄膜のそれぞれ所望の層またはミクロ層につき１の押出機が存在する。例えば、所望の共押出薄膜が３つのミクロ層を有するとき、３つの押出機が、共押出ダイと共に使用される。少なくとも１つの実施形態において、本発明の膜は、最終生成物が５０以上の層の個別ミクロ層またはナノ層を含有し得る多くのミクロ層またはナノ層から構成され得る。少なくともある実施形態において、ミクロ層またはナノ層の技術は、キャストフィルムまたはブローフィルムダイに入る前に、予備カプセル化フィードブロックによって引き起こされ得る。
【０１１３】
いくつかの好ましい実施形態において、共押出は、気泡共押出方法であり、吹出比が、０．５〜２．０、好ましくは、０．７〜１．８、最も好ましくは０．９〜１．５で変動し得る。この吹出比を使用した共押出の後、薄膜は、ＭＤ延伸されても、ＭＤ延伸、次いでＴＤ延伸されても（ＭＤ緩和により、もしくはこれによらず）、または同時にＭＤおよびＴＤ延伸されてもよい。薄膜は、多孔率をさらに制御するために任意選択的にカレンダリングされてよい。
【０１１４】
共押出の利益には、限定されないが、層（界面）の数の増加が含まれ、いずれの特定の理論によっても拘束されることを望まないが、穿刺強度を改良するとされている。また、共押出は、いずれの特定の理論によっても拘束されることを望まないが、結果として、ＤＢの改良が観察されるとされている。具体的には、ＤＢの改良は、共押出プロセスが使用されるときに観察される低減されたＰＰ細孔径に関係し得る。また、共押出は、ミクロ層にブレンドを混入させることによって幅広い材料の選択肢を可能にする。共押出はまた、薄い三層または多層薄膜（共押出薄膜）の形成も可能にする。例えば、８もしくは１０ミクロンまたはこれより薄い厚さを有する三層共押出薄膜が形成され得る。共押出は、より高いＭＤ伸び、異なる細孔構造（より少ないＰＰ、より多いＰＥ）を可能にする。共押出は、積層と組み合わされて、所望の本発明の多層構造を作り出すことができる。例えば、構造は、実施例において形成される通りである。
【０１１５】
最小の達成可能な厚さは、押出プロセスによって決定される。いくつかの例において、最も薄いＰＰミクロ層は、約０．１９ミル（約４．８３ｕｍのサブ層）であってよく、ＰＥは、約０．１７ミル（サブ層は約４．３２ｕｍである）であり、ＰＰおよびＰＥの３つのミクロ層の層それぞれについて、それぞれ、０．１９ミルまたは０．１７ミルである。ある２１層構造の例について、本発明者らによると、１．３１ミル（３３ｕｍ）の合計押出厚さで、約１．１４ミルのＰＰ（または各面において０．５７ミル）および０．１７ミルのＰＥを有し得る。本発明者らは、この構成を有するたった３０ｕｍ以下の２１層生成物を作製することが可能であり得る。
【０１１６】
（２）積層
積層は、さほど限定されず、共押出薄膜の表面を少なくとも１つの他の薄膜の表面と一緒にすることと、熱、圧力、ならびに／または熱および圧力を使用して、かかる２つの表面を互いに固定することとを含む。熱を使用することにより、例えば、共押出薄膜および少なくとも１つの他の薄膜のいずれかまたは両方の表面の粘性を増加させて積層をより容易にし、これにより、２つの表面を粘着性にして、より良好に一緒に接着させることができる。
【０１１７】
いくつかの好ましい実施形態において、共押出薄膜を少なくとも１つの他の薄膜に積層することによって形成される積層体は、緩和を伴うまたは伴わないその後のＭＤおよび／またはＴＤ延伸工程のための前駆体となる。いくつかの実施形態において、共押出薄膜は、積層前に延伸される。
【０１１８】
（３）さらなる工程
さらなる工程は、ＭＤ、ＴＤ、または逐次もしくは同時のＭＤおよびＴＤ延伸工程を含むか、これらからなるか、またはこれらから本質的になっていてよい。延伸工程は、積層工程の前または後に行われてよい。延伸は、ＭＤおよび／またはＴＤ緩和によりまたはこれによらずに実施されてよい。２０１７年３月２３日に公開された、同時係属中の共同所有の米国特許出願公報第ＵＳ２０１７／００８４８９８Ａ１号は、本明細書において参照によりここに全体が組み込まれる。
【０１１９】
他のさらなる工程は、カレンダリングを含んでいてよい。例えば、いくつかの実施形態において、カレンダリング工程は、細孔径および／もしくは多孔率を低減する、ならびに／または多孔質の二軸延伸膜前駆体の横方向（ＴＤ）引張強度および／もしくは穿刺強度をさらに改良する手段としての、厚さを低減する手段として実施され得る。カレンダリングはまた、強度、湿潤性、および／または均一性を改良し得、また、製造プロセスの間、例えば、ＭＤおよびＴＤ延伸プロセスの間に混入することとなる表面層欠陥を低減し得る。カレンダリングされた薄膜または膜は、改良された被覆能を有し得る（平滑なカレンダーロールを使用する）。加えて、テクスチャ化されたカレンダリングロールの使用は、薄膜または膜への改良された被膜接着を助け得る。
【０１２０】
カレンダリングは、コールド（室温未満）、周囲環境（室温）、またはホット（例えば、９０℃）であってよく、膜または薄膜の厚さを制御的に低減するための圧力の適用または熱および圧力の適用を含み得る。カレンダリングは、１以上の工程、例えば、低圧カレンダリング、続いてのより高い圧力でのカレンダリング、コールドカレンダリング、続いてのホットカレンダリング、および／または同類のものにおけるものであり得る。加えて、カレンダリングプロセスは、熱、圧力および速度のうちの少なくとも１つを使用して、感熱材料を緻密化し得る。加えて、カレンダリングプロセスは、均一または不均一な熱、圧力、および／または速度を使用して、感熱材料を選択的に緻密化し、（例えば、平滑なロール、粗いロール、パターン化ロール、マイクロパターンロール、ナノパターンロールの使用、速度変化、温度変化、圧力変化、湿度変化、ダブルロール工程、多重ロール工程、またはこれらの組み合わせ）均一または不均一なカレンダー状態を付与し、改良された、所望のまたは固有の構造、特徴、および／または性能を生じさせ、得られる構造、特徴、および／または性能、および／または同類のものを生じさせまたは制御することができる。
【０１２１】
別のさらなる工程は、細孔充填を含んでいてよい。細孔充填工程は、さほど限定されず、本明細書に記述されている目標と一致するいずれの方法で実施されてもよい。例えば、いくつかの実施形態において、細孔は細孔充填組成物、材料、重合体、ゲル重合体、層、または堆積（ＰＶＤ）によって部分的または完全に被覆されていても、処理されていても、充填されていてもよい。好ましくは、細孔充填組成物は、細孔の表面積の５０％以上、６０％以上、７０％以上、８０％以上、９０％以上、９５％以上などを被覆する。細孔充填組成物は、重合体および溶媒を含むか、これらからなるか、またはこれらから本質的になっていてよい。溶媒は、オクタンなどの有機溶媒、水、または有機溶媒および水の混合物を含めた、細孔を被覆または充填するための組成物を形成するのに有用ないずれの好適な溶媒であってもよい。重合体は、アクリレート重合体、または低分子量ポリオレフィンを含めたポリオレフィンを含めたいずれの好適な重合体であってもよい。細孔充填組成物中の重合体の濃度は、細孔充填組成物の粘度が、上記組成物が本明細書に開示されているいずれの多孔質の二軸延伸前駆体膜の細孔の壁も被覆できるようになっている限りさほど限定されないが、１％および３０％の間、２％および２５％の間、３％および２０％の間、４％および１５％の間、５％および１０％の間などであってよい。細孔充填は、機械方向（ＭＤ）および横方向（ＴＤ）の引っ張りのいずれかまたは両方を増加させる。
【０１２２】
複合材、車両、またはデバイス
本明細書において上記に記載されている電池セパレーターと、これと直接接触して設けられている１以上の電極、例えば、アノード、カソード、またはアノードおよびカソードとを含む複合材。電極のタイプは、さほど限定されない。例えば、電極は、リチウムイオン二次電池における使用に好適なものであり得る。
【０１２３】
好適なアノードは、３７２ｍＡｈ／ｇ以上、好ましくは≧７００ｍＡｈ／ｇ、最も好ましくは≧１０００ｍＡＨ／ｇのエネルギー容量を有し得る。アノードは、リチウム金属箔もしくはリチウム合金箔（例えば、リチウムアルミニウム合金）、またはリチウム金属および／もしくはリチウム合金と材料、例えばカーボン（例えば、コークス、グラファイト）、ニッケル、銅との混合物から構成されている。アノードは、リチウムを含有する層間化合物またはリチウムを含有する挿入化合物から単にできているのではない。
【０１２４】
好適なカソードは、アノードと適合するいずれのカソードであってもよく、層間化合物、挿入化合物、または電気化学的に活性な重合体を含んでいてよい。好適な層間材料として、例えば、ＭｏＳ２、ＦｅＳ２、ＭｎＯ２、ＴｉＳ２、ＮｂＳｅ３、ＬｉＣｏＯ２、ＬｉＮｉＯ２、ＬｉＭｎ２Ｏ４、Ｖ６Ｏ１３、Ｖ２Ｏ５、およびＣｕＣｌ２が挙げられる。好適な重合体として、例えば、ポリアセチレン、ポリピロール、ポリアニリン、およびポリチオフェンが挙げられる。
【０１２５】
本明細書において上記に記載されているいずれのセパレーターも、完全にまたは部分的に電池式であるいずれの車両、例えば電気自動車、またはデバイス、例えば携帯電話もしくはラップトップ型コンピュータにも組み込まれ得る。
【０１２６】
本発明の種々の実施形態は、本発明の種々の目的の達成において記載されている。これらの実施形態は、本発明の原理の単なる説明的なものであることが認識されるべきである。多くの変更および改変が、本発明の精神および範囲から逸脱することなく当業者に容易に明らかである。
【実施例】
【０１２７】
実施例の調製
以下の実施例１〜１０および比較例１〜５を主に参照して、本発明（多層）生成物を調製し、比較（三層）生成物と比較した。多層生成物は、本明細書に記載されている方法によって形成し、３つの共押出層を含む３つの別々の薄膜を共押出する工程と、当該３つの薄膜を一緒に積層する工程とを含んでいる。三層生成物は、３つの別々の押出単層薄膜を形成し、当該単層を一緒に積層することによって形成した。
【０１２８】
調製した本発明生成物のミクロ層の組成は、以下の通りである：
【０１２９】
実施例１（ＥＸ１）−（ＰＰ／ＰＰ／ＰＰ）（ＰＥ／ＰＥ／ＰＥ）（ＰＰ／ＰＰ／ＰＰ）−全てのＰＰ層が、ホモ重合体ＰＰでできており、密度＝０．９０ｇ／ｃｍ３、０．５ＭＦＲ〜２ＭＦＲの範囲のＭＦＲである。全てのＰＥ層が、２．１６ｋｇおよび１９０℃において０．２５〜０．５ｇ／１０分の間のメルトインデックス、ならびに０．９５５〜０．９６６ｇ／ｃｍ３の密度範囲を有する９５％の高密度ポリエチレンと、５％のｍＬＬＤＰＥとのブレンドでできている。
【０１３０】
実施例２（ＥＸ２）−（ＰＰ１／ＰＰ２／ＰＰ１）（ＰＥ１／ＰＥ２／ＰＥ３）（ＰＰ１／ＰＰ２／ＰＰ１）−ＰＰ１は、ホモ重合体ＰＰである。ＰＰ２は、ＰＰ１より高いＭＦＲを有するホモ重合体ポリプロピレンである。ＰＥ１は、２．１６ｋｇおよび１９０℃において０．２５〜０．５ｇ／１０分の間のメルトインデックスを有する高密度ポリエチレンである。ＰＥ２は、超高密度ポリエチレンである。ＰＥ３は、２．１６ｋｇおよび１９０℃において０．２５〜０．５ｇ／１０分の間のメルトインデックス、ならびに０．９５５〜０．９６６ｇ／ｃｍ３の密度範囲を有する９５％の高密度ポリエチレンと、５％のｍＬＬＤＰＥとのブレンドである。
【０１３１】
実施例３（ＥＸ３）−（ＰＰ／ＰＰ／ＰＰ）（ＰＥ１／ＰＥ２／ＰＥ１）（ＰＰ／ＰＰ／ＰＰ）−ＰＰ層が、ホモ重合体ＰＰからなっており、密度＝０．９０ｇ／ｃｍ３、０．５ＭＦＲ〜２ＭＦＲの範囲のＭＦＲである。ＰＥ１は、２．１６ｋｇおよび１９０℃において０．２５〜０．５ｇ／１０分の間のメルトインデックスを有する高密度ポリエチレンでできている。ＰＥ２は、超高分子量ポリエチレンでできている。
【０１３２】
実施例４（ＥＸ４）−（ＰＰ／ＰＰ／ＰＰ）（ＰＥ／ＰＥ／ＰＥ）（ＰＰ／ＰＰ／ＰＰ）−全てのＰＰ層が、ホモ重合体ＰＰでできており、密度＝０．９０ｇ／ｃｍ３、０．５ＭＦＲ〜２ＭＦＲの範囲のＭＦＲである。全てのＰＥ層が、２．１６ｋｇおよび１９０℃において０．２５〜０．５ｇ／１０分の間のメルトインデックス、ならびに密度０．９５５〜０．９６６ｇ／ｃｍ３の範囲の密度を有する９５％の高密度ポリエチレンと、５％のｍＬＬＤＰＥとのブレンドでできている。
【０１３３】
実施例５（ＥＸ５）−ＰＰ／ＰＰ／ＰＰ）（ＰＥ／ＰＥ／ＰＥ）（ＰＰ／ＰＰ／ＰＰ）−全てのＰＰ層が、ホモ重合体ＰＰでできており、密度＝０．９０ｇ／ｃｍ３、０．５ＭＦＲ〜２ＭＦＲの範囲のＭＦＲである。全てのＰＥ層が、２．１６ｋｇおよび１９０℃において０．２５〜０．５ｇ／１０分の間のメルトインデックス、ならびに密度０．９５５〜０．９６６ｇ／ｃｍ３の範囲の密度を有する９５％の高密度ポリエチレンと、５％のｍＬＬＤＰＥとのブレンドでできている。
【０１３４】
実施例６（ＥＸ６）−（ＰＰ／ＰＰ／ＰＰ）（ＰＥ／ＰＥ／ＰＥ）（ＰＰ／ＰＰ／ＰＰ）−ＰＰは、ホモ重合体ＰＰでできており、密度＝０．９０ｇ／ｃｍ３、０．５ＭＦＲ〜２ＭＦＲの範囲のＭＦＲである。ＰＥは、２．１６ｋｇおよび１９０℃において０．２５〜０．５ｇ／１０分の間のメルトインデックスを有する高密度ポリエチレンでできている。
【０１３５】
実施例７−（ＥＸ７）−（ＰＰ／ＰＰ／ＰＰ）（ＰＥ／ＰＥ／ＰＥ）（ＰＰ／ＰＰ／ＰＰ）−全てのＰＰ層が、ホモ重合体ＰＰでできており、密度＝０．９０ｇ／ｃｍ３、０．５ＭＦＲ〜２ＭＦＲの範囲のＭＦＲである。全てのＰＥ層が、２．１６ｋｇおよび１９０℃において０．２５〜０．５ｇ／１０分の間のメルトインデックス、ならびに密度０．９５５〜０．９６６ｇ／ｃｍ３の範囲の密度を有する９５％の高密度ポリエチレンと、５％のｍＬＬＤＰＥとのブレンドでできている。
【０１３６】
実施例８（ＥＸ８）−（ＰＰ１／ＰＰ２／ＰＰ１）（ＰＥ１／ＰＥ２／ＰＥ１）（ＰＰ１／ＰＰ２／ＰＰ１）  ＰＰ１はホモ重合体ＰＰであり、密度＝０．９０ｇ／ｃｍ３、０．５ＭＦＲ〜２ＭＦＲの範囲のＭＦＲである。ＰＰ２は、ホモ重合体ＰＰでできており、０．２５のＭＦＲ、０．９の密度である。ＰＥ１は、２．１６ｋｇおよび１９０℃において０．２５〜０．５ｇ／１０分の間のメルトインデックスを有する高密度ポリエチレンである。ＰＥ２は、超高分子量ポリエチレンである。
【０１３７】
実施例９（ＥＸ９）−（ＰＰ１／ＰＰ２／ＰＰ１）（ＰＥ／ＰＥ／ＰＥ）（ＰＰ１／ＰＰ２／ＰＰ１）−ＰＰ１はホモ重合体ＰＰでできており、密度＝０．９０ｇ／ｃｍ３、０．５ＭＦＲ〜２ＭＦＲの範囲のＭＦＲである。ＰＰ２は、密度＝０．９０ｇ／ｃｍ３、０．５ＭＦＲ〜２ＭＦＲの範囲のＭＦＲの９５％のホモ重合体ＰＰと、５％のプロピレン−エチレン共重合体とのブレンドである。ＰＥは、２．１６ｋｇおよび１９０℃において０．２５〜０．５ｇ／１０分の間のメルトインデックスを有する９２％の高密度ポリエチレンと、８％のオレフィンブロック共重合体とのブレンドである。
【０１３８】
実施例１０（ＥＸ１０）−（ＰＰ／ＰＰ／ＰＰ）（ＰＥ／ＰＥ／ＰＥ）（ＰＰ／ＰＰ／ＰＰ）−全てのＰＰ層が、ホモ重合体ＰＰでできており、密度＝０．９０ｇ／ｃｍ３、０．５ＭＦＲ〜２ＭＦＲの範囲のＭＦＲである。全てのＰＥ層が、２．１６ｋｇおよび１９０℃において０．２５〜０．５ｇ／１０分の間のメルトインデックス、ならびに密度０．９５５〜０．９６６ｇ／ｃｍ３の範囲の密度を有する９５％の高密度ポリエチレンと、５％のｍＬＬＤＰＥとのブレンドでできている。
ある比較生成物の層の組成を以下のように調製した：
【０１３９】
比較例１（ＣＯＭ  ＥＸ１）−（ＰＰ）（ＰＥ）（ＰＰ）−全てのＰＰ層が、ホモ重合体ＰＰでできており、密度＝０．９０ｇ／ｃｍ３、０．５ＭＦＲ〜２ＭＦＲの範囲のＭＦＲである。全てのＰＥ層が、２．１６ｋｇおよび１９０℃において０．２５〜０．５ｇ／１０分の間のメルトインデックス、ならびに０．９５５〜０．９６６ｇ／ｃｍ３の密度範囲を有する９５％の高密度ポリエチレンと、５％のｍＬＬＤＰＥとのブレンドでできている。
【０１４０】
比較例２（ＣＯＭ  ＥＸ２）−（ＰＰ）（ＰＥ）（ＰＰ）−全てのＰＰ層が、ホモ重合体ＰＰでできており、密度＝０．９０ｇ／ｃｍ３、０．５ＭＦＲ〜２ＭＦＲの範囲のＭＦＲである。全てのＰＥ層が、２．１６ｋｇおよび１９０℃において０．２５〜０．５ｇ／１０分の間のメルトインデックス、ならびに０．９５５〜０．９６６ｇ／ｃｍ３の密度範囲を有する９５％の高密度ポリエチレンと、５％のｍＬＬＤＰＥとのブレンドでできている。
【０１４１】
比較例３（ＣＯＭ  ＥＸ３）−（ＰＰ）（ＰＥ）（ＰＰ）−全てのＰＰ層が、ホモ重合体ＰＰでできており、密度＝０．９０ｇ／ｃｍ３、０．５ＭＦＲ〜２ＭＦＲの範囲のＭＦＲである。全てのＰＥ層が、２．１６ｋｇおよび１９０℃において０．２５〜０．５ｇ／１０分の間のメルトインデックス、ならびに０．９５５〜０．９６６ｇ／ｃｍ３の密度範囲を有する９５％の高密度ポリエチレンと、５％のｍＬＬＤＰＥとのブレンドでできている。
【０１４２】
比較例４（ＣＯＭ  ＥＸ４）−（ＰＰ）（ＰＥ）（ＰＰ）−全てのＰＰ層が、ホモ重合体ＰＰでできており、密度＝０．９０ｇ／ｃｍ３、０．５ＭＦＲ〜２ＭＦＲの範囲のＭＦＲである。全てのＰＥ層が、２．１６ｋｇおよび１９０℃において０．２５〜０．５ｇ／１０分の間のメルトインデックス、ならびに０．９５５〜０．９６６ｇ／ｃｍ３の密度範囲を有する９５％の高密度ポリエチレンと、５％のｍＬＬＤＰＥとのブレンドでできている。
【０１４３】
比較例５（ＣＯＭ  ＥＸ５）−（ＰＰ）（ＰＥ）（ＰＰ）−全てのＰＰ層が、ホモ重合体ＰＰでできており、密度＝０．９０ｇ／ｃｍ３、０．５ＭＦＲ〜２ＭＦＲの範囲のＭＦＲである。全てのＰＥ層が、２．１６ｋｇおよび１９０℃において０．２５〜０．５ｇ／１０分の間のメルトインデックス、ならびに０．９５５〜０．９６６ｇ／ｃｍ３の密度範囲を有する９５％の高密度ポリエチレンと、５％のｍＬＬＤＰＥとのブレンドでできている。
図３８〜５０およびさらなる多層の実施形態を主に参照し、ここで、さらなる実施例１１〜３８は以下である：
【０１４４】
実施例１１−三層構造の各ＰＰおよびＰＥ層は、それ自体が、複数層、好ましくは共押出され次いで積層された−（ＰＰ／ＰＰ／ＰＰ）（ＰＥ／ＰＥ／ＰＥ）（ＰＰ／ＰＰ／ＰＰ）−でできている−全てのＰＰ層が、ホモ重合体ＰＰでできており、密度＝０．９０ｇ／ｃｍ３、０．５ＭＦＲ〜２ＭＦＲの範囲のＭＦＲである。全てのＰＥ層が、２．１６ｋｇおよび１９０℃において０．２５〜０．５ｇ／１０分の間のメルトインデックス、ならびに密度０．９５５〜０．９６６ｇ／ｃｍ３の範囲の密度を有する９５％の高密度ポリエチレンと、５％のｍＬＬＤＰＥとのブレンドでできている。
【０１４５】
実施例１２−（ＰＰ１／ＰＰ２／ＰＰ３）−ＰＰ１は、ポリプロピレンブレンドであり、ＰＰ２は、ＰＰブロック共重合体であり、ＰＰ３は、ＰＰ１、ＰＰ２と同じであるか、または異なるブレンドもしくはブロック共重合体である。
【０１４６】
実施例１３−（ＰＰ１／ＰＰ１）または（ＰＰ２／ＰＰ２）または（ＰＰ１／ＰＰ２）−ＰＰ１は、ポリプロピレンブレンドであり、ＰＰ２は、ＰＰブロック共重合体である。
【０１４７】
実施例１４−（ＰＰ１／ＰＰ１／ＰＰ１）または（ＰＰ２／ＰＰ２／ＰＰ２）−ＰＰ１は、ポリプロピレンブレンドであり、ＰＰ２は、ＰＰブロック共重合体である。
【０１４８】
実施例１５−（ＰＰ１／ＰＰ２／ＰＰ３）−ＰＰ１は、ポリプロピレンブレンドであり、ＰＰ２は、ＰＰブロック共重合体であり、ＰＰ３は、同じまたは異なるＰＰブロック共重合体である。
【０１４９】
実施例１６−（ＰＰ３／ＰＰ２／ＰＰ１）／（ＰＰ３／ＰＰ２／ＰＰ１）−ＰＰ１は、ポリプロピレンブレンドであり、ＰＰ２は、ＰＰブロック共重合体であり、ＰＰ３は、同じまたは異なるＰＰブロック共重合体である。
【０１５０】
実施例１７−（ＰＰ１／ＰＰ２／ＰＰ３）／（ＰＰ３／ＰＰ２／ＰＰ１）−ＰＰ１は、ポリプロピレンブレンドであり、ＰＰ２は、ＰＰブロック共重合体であり、ＰＰ３は、同じまたは異なるＰＰブロック共重合体である。
【０１５１】
実施例１８−（ＰＰ１／ＰＰ２）／（ＰＰ３／ＰＰ１）−ＰＰ１は、ポリプロピレンブレンドであり、ＰＰ２は、ＰＰブロック共重合体であり、ＰＰ３は、同じまたは異なるＰＰブロック共重合体である。
【０１５２】
実施例１９−（ＰＰ１／ＰＰ２／ＰＰ３／ＰＰ１）−ＰＰ１は、ポリプロピレンブレンドであり、ＰＰ２は、ＰＰブロック共重合体であり、ＰＰ３は、同じまたは異なるＰＰブロック共重合体である。
【０１５３】
実施例２０−（ＰＰ１／ＰＰ２／ＰＰ３）−ＰＰ１は、ポリプロピレンブレンドであり、ＰＰ２は、ＰＰブロック共重合体であり、ＰＰ３は、接着促進剤を含む。
【０１５４】
実施例２１−（ＰＯ３／ＰＰ２／ＰＰ１）−ＰＰ１は、ポリプロピレンブレンドであり、ＰＰ２は、ＰＰブロック共重合体であり、ＰＯ３は、ポリオレフィンブレンド（例えばＰＰ＋ＰＥ）である。
【０１５５】
実施例２２−（ＰＰ１／ＰＰ２／ＰＰ３）−ＰＰ１は、ホモ重合体ＰＰ＋本明細書に記載されている、摩擦係数を変更する、シロキサンなどのいずれのスリップまたはブロック添加剤を含んでいてもよい添加剤である。ＰＰ２は、ＰＰ１において使用されるものと同じまたは異なるホモ重合体ＰＰであり、いずれのプロピレンエチレンもしくはエチレン−プロピレンランダム共重合体、ブロック共重合体またはエラストマーであってよい共重合体ＰＰを含む。ＰＰ３は、ＰＰ１およびＰＰ２におけるものと同じまたは異なるホモ重合体ＰＰ＋ＰＰ１において使用されるものと同じまたは異なる、表面摩擦係数（ＣＯＦ）を変更する添加剤を含む。
【０１５６】
実施例２３−（ＰＰ３／ＰＰ２／ＰＰ１）−ＰＰ１は、ホモ重合体ＰＰ＋本明細書に記載されている、摩擦係数（ＣＯＦ）を変更する、シロキサンなどのいずれのスリップまたはブロック添加剤を含んでいてもよい添加剤である。ＰＰ２は、ＰＰ１およびＰＰ３において使用されるものと同じまたは異なるホモ重合体ＰＰであり、いずれのプロピレンエチレンもしくはエチレン−プロピレンランダム共重合体、ブロック共重合体またはエラストマーであってよい共重合体ＰＰを含む。ＰＰ３は、ＰＰ１およびＰＰ２におけるものと同じまたは異なるホモ重合体ＰＰ＋ＰＰ１において使用されるものと同じまたは異なる、表面摩擦係数を変更する添加剤を含む。
【０１５７】
実施例２４−（ＰＰ３／ＰＰ２／ＰＰ１）または（ＰＰ１／ＰＰ２／ＰＰ３）−ＰＰ１は、ホモ重合体ＰＰ＋本明細書に記載されている、摩擦係数（ＣＯＦ）を変更する、シロキサンなどのいずれのスリップまたはブロック添加剤を含んでいてもよい添加剤である。ＰＰ２は、ＰＰ１およびＰＰ３において使用されるものと同じまたは異なるホモ重合体ＰＰ＋いずれのプロピレンエチレンもしくはエチレン−プロピレンランダム共重合体、ブロック共重合体またはエラストマーであってもよい共重合体ＰＰである。ＰＰ３は、ＰＰ１およびＰＰ２におけるものと同じまたは異なるホモ重合体ＰＰ＋いずれのプロピレンエチレンもしくはエチレン−プロピレンランダム共重合体、ブロック共重合体またはエラストマーであってもよい共重合体ＰＰである。
【０１５８】
実施例２５：共押出ＰＰ前駆体を図４１に示す構造で提案する。
【０１５９】
表面修飾のための添加剤は、シロキサンなどのいずれのスリップまたは抗ブロック添加剤を含んでいてもよい。共重合体は、いずれのプロピレン−エチレンもしくはエチレン−プロピレンランダム共重合体、ブロック共重合体またはエラストマーであってもよい。
【０１６０】
共押出ＰＰ前駆体を０．９〜１．５の間のいずれかの吹出比（ＢＵＲ）で押出して多孔率を制御することができる。共押出ＰＰ前駆体を次いで逐次的にＭＤ−続いてＴＤ−で延伸するか、または同時に二軸延伸するかのいずれかを行う。二軸延伸薄膜をさらにカレンダリングして多孔率を制御することができる。
【０１６１】
実施例２６：第二の提案する構造を電池セパレーターまたはテキスタイル用途について図４４に示すようにすることができる。
【０１６２】
この構造により、高速水試験において水のバリアのためのより高い屈曲度の表面層を設計することができる。
【０１６３】
上記構造に組み込むことができる共重合体のタイプには、限定されないが、プロピレン−エチレンもしくはエチレン−プロピレンランダム共重合体、ブロック共重合体またはエラストマーが含まれる。
【０１６４】
共押出形式においてＰＰを押出することにより、ＰＰ層の表面特徴を修飾することができ、同時に、より低い融点の共重合体樹脂中間層に組み込んで、シャットダウン温度を低下させることができる。異なる共重合体樹脂を上記構造のいずれかの箇所に組み込んで、ＴＤ延伸薄膜の多孔率を制御することもできる。
【０１６５】
前駆体薄膜にＢＵＲを組み込むことにより、種々の用途において必要とされる多孔率をさらに制御することができる。
【０１６６】
実施例２７−（ＰＰ１／ＰＰ２／ＰＰ３）（ＰＰ１／ＰＰ２／ＰＰ３）（ＰＰ１／ＰＰ２／ＰＰ３）−ＰＰ１は、ポリプロピレンブレンドであり、ＰＰ２は、ＰＰブロック共重合体であり、ＰＰ３は、同じまたは異なるＰＰブロック共重合体である。
【０１６７】
実施例２８−（ＰＰ３／ＰＰ２／ＰＰ１）／（ＰＰ３／ＰＰ２／ＰＰ１）／（ＰＰ３／ＰＰ２／ＰＰ１）−ＰＰ１は、ポリプロピレンブレンドであり、ＰＰ２は、ＰＰブロック共重合体であり、ＰＰ３は、同じまたは異なるＰＰブロック共重合体である。
【０１６８】
実施例２９−（ＰＰ３／ＰＰ２／ＰＰ１）（ＰＰ１／ＰＰ２／ＰＰ３）（ＰＰ３／ＰＰ２／ＰＰ１）  ＰＰ１は、ポリプロピレンブレンドであり、ＰＰ２は、ＰＰブロック共重合体であり、ＰＰ３は、同じまたは異なるＰＰブロック共重合体である。
【０１６９】
実施例３０−（ＰＰ１／ＰＰ２／ＰＰ３）（ＰＰ３／ＰＰ２／ＰＰ１）（ＰＰ１／ＰＰ２／ＰＰ３）  ＰＰ１は、ポリプロピレンブレンドであり、ＰＰ２は、ＰＰブロック共重合体であり、ＰＰ３は、同じまたは異なるＰＰブロック共重合体である。
【０１７０】
実施例３１−（ＰＰ１／ＰＰ２／ＰＰ３）（ＰＰ３／ＰＰ２／ＰＰ１）（ＰＰ３／ＰＰ２／ＰＰ１）  ＰＰ１は、ポリプロピレンブレンドであり、ＰＰ２は、ＰＰブロック共重合体であり、ＰＰ３は、同じまたは異なるＰＰブロック共重合体である。
【０１７１】
実施例３２−（ＰＰ３／ＰＰ２／ＰＰ１）（ＰＰ１／ＰＰ２／ＰＰ３）（ＰＰ１／ＰＰ２／ＰＰ３）  ＰＰ１は、ポリプロピレンブレンドであり、ＰＰ２は、ＰＰブロック共重合体であり、ＰＰ３は、同じまたは異なるＰＰブロック共重合体である。
【０１７２】
実施例３３−（ＰＰ１／ＰＰ２／ＰＰ３）（ＰＰ１／ＰＰ２／ＰＰ３）（ＰＰ１／ＰＰ２／ＰＰ３）−ＰＰ１は、ホモ重合体ＰＰ＋本明細書に記載されている、摩擦係数を変更する、シロキサンなどのいずれのスリップまたはブロック添加剤を含んでいてもよい添加剤である。ＰＰ２は、ＰＰ１およびＰＰ３において使用されるものと同じまたは異なるホモ重合体ＰＰ＋いずれのプロピレンエチレンもしくはエチレン−プロピレンランダム共重合体、ブロック共重合体またはエラストマーであってもよい共重合体ＰＰである。ＰＰ３は、ＰＰ１およびＰＰ２におけるものと同じまたは異なるホモ重合体ＰＰ＋ＰＰ１において使用されるものと同じまたは異なる、表面摩擦係数を変更する添加剤を含む。
【０１７３】
実施例３４−（ＰＰ３／ＰＰ２／ＰＰ１）／（ＰＰ３／ＰＰ２／ＰＰ１）／（ＰＰ３／ＰＰ２／ＰＰ１）−ＰＰ１は、ホモ重合体ＰＰ＋本明細書に記載されている、摩擦係数を変更する、シロキサンなどのいずれのスリップまたはブロック添加剤を含んでいてもよい添加剤である。ＰＰ２は、ＰＰ１およびＰＰ３において使用されるものと同じまたは異なるホモ重合体ＰＰ＋いずれのプロピレンエチレンもしくはエチレン−プロピレンランダム共重合体、ブロック共重合体またはエラストマーであってもよい共重合体ＰＰである。ＰＰ３は、ＰＰ１およびＰＰ２におけるものと同じまたは異なるホモ重合体ＰＰ＋ＰＰ１において使用されるものと同じまたは異なる、表面摩擦係数を変更する添加剤を含む。
【０１７４】
実施例３５−（ＰＰ３／ＰＰ２／ＰＰ１）（ＰＰ１／ＰＰ２／ＰＰ３）（ＰＰ３／ＰＰ２／ＰＰ１）  ＰＰ１は、ホモ重合体ＰＰ＋本明細書に記載されている、摩擦係数を変更する、シロキサンなどのいずれのスリップまたはブロック添加剤を含んでいてもよい添加剤である。ＰＰ２は、ＰＰ１およびＰＰ３において使用されるものと同じまたは異なるホモ重合体ＰＰ＋いずれのプロピレンエチレンもしくはエチレン−プロピレンランダム共重合体、ブロック共重合体またはエラストマーであってもよい共重合体ＰＰである。ＰＰ３は、ＰＰ１およびＰＰ２におけるものと同じまたは異なるホモ重合体ＰＰ＋ＰＰ１において使用されるものと同じまたは異なる、表面摩擦係数を変更する添加剤を含む。
【０１７５】
実施例３６−（ＰＰ１／ＰＰ２／ＰＰ３）（ＰＰ３／ＰＰ２／ＰＰ１）（ＰＰ１／ＰＰ２／ＰＰ３）  ＰＰ１は、ホモ重合体ＰＰ＋本明細書に記載されている、摩擦係数を変更する、シロキサンなどのいずれのスリップまたはブロック添加剤を含んでいてもよい添加剤である。ＰＰ２は、ＰＰ１およびＰＰ３において使用されるものと同じまたは異なるホモ重合体ＰＰ＋いずれのプロピレンエチレンもしくはエチレン−プロピレンランダム共重合体、ブロック共重合体またはエラストマーであってもよい共重合体ＰＰである。ＰＰ３は、ＰＰ１およびＰＰ２におけるものと同じまたは異なるホモ重合体ＰＰ＋ＰＰ１において使用されるものと同じまたは異なる、表面摩擦係数を変更する添加剤を含む。
【０１７６】
実施例３７−（ＰＰ１／ＰＰ２／ＰＰ３）（ＰＰ３／ＰＰ２／ＰＰ１）（ＰＰ３／ＰＰ２／ＰＰ１）  ＰＰ１は、ホモ重合体ＰＰ＋本明細書に記載されている、摩擦係数を変更する、シロキサンなどのいずれのスリップまたはブロック添加剤を含んでいてもよい添加剤である。ＰＰ２は、ＰＰ１およびＰＰ３において使用されるものと同じまたは異なるホモ重合体ＰＰ＋いずれのプロピレンエチレンもしくはエチレン−プロピレンランダム共重合体、ブロック共重合体またはエラストマーであってもよい共重合体ＰＰである。ＰＰ３は、ＰＰ１およびＰＰ２におけるものと同じまたは異なるホモ重合体ＰＰ＋ＰＰ１において使用されるものと同じまたは異なる、表面摩擦係数を変更する添加剤を含む。
【０１７７】
実施例３８−（ＰＰ３／ＰＰ２／ＰＰ１）（ＰＰ１／ＰＰ２／ＰＰ３）（ＰＰ１／ＰＰ２／ＰＰ３）  ＰＰ１は、ホモ重合体ＰＰ＋本明細書に記載されている、摩擦係数を変更する、シロキサンなどのいずれのスリップまたはブロック添加剤を含んでいてもよい添加剤である。ＰＰ２は、ＰＰ１およびＰＰ３において使用されるものと同じまたは異なるホモ重合体ＰＰ＋いずれのプロピレンエチレンもしくはエチレン−プロピレンランダム共重合体、ブロック共重合体またはエラストマーであってもよい共重合体ＰＰである。ＰＰ３は、ＰＰ１およびＰＰ２におけるものと同じまたは異なるホモ重合体ＰＰ＋ＰＰ１において使用されるものと同じまたは異なる、表面摩擦係数を変更する添加剤を含む。
【０１７８】
ある比較生成物の組成は以下の通りであってよい（比較される本発明例に関して、好ましくは、ほぼ同じ厚さ、同じ厚さおよび多孔率、もしくは同じ厚さ、多孔率およびＧｕｒｌｅｙであり得、ならびに／または、多孔率および／もしくはＧｕｒｌｅｙについて正規化されていてよい）：
比較６−典型的な単層ＰＰ（例えばＣｅｌｇａｒｄ  ２５００）
比較７−典型的な積層三層（ＰＰ／ＰＥ／ＰＰ）
比較８−典型的な単層ＰＰまたは典型的な三層（ＰＰ／ＰＥ／ＰＰ）の典型的なセラミック被覆バージョン
【０１７９】
実施例の特性決定−セパレーターに関する特性および電池性能
厚さ（μｍ）
Ｅｍｖｅｃｏ  Ｍｉｃｒｏｇａｇｅ  ２１０−Ａマイクロメートル厚さ試験機および試験手順ＡＳＴＭ  Ｄ３７４を使用して、厚さをマイクロメーターμｍで測定する。実施例１〜６および比較例１〜４の厚さを求めた。図２２および２３における表において報告する。実施例に相当する厚さを有する比較例を、セパレーターが有意に比較され得るように調製した。
【０１８０】
基本重量（ｍｇ／ｃｍ２）
実施例１〜６および比較例１〜４の基本重量を求めた。図２２における表において報告する。
【０１８１】
ＪＩＳ  Ｇｕｒｌｅｙ（ｓ／１００ｃｃ）
Ｇｕｒｌｅｙを日本工業規格（ＪＩＳ  Ｇｕｒｌｅｙ）におけるようにここで定義し、ＯＨＫＥＮ透過率試験機を使用してここで測定する。ＪＩＳ  Ｇｕｒｌｅｙを、水の４．９インチの一定圧力において１００ｃｃの空気が１平方インチの薄膜を通過するのに必要とする時間を秒単位にして定義する。実施例１〜６および比較例１〜４のＪＩＳ  Ｇｕｒｌｅｙを測定した。図２２における表において報告する。
【０１８２】
１０５℃／１時間におけるＭＤ収縮率（％）
収縮率は、試験サンプルを２枚の紙の間に置き、これを次いで一緒に留めて、サンプルを上記紙の間に保持し、オーブン中で懸架することによって測定する。「１０５℃で１時間」の試験のために、サンプルを、１０５℃で１時間、オーブンに置く。オーブンにおいて指示された加熱時間の後、各サンプルを除去し、両面粘着テープを使用して平坦な反対の表面にテープで貼り、サンプルを平坦化して滑らかにし、正確な長さおよび幅を測定した。収縮率を機械方向（ＭＤ）および横方向（ＴＤ）の両方の方向で測定し、ＭＤ収縮率（％）およびＴＤ収縮率（％）として表す。
【０１８３】
実施例１〜６および比較例１〜４のＭＤ収縮率を測定した。図２２における表において報告する。
【０１８４】
ＭＤ引張強度（ｋｇｆ／ｃｍ２）
機械方向（ＭＤ）引張強度を、ＡＳＴＭ−８８２手順に従ってＩｎｓｔｒｏｎ  Ｍｏｄｅｌ４２０１を使用して測定する。実施例１〜６および比較例１〜４のＭＤ引張強度を測定した。図２２における表において報告する。
【０１８５】
ＭＤ伸び（％）
ＭＤ破断伸び（％）は、サンプルを破断するのに必要な最大引張強度において測定される試験サンプルの機械方向に沿った試験サンプルの伸長の百分率である。実施例１〜６および比較例１〜４のＭＤ伸びを測定した。図２２における表において報告する。
【０１８６】
ＴＤ引張強度（ｋｇｆ／ｃｍ２）
横方向（ＴＤ）引張強度をＡＳＴＭ−８８２手順に従ってＩｎｓｔｒｏｎ  Ｍｏｄｅｌ４２０１を使用して測定する。実施例１〜６および比較例１〜４のＴＤ引張強度を測定した。図２２における表において報告する。
【０１８７】
ＴＤ伸び（％）
図２２における表において報告する。ＴＤ破断伸び（％）は、サンプルを破断するのに必要な最大引張強度において測定される試験サンプルの横方向に沿った試験サンプルの伸長の百分率である。実施例１〜６および比較例１〜４のＴＤ伸びを測定した。図２２における表において報告する。
【０１８８】
穿刺強度（ｇｆ）
穿刺強度を、ＡＳＴＭ  Ｄ３７６３に基づいてＩｎｓｔｒｏｎ  Ｍｏｄｅｌ４４４２を使用して測定する。測定を、マイクロポーラス膜の幅を横断して行い、穿刺強度を、試験サンプルをする穿刺するのに必要とされる力として定義する。実施例１〜６および比較例１〜４の穿刺強度を測定した。図２２における表において報告する。
【０１８９】
１つの考えとして、穿刺強度を増加させるためにＵＨＭＷ重合体を使用している。しかし、１００００００より大きい分子量を有し得るこれらの重合体は、特に、プロセスが、ＣＥＬＧＡＲＤ（登録商標）乾式プロセスのような乾式プロセスであるときに、処理の困難さを引き起こす。これらの技術を活用することにより、特に乾式プロセス膜において処理が非常に困難であり得る１Ｍを超える分子量を有する重合体を使用する必要性を軽減することができる。
【０１９０】
ＤＢ平均（Ｖ）
サンプルの絶縁破壊が観察されるまでセパレーター膜に電圧を印加する。強いセパレーターは、高いＤＢを示す。セパレーター膜におけるいずれの非均一性も、より低いＤＢ値を引き起こす。より高い平均ＤＢ、特に、より高い最小ＤＢ値を有する電池セパレーターは、電池において使用されるとき、当該電池をより安全にする。実施例１〜６および比較例１〜４の平均ＤＢを測定した。図２２における表において報告する。
【０１９１】
ＤＢ最小値（Ｖ）
サンプルの絶縁破壊が観察されるまでセパレーター膜に電圧を印加する。強いセパレーターは、高いＤＢを示す。セパレーター膜におけるいずれの非均一性も、より低いＤＢ値を引き起こす。より高い平均ＤＢ、特に、より高い最小ＤＢ値を有する電池セパレーターは、電池において使用されるとき、当該電池をより安全にする。実施例１〜６および比較例１〜４についての最小ＤＢを測定した。図２２における表において報告する。
【０１９２】
ＤＢ均一性
実施例１、４、および５のＤＢ値を、比較例１、２、および４と比較した。結果を図１８に示す。ＤＢ標準偏差を算出した。これらを報告する。
【０１９３】
混合侵入平均（Ｎ）
混合侵入は、カソード材料とアノード材料との間に置いたときにセパレーターを通して短絡を引き起こすのに必要とされる力である。この試験を使用して、電池の組み立ての際に短絡回路を生じさせるセパレーターの傾向を示す。この方法の詳細は、全体が本明細書に組み込まれるＵＳ２０１０／２０９７５８に記載されている。実施例１〜６および比較例１〜４での混合侵入値を算出した。図２２における表において報告する。
【０１９４】
釘刺試験
実施例１〜９および比較例１〜５を試験したところ、実施例１および６は、釘刺試験を通過した。比較例はいずれも釘刺試験を通過しなかった。１ｃｍ／秒の速度および１０ｃｍ／秒の速度での釘刺試験が、全体が参照により本明細書に組み込まれる米国特許第９，０６５，１５２号に記載されている。
【０１９５】
シャットダウン温度（℃）
シャットダウンの開始温度を１００Ｗ×ｃｍ２の抵抗読み取り値で記録し、℃で報告する。実施例１〜６および比較例１〜４についてのシャットダウン温度を測定した。図２２における表において報告する。
【０１９６】
シャットダウン速度（Ω−ｃｍ２）
実施例の薄膜を２つのニッケルディスクで挟持し、ＰＣ溶媒で湿潤させる。湿潤したセパレータースタックを次いで６０℃／分の温度傾斜に供する。試験の継続期間の間、２つのニッケルディスク間の抵抗をマルチメーターによってモニタリングする。この試験でのシャットダウンの定義によると、抵抗は１００Ｗ×ｃｍ２〜１０，０００Ｗ×ｃｍ２よりも２桁増加するはずであり、この抵抗の上昇に必要とされる時間によって正規化される。シャットダウン速度についての結果をＷ×ｃｍ２／秒の単位で報告する。実施例１〜６および比較例１〜４のシャットダウン速度を測定した。図２２における表において報告する。
【０１９７】
ＥＲ（Ω−ｃｍ２）
ＥＲ方法は、ＤＩ水および２−プロパノールの溶媒混合物から構成される電解液溶液を使用する。電気抵抗は、２つの金属電極間に４つの円形セパレーターディスク（３８ｍｍ直径）を連続的に付加することによって評価する。セパレーターの抵抗値は、ＬＣＲメーターを使用してΩで測定し、次いで、電極の面積で乗算して、Ω−ｃｍ２を得る。電解液の抵抗率は、ＹＳＩメーターを使用して測定する。
【０１９８】
算出：
１）連続的なセパレーター層の平均セパレーター抵抗、（Ω）＝（Ｒ層４Ω−Ｒ層３Ω＋Ｒ層３Ω−Ｒ層２Ω／２
２）電気抵抗、Ω−ｃｍ２＝連続的なセパレーター層の平均抵抗Ω＊ニッケルめっき電極の面積ｃｍ２
【０１９９】
実施例１〜６および比較例１〜４についてのＱＣ−ＥＲを求めた。図２３における表において報告する。
【０２００】
マクマリン数
電気抵抗（ＥＲ）測定値を使用してマクマレン数を算出する。算出は以下の通りである：マクマレン数＝（電気抵抗、Ω−ｃｍ２／セパレーター厚さ、ｃｍ）／電解液抵抗率（Ω−ｃｍ）。
【０２０１】
実施例１〜６および比較例１〜４についてのマクマリン数を求めた。図２３における表において報告する。
【０２０２】
サイクル寿命
全てのサイクリングを一定電流（ＣＣ）モードで行った。使用したカソードは５２３ＮＭＣである。使用したアノードはｓｕｐｅｒｉｏｒ  ｇｒａｐｈｉｔｅである。電解液には３：７ｖ：ｖのＥＣ：ＥＭＣ溶媒中１ＭのＬｉＰＦ６塩を使用した。電圧ウィンドウは３．０〜４．３Ｖである。サイクル１〜５は充電率および放電率がＣ／１０である。サイクル６〜１０は、充電率および放電率がＣ／５である。サイクル１１〜１５は、充電率がＣ／５、放電率がＣ／２である。サイクル１６〜２０は、充電率がＣ／５、放電率が１Ｃである（充電／放電率容量；１Ｃは、６０分におけるフル充電または放電率である）。サイクル２１〜２５は、充電率がＣ／５であり、放電率が５Ｃである。サイクル２６〜３０は、充電率がＣ／５であり、放電率が１０Ｃである。サイクル３１〜３５は、充電率および放電率がＣ／１０である。
【０２０３】
実施例１および比較例１のサイクル寿命を比較した。これは、グラファイト系に対して５２３ＮＣＭで４．３ＶのカットオフによってＣ／３のＣレートで行われた。示すデータは、各サンプル（または１０個のセルの合計）についての５個のセルの平均を提示している。結果を図１９に示す。いずれの特定の理論によっても拘束されることを望まないが、これは、恐らく、増加した界面、例えば、積層界面と、細孔構造の複雑さとに起因する改良された電解液取り込みに起因するとされている。従来の三層と比較して多層生成物でのサイクル寿命の繰り返し可能な改良が、この試験によって示される。
【０２０４】
圧縮弾性
圧縮弾性率を、ＴＭＡ  Ｑ４００および半球プローブを使用して評価した。５ｍｍ×５ｍｍのサンプルを最大で１Ｎ（５６８Ｎ／ｃｍ２）の一定速度で圧縮し、次いで圧力を周囲温度において０Ｎまで一定速度で戻して解放した。圧縮および回復の間の寸法変化の百分率をサンプルの初期厚さに基づいて見積もる。実施例１および比較例１の圧縮弾性を試験した。結果を図５および以下の表１に報告する。
【０２０５】
【表１】
2019536213.tif 000003
【０２０６】
ミクロ層構造物は、同等の湿式プロセス膜よりも高い圧縮回復を付与する。ある用途において、圧搾がより少なく、かつ／または圧縮回復がより良好であることが望ましくあり得る。
【０２０７】
ピン除去
取り付けにおけるピン除去データを、ピン除去巻線機を用いて収集した。当該機械に４５ｍｍスリットロールを搭載し、セパレーターロールを、当該機械上で、スプリットピンマンドレル（４ｍｍ直径）に装着する。セパレーターをマンドレル上に巻き、ピンを引き離す。最大除去力を記録しニュートンで報告する。各試験サンプルで、外径を一定に保ち、薄膜の張力および長さが薄膜厚さに基づいて変化する。同じまたは略同じ厚さの薄膜を比較することが最も良い。
【０２０８】
実施例の特性決定−構造的特性
ＡＱ多孔率（％）
マイクロポーラス薄膜サンプルの多孔率を、ＡＳＴＭ方法Ｄ−２８７３を使用して測定し、機械方向（ＭＤ）および横方向（ＴＤ）の両方で測定したマイクロポーラス膜における空隙百分率として定義する。実施例１〜６および比較例１〜４についてのＡＱ多孔率を算出した。図２２における表において報告する。実施例１についてのいくつかのさらなる多孔率データを求めた。以下の表２において報告する：
【０２０９】
【表２】
2019536213.tif 000004
【０２１０】
Ａｑｕａｐｏｒｅ多孔率（％）
実施例１〜６および比較例１〜４についてのＡｑｕａｐｏｒｅ（ＡＱ）多孔率を測定した。図２３における表において報告する。
【０２１１】
ＡＱ  ＰＰ細孔径（μｍ）
細孔径を、Ｐｏｒｏｕｓ  Ｍａｔｅｒｉａｌｓ  Ｉｎｃ．（ＰＭＩ）を通して入手可能なＡｑｕａｐｏｒｅを使用して測定する。細孔径をμｍで表す。実施例１〜６および比較例１〜４についてのＡＱ  ＰＰ細孔径を算出した。図２２における表において報告する。実施例１、９、および１０についてのさらなるデータを求めた。表２において報告する。
【０２１２】
ＡＱ  ＰＥ細孔径（μｍ）
細孔径を、Ｐｏｒｏｕｓ  Ｍａｔｅｒｉａｌｓ  Ｉｎｃ．（ＰＭＩ）を通して入手可能なＡｑｕａｐｏｒｅを使用して測定する。細孔径をμｍで表す。実施例１〜６および比較例１〜４についてのＡＱ  ＰＥ細孔径を求めた。図２２における表において報告する。実施例１、９、および１０についてのさらなるデータを求めた。表２において報告する。
【０２１３】
ＡＱ表面積（ｍ２／ｇ）
Ａｑｕａｐｏｒｅは、水侵入測定技術であり、ベース薄膜を試験するためにのみ利用可能である。この測定において、薄膜の広範囲を水に浸漬し、３，０００ｐｓｉに加圧する。試験の結果は、薄膜の全体の多孔率（％で報告）、ＰＰおよび／またはＰＥの細孔径（μｍで報告）、ならびに細孔の内側および外側の表面積（ｍ２／ｇで報告）である。サンプル質量は、各ａｑｕａｐｏｒｅ測定について≧３ｇでなければならない。実施例１〜６および比較例１〜４についてＡＱ表面積を求めた。図２２における表において報告する。実施例１、９、および１０についてのさらなるデータを求めた。表２において報告する。
【０２１４】
細孔直径分布
実施例６および１１ならびに比較例４の細孔直径分布を、水銀圧入ポロシメトリーを使用して測定した。結果を図３３に示す。比較例４における細孔直径は、本発明実施例におけるよりも大きく、また、より狭い分布を有した。
【０２１５】
算出屈曲度。
屈曲度を以下の式（１）によって算出した：
Ｎｍ＝Ｔ２／Ｐ（１），
式中、Ｎｍは、マクマリン数であり、Ｔは屈曲度であり、Ｐは多孔率である。いずれの特定の理論によっても拘束されることを望まないが、より高い屈曲度を有する電池セパレーターがより安全であるとされる。この理由は、成長する樹枝状結晶がアノードからカソードに進むようにたどらなければならないより曲がりくねった経路に起因して、樹枝状結晶が電極間で成長することがより困難であるとされている。実施例１〜６および比較例１〜４についての算出屈曲度を図２３における表において付与する。
【０２１６】
ＳＥＭ像
１．処理条件
走査電子顕微鏡（ＳＥＭ）による断面観察の手順。
ａ．）サンプルを適当なサイズに切断する（数ｍｍ平方）。
ｂ．）イオンミリング処理により平坦な断面を生じさせる（ＭＤ−ＮＤ面）。
イオンミリング機器：Ｅ−３５００（Ｈｉｔａｃｈｉ  Ｈｉｇｈ−Ｔｅｃｈｎｏｌｏｇｉｅｓ  Ｃｏｒｐｏｒａｔｉｏｎ．）
イオン源：Ａｒ＋
加速電圧：３．５ｋＶ
放電電圧：２．０ｋＶ
ステージ制御：５（設定値）
処理時間：４時間
温度：２０〜２５℃
ｃ．）サンプルを、両面カーボン導電性テープおよびカーボンペーストを用いてスタブに取り付ける。
ｄ．）オスミウムプラズマコーティングを適用して、サンプルに導電性を付与する。
２．ＳＥＭ観察条件
ａ．）機器：Ｓ−４８００（Ｈｉｔａｃｈｉ  Ｈｉｇｈ−Ｔｅｃｈｎｏｌｏｇｉｅｓ  Ｃｏｒｐｏｒａｔｉｏｎ．）
加速電圧：１ｋＶ
作動距離：約５ｍｍ
【０２１７】
実施例１、２、４、および６ならびに比較例１、４、および５のＳＥＭ像を採取した。これらの像のいくつかを図２４〜３０に示す。実施例における多層生成物と比較例の三層生成物との間に違った構造的差異が存在したことが分かった。例えば、三層生成物のＰＰ層が、より円柱状または垂直に連続的な無定形領域を含んでいた一方で、多層のＰＰ領域（実施例におけるＰＰの３層を有する）の無定形領域は、大部分が不連続であり非円柱状であった。図２８〜３０における対照比較は、多層および三層生成物間のこれらの差異を示している。
【０２１８】
機械学習試験
詳細な手順
１：機械学習用ベクターを得るための画像特徴量抽出
・ＯｐｅｎＣＶ  ｐｙｔｈｏｎモジュールｃｖ２によって画像を読み取る
・ＰＰまたはＰＥのいずれかの領域から均一にランダムな位置で５０の２４０×１６０ピクセル＾２部分画像を得、α＝０、β＝２５５およびｎｏｒｍ＿ｔｙｐｅ＝ｃｖ２．ＮＯＲＭ＿ＭＩＮＭＡＸによるｃｖ２．ｎｏｒｍａｌｉｚｅを使用することにより画像を正規化する。
・各部分画像について、ＳＩＦＴ特徴検出器ｃｖ２．ｘ  ｆｅａｔｕｒｅｓ  ２ｄ．ＳＩＦＴ＿ｃｒｅａｔｅをデフォルト設定で使用して、角度およびサイズを有する特徴を得る
・得られた特徴の各角度ａをａ'＝９０−｜ａ  ｍｏｄ  １８０−９０｜に変換する
・ビンカウントと呼ばれる、１〜９までのｉについて、［１０＊（ｉ−１）、１０＊ｉ］の範囲で変換された角度ａ'の数をカウントする
・９ビンカウント、平均特徴サイズ（スカラー）および特徴の数（スカラー）を連結させ、その特徴ベクターｘｋ（１１次元）（ｋ番目画像）とする
・５０の部分画像から１１の特徴の中央値を採取し、入力画像の特徴ベクターｘとする。
【０２１９】
ＯｐｅｎＣＶ  ｐｙｔｈｏｎモジュールｃｖ２についての規則には、Ｒａｓｃｈｋａ（ＩＳＢＮ１７８３５５５１３０）によるＰｙｔｈｏｎ機械学習、およびＭｉｃｈａｅｌ  Ｂｅｙｅｌｅｒ（１７８５２８２６９７）によるＰｙｔｈｏｎ  ＢｌｕｅｐｒｉｎｔｓによるＯｐｅｎＣＶが含まれる。これらの規則はいずれも、全体が参照により本明細書に組み込まれる。ＯｐｅｎＣＶのさらなる情報は、ｈｔｔｐｓ：／／ｅｎ．ｗｉｋｉｐｅｄｉａ．ｏｒｇ／ｗｉｋｉ／ＯｐｅｎＣＶに見出される。
【０２２０】
ＰＰ層の実施例：
・ＰＰ層からの特徴ベクターｘを、以下に記載されている手順１により得た後、ｘにおける各値ｘを、以下の平均ベクターｍ＝［０．１２１２５２７４２０２５，０．０９３２７０２９６９４６１、０．０６３７６１３８３２１３８、０．０４７１６２８５２２６２７、０．０４１０９９４７８７６６６、０．０４５５６１２９９０９０３、０．０６６３８９３５５７５６４、０．１４３９１３９３６２３７、０．３７３６９５７１４６１２、３．４７０４１３８６３、５６９．８３０５０８４７５］および標準偏差ベクターｓ＝［０．０１７７８９０４６０２３３、０．０１２６２２６７４１４５９、０．０１０９２８０７４６０４６、０．００９５２２３６０４７６０５、０．００９１９８１００２９２２１、０．００８０２１６７４１０７４１、０．００９６５５７５７７１０２３、０．０１３５７２９３９９５８８、０．０５５６３５７０９６１０９、０．１８１３２６９７９３５４、５２．６６８１４１５７５６］を使用してｘ'＝（ｘ−ｍ）／ｓとして標準化する
・ｗを［−２．２９８８４１４７１７９、−０．１２０９５３６６０９６３、０．６０９７４８９７５０１４、−０．３５４８０７５７９０７８、０．０７４２９４３４５１５０５、−０．０５９６７５６１５５５１３、０．６７９５３１４０９１９７、１．１８４８４３２０６４５、０．６３９５５１０６８７８２、−０．１２３２７７３７３４４５、０．４９５５６５５１４８７５］とし、内積をｗＴｘ'演算する
・ｗＴｘ'＞−１．２７４６５２８１９４８であるとき、画像を９層と分類する。
【０２２１】
ＰＥ層の実施例：
・ＰＥ層からの特徴ベクターｘを、以下に記載されている手順１により得た後、ｘにおける各値ｘを、以下の平均ベクターｍ＝［０．０７５３６５９０２１６８１，０．０６４７４４２４０４４７４、０．０５２４４５９３４８２８、０．０４４１８４２７０５６２６、０．０４２４９７１０５９８３６、０．０４９５２６１４５４０７１、０．０７４５１５６７９１３９２、０．１５３１５４９４７７７、０．４３４０２８１５１２３８、３．５１４１２０６３６８６、４８０．０２１７３９１３］および標準偏差ベクターｓ＝［０．０２１２７０９１３８５３９、０．０１５６３０３５２６３６１、０．０１００８８７１９９８２３、０．００６１０５５４１７２４２６、０．００５８８６２８６４６６１９、０．００５０９４６６２２７２４７、０．００８６８４２４６０１３８７、０．０１７７２４９４４３１０５、０．０４９９７２６２０５０４７、０．２１７９２５５５５２８３、６０．５３１７４３０６６９］を使用してｘ'＝（ｘ−ｍ）／ｓとして標準化し、ｗを［０．００２６７１７１５３、−０．２０７２５０１５０９、−０．４８８３３２６８０２、０．０１７２２４８４１８、−０．５４６７５２７５７４、−０．３８９２２２５７２８、０．７３５６４７７０８８、１．１５７４４０８６９１、−１．１９９２０４４３７８、−１．９２０１０１１４７、０．１０６８８０８９８３、０．６５４２１７３４４７］とし、内積をｗＴｘ'演算する
・ｗＴｘ'＞−０．６５４２１７３４４７であるとき、画像を９層と分類する。
【０２２２】
実施例１、２、４、７、８、および１０、ならびに比較例１、４、および５を機械学習試験に供することで、比較（三層）例および本発明（多層）実施例をこの試験によって識別することができたか否かが分かった。結果を図３４〜３７に示す。比較（三層）例および本発明（多層）実施例を識別することができた。
【０２２３】
ＤＳＣ
ＤＳＣ分析を行って融点（Ｔｍ）および結晶化の開始を決定する。Ｎｅｔｚｓｃｈ  ＤＳＣ２００Ｆ３モデルを、穿孔蓋を有するシールされたアルミニウムサンプルホルダーと共に使用する。窒素をキャリアガスとして４０ｍｌ／分で使用して、サンプルの酸化を防止する。分析したサンプルの質量は５〜６ｍｇで変動する。Ｔｍおよび結晶化の開始を決定するために、サンプルを最初に熱処理に供し、熱履歴を消去する。次いで、機器により、２５℃から開始して３００℃までの１０℃／分での別の加熱および冷却サイクルを実施する。データの取得および取り扱いは、Ｐｒｏｔｅｕｓ  Ａｎａｌｙｓｉｓソフトウェアによって行う。実施例１、３、５、および６ならびに比較例１、２、３、および４をＤＳＣによって評価した。ＰＥ層およびＰＰ層を別々に評価した。結果を図３１および３２に示す。
【０２２４】
少なくとも選択された実施形態によると、本出願、開示及び発明は、改良された特性を有する新規もしくは改良された膜、セパレーター膜、セパレーター、電池セパレーター、リチウム二次電池セパレーター、多層膜、多層セパレーター膜、多層セパレーター、多層電池セパレーター、多層リチウム二次電池セパレーター、および／もしくは多層電池セパレーター、新規もしくは改良された電池、コンデンサー、燃料電池、リチウム電池、リチウムイオン電池、リチウム二次電池、および／もしくはリチウムイオン二次電池、ならびに／あるいは、かかる膜、セパレーター膜、セパレーター、電池セパレーター、リチウム二次電池セパレーター、電池、コンデンサー、燃料電池、リチウム電池、リチウムイオン電池、リチウム二次電池、および／もしくはリチウムイオン二次電池、ならびに／またはこれを含むデバイス、車両もしくは製品を作製ならびに／または使用する方法に関する。少なくともある実施形態によると、本開示または発明は、新規もしくは改良された膜層、膜もしくはセパレーター膜、かかる膜を含む電池セパレーター、および／または関連方法に関する。少なくともある選択された実施形態によると、本開示または発明は、新規もしくは改良された多孔質重合体膜もしくはセパレーター膜、かかる膜を含む電池セパレーター、および／または関連方法に関する。少なくとも特定の実施形態によると、本開示または発明は、新規もしくは改良されたマイクロポーラスポリオレフィン膜もしくはセパレーター膜、ミクロ層膜、１以上のミクロ層もしくはナノ層膜を含む多層膜、かかる膜を含む電池セパレーター、および／または関連方法に関する。少なくともある特定の実施形態によると、本開示または発明は、１以上の新規または改良された外層および／または内層、ミクロ層膜、外層および内層を有する多層状マイクロポーラス膜またはセパレーター膜を有する、新規の、最適化された、または改良されたマイクロポーラス延伸重合体膜またはセパレーター膜に関し、かかる層またはサブ層のいくつかが、共押出によって作り出され、次いで一緒に積層されることにより、上記の新規の、最適化された、または改良された膜またはセパレーター膜を形成している。いくつかの実施形態において、ある層、ミクロ層またはナノ層は、ホモ重合体、共重合体、ブロック共重合体、エラストマー、および／またはポリマーブレンドを含んでいてよい。選択された実施形態において、少なくともある層、ミクロ層またはナノ層は、異なるまたは別個の重合体、ホモ重合体、共重合体、ブロック共重合体、エラストマー、および／またはポリマーブレンドを含んでいてよい。本開示または発明はまた、かかる膜、セパレーター膜、もしくはセパレーターを作製する、新規もしくは改良された方法、および／または、かかる膜、セパレーター膜もしくはセパレーターを、例えば、リチウム電池セパレーターとして使用する、新規もしくは改良された方法にも関する。少なくとも選択された実施形態によると、本出願または発明は、新規または改良された、多層および／もしくはミクロ層の多孔質もしくはマイクロポーラス膜、セパレーター膜、セパレーター、複合材、電気化学デバイス、および／または電池、ならびに／あるいは、かかる膜、セパレーター、複合材、デバイスおよび／または電池を作製および／または使用する方法を対象とする。少なくとも特定の選択された実施形態によると、本出願または発明は、新規または改良された、多層状であるセパレーター膜であって、多層構造の１以上の層が、複数の押出機を有する多層またはミクロ層共押出ダイにおいて製造される、上記セパレーター膜を対象とする。上記の新規または改良された膜、セパレーター膜、またはセパレーターは、改良されたシャットダウン、改良された強度、改良された絶縁破壊強さ、および／または低減された裂け傾向を好ましくは実証し得る。
【０２２５】
少なくとも選択された実施形態によると、この出願または発明は、改良された電池性能のための添加剤、改良された添加剤含有膜、改良された電池セパレーター、および／もしくは改良された電池、ならびに／またはこれらの製造および／もしくは使用の改良された関連方法を対象とする。少なくともある実施形態によると、この出願または発明は、添加剤含有膜、セパレーター膜、および／もしくは電池セパレーター、ならびに／またはかかる膜、セパレーター膜、および／もしくは電池セパレーターを作製および／または使用する方法を対象とする。少なくとも特定の実施形態によると、この出願または発明は、リチウム二次電池、例えばリチウムイオン二次電池での使用のためのマイクロポーラス膜もしくはセパレーター膜への添加剤の組み込み、改良された電池セパレーター、および／または関連方法を対象とする。いくつかの実施形態において、上記膜は、例えばリチウムイオン電池における電池化学において性能を改良する添加剤を含有していてよい。他の選択された実施形態において、上記膜は、シロキサンまたはステアリン酸リチウムなどの、ピン除去性能を改良する添加剤を含有していてよい。他のある実施形態において、本発明はまた、かかる膜またはセパレーター膜を作製する方法、およびかかる膜またはセパレーター膜を例えばリチウム電池セパレーターとして使用する方法にも関し得る。少なくとも選択された実施形態によると、本出願または発明は、新規または改良された多孔質膜、セパレーター膜、セパレーター、乾式プロセスセパレーター、複合材、電気化学デバイス、電池、かかる膜、セパレーター、複合材、デバイスおよび／または電池を作製する方法を対象とする。少なくともある選択された実施形態によると、本発明は、添加剤またはエラストマーを含有する新規または改良されたセパレーター膜を対象とする。改良された膜は、改良されたシャットダウン、改良された強度、改良された絶縁破壊強さ、および／または低減された裂け傾向を好ましくは実証し得る。少なくともある選択された実施形態によると、この出願または発明は、マイクロポーラス高分子薄膜または膜と、マイクロポーラス高分子薄膜の少なくとも１つの面における任意選択的な被膜層とを有する電池セパレーターであって、マイクロポーラス高分子薄膜および任意選択的な被膜のうちの少なくとも１つが添加剤を含む、上記セパレーターを対象とする。添加剤は、潤滑剤、可塑剤、核剤、収縮率低減薬剤、界面活性剤、ＳＥＩ改質剤、カソード保護剤、難燃添加剤、ＬｉＰＦ６塩安定剤、過充電防止剤、アルミニウム腐食防止剤、リチウム析出剤もしくは析出調整剤、または溶媒和促進剤、アルミニウム腐食防止剤、湿潤剤、粘度調整剤、摩擦低減剤、ＣＯＦ低減剤、ピン除去力低減剤、共重合体、ブロック共重合体、および／あるいはこれらの組み合わせの群から選択されてよい。また、リチウムイオン一次または二次電池を含めた電池であって、上記の薄膜、膜、被膜、および／またはセパレーターのうちの１以上を含む上記電池も本明細書に記載されている。上記薄膜、膜、被膜、および／または電池セパレーターを作製する方法も記載されている。少なくとも特定の実施形態によると、この出願または発明は、増加した穿刺強度、減少したピン除去力、改良された電解液湿潤性、および増加した細孔径のうちの少なくとも１つを有する改良されたまたは新規の電池セパレーター、その少なくとも１つの面において任意選択的な被膜層を有するマイクロポーラス高分子薄膜、任意選択的な被膜ならびにその中および／またはその上のマイクロポーラス高分子薄膜のうちの少なくとも１つを有する電池セパレーター、潤滑剤、界面活性剤、核剤、収縮率低減薬剤、および／または可塑剤の群から選択される添加剤、マイクロポーラス高分子薄膜であって、当該薄膜の少なくとも１つの表面領域に主に存在するか、または当該薄膜の単一の表面領域に存在するか、当該薄膜の第一表面領域、および当該薄膜の、第一表面領域と対向する第二表面領域に存在するか、当該薄膜の全体を通して存在する添加剤を有する上記マイクロポーラス高分子薄膜、マイクロポーラス高分子薄膜の表面に適用された被膜であって、当該被膜は、マイクロポーラス高分子薄膜の１つの表面にのみ適用されていても、マイクロポーラス高分子薄膜の第一面に適用されていてもよく、別の被膜が、第一面と対向するマイクロポーラス高分子薄膜の第二面に適用されていてもよい、上記の被膜、ならびに／あるいはこれらの組み合わせを対象とする。少なくとも場合により好ましい実施形態によると、マイクロポーラス高分子薄膜または膜は、単層乾式プロセス薄膜、二層乾式プロセス薄膜、または多層乾式プロセス薄膜などの乾燥延伸プロセスマクなどのマイクロポーラスポリオレフィン膜である。また、少なくとも場合により好ましい実施形態によると、異なるタイプの添加剤のうち１つ、２つ、３つ、４つ、もしくは５つ全てが添加されていてよく、または異なるタイプの添加剤のうち１つ、２つ、３つ、４つ、もしくは５つ全てとして作用する単一の添加剤が、薄膜、被膜またはセパレーターに添加されていてよく、例えば、潤滑剤および界面活性剤の両方である添加剤がこれらの中または上に添加されていてよい。
【０２２６】
本明細書に記載されているマイクロポーラス多層電池セパレーターは、いくつかの実施形態において、従前の二層、三層、または多層電池セパレーターと比較して、改良された安全性、強度、および耐久性を示す。例えば、上記セパレーターは、増加した平均絶縁破壊（ＤＢ）、増加した最小ＤＢ、増加したシャットダウン速度、および増加した屈曲度を示し得、これらの全てが、より安全な電池セパレーターを示すものである。上記セパレーターはまた、より強く、より耐久性のある電池であることを示す増加した穿刺強度および増加した混合侵入値も示し得る。
【０２２７】
本明細書に記載されているマイクロポーラス多層電池セパレーターのこれらの特性は、少なくとも部分的には、当該セパレーターが作製される方法の結果である。この方法は、いくつかの実施形態において、２以上のポリマー混合物を共押出して、第一の共押出二層、三層、または多層薄膜を形成することと、２以上の他のポリマー混合物を共押出して、第二の共押出二層、三層、または多層薄膜を形成することと、２以上のさらなるポリマー混合物を共押出して、第三の共押出二層、三層、または多層薄膜を形成することとを少なくとも含む。共押出は、共押出ダイを、当該ダイを供給する１以上の押出機（典型的には、二層、三層、または多層薄膜の層あたり１の押出機）と共に使用することを典型的には含む。第一、第二、および第三の二層、三層、または多層薄膜の各層を形成するのに使用されるポリマー混合物は、同じであっても異なっていてもよい。上記混合物は、１のポリマー、または１を超えるポリマー、例えば、ポリマーブレンドを含んでいればよい。また、３を超える、二層、三層、または多層薄膜が形成されてよい。第一、第二、および第三の二層、三層、または多層薄膜が形成された後、これらの薄膜は、これらの薄膜のうちの１つの対向する面に形成されている薄膜のうちの２つと一緒に積層されて、本明細書に記載されているマイクロポーラス電池セパレーターを形成する。
【０２２８】
本明細書に記載されているマイクロポーラス多層電池セパレーターは、リチウム二次電池を含めたリチウムイオン電池において使用されて、改良された安全性および耐久性を有する電池を結果として生じさせることができる。
【０２２９】
本明細書における電池セパレーターは、いくつかの異なる方法で記載され得る。
【０２３０】
第一態様において、リチウム電池用の電池セパレーターが本明細書に記載されている。いくつかの実施形態において、上記電池セパレーターは、複数の多孔質またはマイクロポーラスの高分子ミクロ層またはナノ層を含む少なくとも１つのマイクロポーラスセパレーター膜またはサブ膜を含み、個別のミクロ層またはナノ層のうち少なくとも１つが、隣接個別ミクロ層またはナノ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または異なるもしくは別個の重合体、分子量重合体、ホモ重合体、共重合体、ポリマーブレンド、添加剤、薬剤、材料、および／もしくはフィラーの組み合わせを含む。いくつかの実施形態において、高分子ミクロ層またはナノ層の複数の上記のセパレーター膜またはサブ膜が、互いにまたはマイクロポーラス高分子膜に積層されている。いくつかの実施形態において、高分子ミクロ層またはナノ層の上記セパレーター膜またはサブ膜のうち少なくとも１つが、少なくとも３つのミクロ層またはナノ層を有する。場合により、高分子ミクロ層またはナノ層の上記セパレーター膜またはサブ膜のうちの少なくとも１つが、１以上のポリオレフィンからできている。場合により、高分子ミクロ層またはナノ層の上記セパレーター膜またはサブ膜のうちの少なくとも１つが、共押出された乾式プロセスポリオレフィンミクロ層またはナノ層からできている。いくつかの実施形態において、高分子ミクロ層またはナノ層のうちの少なくとも２つの上記のセパレーター膜またはサブ膜。いくつかの実施形態において、高分子ミクロ層またはナノ層のうちの少なくとも３つの上記セパレーター膜またはサブ膜。
【０２３１】
同じ厚さの従前の単層または三層マイクロポーラス膜と比較して、改良された絶縁破壊および強度を含めた改良された特性を示し得る多層マイクロポーラス薄膜または膜が本明細書に記載されている。好ましい多層マイクロポーラス膜は、ミクロ層および１以上の積層バリアを含む。多層マイクロポーラス薄膜または膜のうちの１以上を含む電池セパレーターまたは電池も開示されている。本発明の電池および電池セパレーターは、従前の単層および三層マイクロポーラス膜を使用した電池および電池セパレーターよりも好ましくは安全でありかつ堅牢である。また、本明細書に記載されている多層マイクロポーラスセパレーター、膜または薄膜を作製する方法が本明細書に記載されている。
【０２３２】
少なくともある実施形態、態様、または目的により、以下が開示、提供または予期され得る：
【０２３３】
複数の多孔質またはマイクロポーラスの高分子ミクロ層またはナノ層を含む少なくとも１つのマイクロポーラスセパレーター膜またはサブ膜を含む、リチウム電池用の電池セパレーターであって、個別のミクロ層またはナノ層のうち少なくとも１つが、隣接個別ミクロ層またはナノ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または異なるもしくは別個の重合体、分子量重合体、ホモ重合体、共重合体、ポリマーブレンド、添加剤、薬剤、材料、および／もしくはフィラーを含む、前記電池セパレーター。
【０２３４】
高分子ミクロ層またはナノ層の複数の上記のセパレーター膜またはサブ膜が、互いにまたはマイクロポーラス高分子膜に積層されている、上記の電池セパレーター。
【０２３５】
高分子ミクロ層またはナノ層の上記セパレーター膜またはサブ膜のうち少なくとも１つが、少なくとも３つのミクロ層またはナノ層を有する、上記の電池セパレーター。
【０２３６】
高分子ミクロ層またはナノ層の上記セパレーター膜またはサブ膜の少なくとも１つが、１以上のポリオレフィンでできている、上記の電池セパレーター。
【０２３７】
高分子ミクロ層またはナノ層の上記セパレーター膜またはサブ膜のうちの少なくとも１つが、共押出された乾式プロセスポリオレフィンミクロ層またはナノ層でできている、上記の電池セパレーター。
【０２３８】
高分子ミクロ層またはナノ層のうちの少なくとも２つの上記セパレーター膜またはサブ膜を含む、上記の電池セパレーター。
【０２３９】
高分子ミクロ層またはナノ層のうちの少なくとも３つの上記セパレーター膜またはサブ膜を含む、上記の電池セパレーター。
【０２４０】
本明細書に示されているまたは記載されている電池セパレーターまたはセパレーター膜。
【０２４１】
上記の電池セパレーターを含むリチウム電池。
【０２４２】
改良されたセパレーター、膜またはベース薄膜であって、当該セパレーターが、別の高分子膜に積層または接着するように適合された１以上のマイクロポーラスの共押出ミクロ多層またはナノ多層高分子膜またはサブ膜を含む多層セパレーター、膜、またはベース薄膜であり、個別のミクロ層またはナノ層のうち少なくとも１つが、隣接個別ミクロ層またはナノ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または、異なるもしくは別個の重合体、分子量重合体、ホモ重合体、共重合体、ポリマーブレンド、添加剤、薬剤、材料、および／もしくはフィラーの組み合わせを含む、上記改良されたセパレーター、膜またはベース薄膜。
【０２４３】
別の高分子膜に積層または接着された１以上の共押出ミクロ多層膜を含む電池セパレーターまたはセパレーター膜であって、当該セパレーターまたはセパレーター膜が、特に、ある厚さにおいて、改良された強度、例えば、改良された穿刺強度を付与し得、また、改良されたシャットダウンおよび／または低減された裂け傾向を示し得、個別ミクロ層のうちの少なくとも１つが、隣接個別ミクロ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または、異なるもしくは別個の重合体、分子量重合体、ホモ重合体、共重合体、ポリマーブレンド、添加剤、薬剤、材料、および／もしくはフィラーの組み合わせを含む、上記電池セパレーターまたはセパレーター膜。
【０２４４】
別の高分子膜に任意選択的に積層または接着された１以上の共押出ミクロ多層またはナノ多層膜を含む電池セパレーターまたはセパレーター膜であって、特に、ある厚さにおいて改良された強度、改良された穿刺強度を示し得、かつ／または改良されたシャットダウンおよび／もしくは低減された裂け傾向を示し得、個別のミクロ層またはナノ層のうち少なくとも１つが、隣接個別ミクロ層またはナノ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または、異なるもしくは別個の重合体、分子量重合体、ホモ重合体、共重合体、ポリマーブレンド、添加剤、薬剤、材料、および／もしくはフィラーの組み合わせを含む、上記電池セパレーターまたはセパレーター膜。
【０２４５】
上記の電池セパレーターを含むリチウム電池。
【０２４６】
上記の電池セパレーターを含むリチウム二次電池。
【０２４７】
上記の電池セパレーターを含むリチウムイオン電池。
【０２４８】
９以上の層を含む多層マイクロポーラス薄膜を含む改良された電池セパレーターであって、マイクロポーラス薄膜のうちの少なくとも３つの連続層が、０．１〜５ミクロンの厚さを有する、上記の電池セパレーター。
【０２４９】
マイクロポーラス薄膜のうちの少なくとも３つの連続層が０．１〜３ミクロンの厚さを有する、上記の電池セパレーター。
【０２５０】
マイクロポーラス薄膜のうちの少なくとも３つの連続層が、０．１〜２．５ミクロンの厚さを有する、上記の電池セパレーター。
【０２５１】
マイクロポーラス薄膜のうちの少なくとも３つの連続層が、０．１〜２．０ミクロンの厚さを有する、上記の電池セパレーター。
【０２５２】
多層マイクロポーラス薄膜が、１ミクロン〜３０ミクロンの厚さを有する、上記の電池セパレーター。
【０２５３】
多層マイクロポーラス薄膜が、１ミクロン〜２０ミクロンの厚さを有する、上記の電池セパレーター。
【０２５４】
多層マイクロポーラス薄膜が、１ミクロン〜１５ミクロンの厚さを有する、上記の電池セパレーター。
【０２５５】
多層マイクロポーラス薄膜が、１ミクロン〜１０ミクロンの厚さを有する、上記の電池セパレーター。
【０２５６】
少なくとも３つの連続層が、共押出層である、上記の電池セパレーター。
【０２５７】
少なくとも３つの連続共押出層が少なくとも１つの他の層と共に積層されてマイクロポーラス高分子薄膜を形成したものである、上記の電池セパレーター。
【０２５８】
少なくとも１つの他の層が、共押出層である、上記の電池セパレーター。
【０２５９】
少なくとも３つの連続層がポリオレフィンまたはポリオレフィンブレンドを含む、上記の電池セパレーター。
【０２６０】
少なくとも３つの連続層が、それぞれポリエチレンを含む、上記の電池セパレーター。
【０２６１】
少なくとも３つの連続層が、それぞれポリプロピレンを含む、上記の電池セパレーター。
【０２６２】
多層マイクロポーラス薄膜が、１２以上の層を含む、上記の電池セパレーター。
【０２６３】
多層マイクロポーラス薄膜が、１５以上の層を含む、上記の電池セパレーター。
【０２６４】
多層マイクロポーラス薄膜が、１８以上の層を含む、上記の電池セパレーター。
【０２６５】
多層マイクロポーラス薄膜が、２１以上の層を含む、上記の電池セパレーター。
【０２６６】
多層マイクロポーラス薄膜が、２４以上の層を含む、上記の電池セパレーター。
【０２６７】
多層マイクロポーラス薄膜が、２７以上の層を含む、上記の電池セパレーター。
【０２６８】
多層マイクロポーラス薄膜が、３０以上の層を含む、上記の電池セパレーター。
多層マイクロポーラス薄膜が、２９０ｇｆ以上の穿刺強度を有する、上記の電池セパレーター。
【０２６９】
多層マイクロポーラス薄膜が、３００ｇｆ以上の穿刺強度を有する、上記の電池セパレーター。
【０２７０】
多層マイクロポーラス薄膜が、３１０ｇｆ以上の穿刺強度を有する、上記の電池セパレーター。
【０２７１】
上記の電池セパレーターのうちの１以上を含む電池。
【０２７２】
多層マイクロポーラス膜を含む改良された電池セパレーターを形成する方法であって：
少なくとも２つの層を共押出することと；
少なくとも２つの共押出層を少なくとも１つの他の層に積層して、多層マイクロポーラス膜を形成することと
を含む、上記方法。
【０２７３】
少なくとも３つの層が、共押出されている、上記の方法。
【０２７４】
少なくとも４つの層が、共押出されている、上記の方法。
【０２７５】
少なくとも５つの層が、共押出されている、上記の方法。
【０２７６】
少なくとも６つの層が、共押出されている、上記の方法。
【０２７７】
少なくとも７つの層が、共押出されている、上記の方法。
【０２７８】
少なくとも８つの層が、共押出されている、上記の方法。
【０２７９】
少なくとも９つの層が、共押出されている、上記の方法。
【０２８０】
少なくとも１０個の層が、共押出されている、上記の方法。
【０２８１】
少なくとも１つの他の層が、共押出層である、上記の方法。
【０２８２】
少なくとも１つの他の層が、単押出層である、上記の方法。
【０２８３】
少なくとも２つの共押出層が、他の２層に積層されている、上記の方法。
【０２８４】
他の２層のうちの一方が、少なくとも２つの共押出層の第一面に積層されており、他の２層のうちの第二のものが、少なくとも２つの共押出層の、第一面とは反対にある面に積層されている、上記の方法。
【０２８５】
他の２層のうちの少なくとも１つが共押出層である、上記の方法。
【０２８６】
他の２層のうち両方が、共押出層である、上記の方法。
【０２８７】
他の２層のうちの少なくとも１つが、共押出層である、上記の方法。
【０２８８】
他の２層のうち両方が、共押出層である、上記の方法。
【０２８９】
少なくとも２つの共押出層のうちの少なくとも１つ、および他の層が、ポリオレフィンまたはポリオレフィンブレンドを含む、上記の方法。
【０２９０】
少なくとも２つの共押出層のうちの少なくとも１つが、他の層が含むものとは異なるポリオレフィンまたはポリオレフィンブレンドを含む、上記の方法。
【０２９１】
少なくとも２つの共押出層のうちの少なくとも１つが、ポリプロピレンを含み、他の層がポリエチレンを含む、上記の方法。
【０２９２】
少なくとも２つの共押出層のうちの少なくとも１つが、ポリエチレンを含み、他の層がポリプロピレンを含む、上記の方法。
【０２９３】
他の２層は、それぞれがポリプロピレンを含むか、またはそれぞれがポリエチレンを含む、上記の方法。
【０２９４】
他の２層は、それぞれがポリプロピレンを含むか、またはそれぞれがポリエチレンを含む、上記の方法。
【０２９５】
他の２層は、それぞれがポリプロピレンを含むか、またはそれぞれがポリエチレンを含む、上記の方法。
【０２９６】
他の２層は、それぞれがポリプロピレンを含むか、またはそれぞれがポリエチレンを含む、上記の方法。
【０２９７】
他の２層は、それぞれがポリプロピレンを含むか、またはそれぞれがポリエチレンを含む、上記の方法。
【０２９８】
他の２層は、それぞれがポリプロピレンを含むか、またはそれぞれがポリエチレンを含む、上記の方法。
【０２９９】
他の２層のうちの少なくとも１つが、２以上の他の層と共押出された共押出層である、上記の方法。
【０３００】
他の２層のうちの少なくとも１つが、３以上の他の層と共押出された共押出層である、上記の方法。
【０３０１】
他の２層のうちの少なくとも１つが、４以上の他の層と共押出された共押出層である、上記の方法。
【０３０２】
他の２層のうちの少なくとも１つが、５以上の他の層と共押出された共押出層である、上記の方法。
【０３０３】
他の２層のうちの少なくとも１つが、６以上の他の層と共押出された共押出層である、上記の方法。
【０３０４】
他の２層のうちの少なくとも１つが、７以上の他の層と共押出された共押出層である、上記の方法。
【０３０５】
他の２層のうちの少なくとも１つが、８以上の他の層と共押出された共押出層である、上記の方法。
【０３０６】
他の２層のうちの少なくとも１つが、９以上の他の層と共押出された共押出層である、上記の方法。
【０３０７】
他の２層のうちの少なくとも１つが、２以上の他の層と共押出された共押出層である、上記の方法。
【０３０８】
他の２層のうちの少なくとも１つが、３以上の他の層と共押出された共押出層である、上記の方法。
【０３０９】
他の２層のうちの少なくとも１つが、４以上の他の層と共押出された共押出層である、上記の方法。
【０３１０】
他の２層のうちの少なくとも１つが、５以上の他の層と共押出された共押出層である、上記の方法。
【０３１１】
他の２層のうちの少なくとも１つが、６以上の他の層と共押出された共押出層である、上記の方法。
【０３１２】
他の２層のうちの少なくとも１つが、７以上の他の層と共押出された共押出層である、上記の方法。
【０３１３】
他の２層のうちの少なくとも１つが、８以上の他の層と共押出された共押出層である、上記の方法。
【０３１４】
他の２層のうちの少なくとも１つが、９以上の他の層と共押出された共押出層である、上記の方法。
【０３１５】
他の２層のうちの少なくとも１つが、２以上の他の層と共押出された共押出層である、上記の方法。
【０３１６】
他の２層のうちの少なくとも１つが、３以上の他の層と共押出された共押出層である、上記の方法。
【０３１７】
他の２層のうちの少なくとも１つが、４以上の他の層と共押出された共押出層である、上記の方法。
【０３１８】
他の２層のうちの少なくとも１つが、５以上の他の層と共押出された共押出層である、上記の方法。
【０３１９】
他の２層のうちの少なくとも１つが、６以上の他の層と共押出された共押出層である、上記の方法。
【０３２０】
他の２層のうちの少なくとも１つが、７以上の他の層と共押出された共押出層である、上記の方法。
【０３２１】
他の２層のうちの少なくとも１つが、８以上の他の層と共押出された共押出層である、上記の方法。
【０３２２】
他の２層のうちの少なくとも１つが、９以上の他の層と共押出された共押出層である、上記の方法。
【０３２３】
他の２層のうちの少なくとも１つが、２以上の他の層と共押出された共押出層である、上記の方法。
【０３２４】
他の２層のうちの少なくとも１つが、３以上の他の層と共押出された共押出層である、上記の方法。
【０３２５】
他の２層のうちの少なくとも１つが、４以上の他の層と共押出された共押出層である、上記の方法。
【０３２６】
他の２層のうちの少なくとも１つが、５以上の他の層と共押出された共押出層である、上記の方法。
【０３２７】
他の２層のうちの少なくとも１つが、６以上の他の層と共押出された共押出層である、上記の方法。
【０３２８】
他の２層のうちの少なくとも１つが、７以上の他の層と共押出された共押出層である、上記の方法。
【０３２９】
他の２層のうちの少なくとも１つが、８以上の他の層と共押出された共押出層である、上記の方法。
【０３３０】
他の２層のうちの少なくとも１つが、９以上の他の層と共押出された共押出層である、上記の方法。
【０３３１】
上記の方法によって作製される電池セパレーター。
【０３３２】
多層マイクロポーラス薄膜を含む電池セパレーターであって：
ＳＥＭを使用して薄膜のｚ方向に見たときに大部分が不連続の無定形領域を含んでいる、２以上の層を含む第一領域と；
少なくとも１つの層を含む第二領域と
を含む、上記電池セパレーター。
【０３３３】
第二領域が、ＳＥＭを使用して薄膜のｚ方向に見たときに２以上の層および０．８ミクロンの最大幅の無定形領域を含む、上記の電池セパレーター。
【０３３４】
無定形領域の最大幅が、０．７ミクロンである、上記の電池セパレーター。
【０３３５】
無定形領域の最大幅が、０．６ミクロンである、上記の電池セパレーター。
【０３３６】
第一領域における無定形領域の５０％以上、６０％以上、７０％以上、８０％以上、または９０％以上が、不連続である、上記の電池セパレーター。
【０３３７】
第一および第二領域のうち少なくとも１つが、ポリオレフィンを含む１以上の層を含む、上記の電池セパレーター。
【０３３８】
第一領域が、ポリエチレンを含む少なくとも１つの層を含み、第二領域が、ポリプロピレンを含む少なくとも１つの層を含む、上記の電池セパレーター。
【０３３９】
第一領域および第二領域のうちの少なくとも１つが、共押出二層、三層、または多層薄膜を含む、上記の電池セパレーター。
【０３４０】
第一領域が、共押出二層、三層または多層薄膜を含む、上記の電池セパレーター。
【０３４１】
第一領域および第二領域が、共押出二層、三層または多層薄膜を含む、上記の電池セパレーター。
【０３４２】
マイクロポーラス多層電池セパレーターの第一領域、第二領域、および第三領域が、それぞれ、共押出二層、三層または多層薄膜を含む、上記の電池セパレーター。
【０３４３】
マイクロポーラス多層電池セパレーターの第二および第三領域のうちの少なくとも１つが、共押出二層、三層または多層薄膜を含む、上記の電池セパレーター。
【０３４４】
第二領域が、共押出二層、三層または多層薄膜を含む、上記の電池セパレーター。
【０３４５】
第三領域が、共押出二層、三層または多層薄膜を含む、上記の電池セパレーター。
【０３４６】
多層マイクロポーラス薄膜と同じ厚さ、Ｇｕｒｌｅｙおよび／または多孔率を有する三層マイクロポーラス薄膜のそれよりも高い平均絶縁破壊値（Ｖ）を有する多層マイクロポーラス薄膜を含む電池セパレーター。
【０３４７】
多層マイクロポーラス薄膜と同じ厚さ、Ｇｕｒｌｅｙおよび／または多孔率を有する三層マイクロポーラス薄膜のそれよりも１〜３５％高い平均絶縁破壊値（Ｖ）を有する多層マイクロポーラス薄膜を含む、上記の電池セパレーター。
【０３４８】
多層マイクロポーラス薄膜と同じ厚さ、Ｇｕｒｌｅｙおよび／または多孔率を有する三層マイクロポーラス薄膜のそれよりも５〜３５％高い平均絶縁破壊値（Ｖ）を有する多層マイクロポーラス薄膜を含む、上記の電池セパレーター。
【０３４９】
多層マイクロポーラス薄膜と同じ厚さ、Ｇｕｒｌｅｙおよび／または多孔率を有する三層マイクロポーラス薄膜のそれよりも１０〜３５％高い平均絶縁破壊値（Ｖ）を有する多層マイクロポーラス薄膜を含む、上記の電池セパレーター。
【０３５０】
多層マイクロポーラス薄膜と同じ厚さ、Ｇｕｒｌｅｙおよび／または多孔率を有する三層マイクロポーラス薄膜のそれよりも１５〜３５％高い平均絶縁破壊値（Ｖ）を有する多層マイクロポーラス薄膜を含む、上記の電池セパレーター。
【０３５１】
多層マイクロポーラス薄膜と同じ厚さ、Ｇｕｒｌｅｙ、および／または多孔率を有する三層マイクロポーラス薄膜のそれよりも２０〜３５％高い高い平均絶縁破壊値（Ｖ）を有する多層マイクロポーラス薄膜を含む、上記の電池セパレーター。
【０３５２】
多層マイクロポーラス薄膜の最小絶縁破壊値が、多層マイクロポーラス薄膜と同じ厚さ、Ｇｕｒｌｅｙ、および／または多孔率を有する三層マイクロポーラス薄膜のそれよりも高い、例えば、３〜２０％高い、５〜１５％高い、または１０〜１５％高い、上記の電池セパレーター。
【０３５３】
多層マイクロポーラス薄膜の最小絶縁破壊値が、多層マイクロポーラス薄膜と同じ厚さ、Ｇｕｒｌｅｙ、および／または多孔率を有する三層マイクロポーラス薄膜のそれよりも高い、例えば、３〜２０％高い、５〜１５％高い、または１０〜１５％高い、上記の電池セパレーター。
【０３５４】
多層マイクロポーラス薄膜の最小絶縁破壊値が、多層マイクロポーラス薄膜と同じ厚さ、Ｇｕｒｌｅｙ、および／または多孔率を有する三層マイクロポーラス薄膜のそれよりも高い、例えば、３〜２０％高い、５〜１５％高い、または１０〜１５％高い、上記の電池セパレーター。
【０３５５】
多層マイクロポーラス薄膜の最小絶縁破壊値が、多層マイクロポーラス薄膜と同じ厚さ、Ｇｕｒｌｅｙ、および／または多孔率を有する三層マイクロポーラス薄膜のそれよりも高い、例えば、３〜２０％高い、５〜１５％高い、または１０〜１５％高い、上記の電池セパレーター。
【０３５６】
多層マイクロポーラス薄膜の最小絶縁破壊値が、多層マイクロポーラス薄膜と同じ厚さ、Ｇｕｒｌｅｙ、および／または多孔率を有する三層マイクロポーラス薄膜のそれよりも高い、例えば、３〜２０％高い、５〜１５％高い、または１０〜１５％高い、上記の電池セパレーター。
【０３５７】
多層マイクロポーラス薄膜の最小絶縁破壊値が、多層マイクロポーラス薄膜と同じ厚さ、Ｇｕｒｌｅｙ、および／または多孔率を有する三層マイクロポーラス薄膜のそれよりも高い、例えば、３〜２０％高い、５〜１５％高い、または１０〜１５％高い、上記の電池セパレーター。
【０３５８】
９以上の層が、多層マイクロポーラス薄膜に存在する、上記の電池セパレーター。
【０３５９】
９以上の層が、多層マイクロポーラス薄膜に存在する、上記の電池セパレーター。
【０３６０】
１２以上の層が、多層マイクロポーラス薄膜に存在する、上記の電池セパレーター。
【０３６１】
１２以上の層が、多層マイクロポーラス薄膜に存在する、上記の電池セパレーター。
【０３６２】
１５以上の層が、多層マイクロポーラス薄膜に存在する、上記の電池セパレーター。
【０３６３】
１５以上の層が、多層マイクロポーラス薄膜に存在する、上記の電池セパレーター。
【０３６４】
１８以上の層が、多層マイクロポーラス薄膜に存在する、上記の電池セパレーター。
【０３６５】
１８以上の層が、多層マイクロポーラス薄膜に存在する、上記の電池セパレーター。
【０３６６】
２１以上の層が、多層マイクロポーラス薄膜に存在する、上記の電池セパレーター。
【０３６７】
２１以上の層が、多層マイクロポーラス薄膜に存在する、上記の電池セパレーター。
【０３６８】
２４以上の層が、多層マイクロポーラス薄膜に存在する、上記の電池セパレーター。
【０３６９】
２４以上の層が、多層マイクロポーラス薄膜に存在する、上記の電池セパレーター。
【０３７０】
２７以上の層が、多層マイクロポーラス薄膜に存在する、上記の電池セパレーター。
【０３７１】
２７以上の層が、多層マイクロポーラス薄膜に存在する、上記の電池セパレーター。
【０３７２】
３０以上の層が、多層マイクロポーラス薄膜に存在する、上記の電池セパレーター。
【０３７３】
３０以上の層が、多層マイクロポーラス薄膜に存在する、上記の電池セパレーター。
【０３７４】
多層マイクロポーラス薄膜の層のうちの少なくとも１つが、ポリオレフィンを含む、上記の電池セパレーター。
【０３７５】
多層マイクロポーラス薄膜の層のうちの少なくとも１つが、ポリオレフィンまたはポリオレフィンブレンドを含む、上記の電池セパレーター。
【０３７６】
多層マイクロポーラス薄膜の層のうちの少なくとも１つが、ポリエチレンまたはポリエチレンブレンドを含む、上記の電池セパレーター。
【０３７７】
多層マイクロポーラス薄膜の層のうちの少なくとも１つが、ポリエチレンまたはポリエチレンブレンドを含む、上記の電池セパレーター。
【０３７８】
多層マイクロポーラス薄膜の層のうちの少なくとも１つが、ポリプロピレンまたはポリプロピレンブレンドを含む上記の電池セパレーター。
【０３７９】
多層マイクロポーラス薄膜の層のうちの少なくとも１つが、ポリプロピレンまたはポリプロピレンブレンドを含む、上記の電池セパレーター。
【０３８０】
多層マイクロポーラス薄膜の層のうちの少なくとも１つが、ポリプロピレンまたはポリプロピレンブレンドを含み、当該層のうちの少なくとも１つが、ポリエチレンまたはポリエチレンブレンドを含む、上記の電池セパレーター。
【０３８１】
多層マイクロポーラス薄膜が：
ＳＥＭを使用して薄膜のｚ方向に見たときにポリプロピレンおよび大部分が不連続の無定形領域を含んでいる、２以上の層を含む第一領域と；
少なくとも１つの層を含む第二領域と
を含む、上記の電池セパレーター。
多層マイクロポーラス薄膜が：
ＳＥＭを使用して薄膜のｚ方向に見たときにポリプロピレンおよび大部分が不連続の無定形領域を含んでいる、２以上の層を含む第一領域と、
少なくとも１つの層を含む第二領域と
を含む、上記の電池セパレーター。
【０３８２】
多層マイクロポーラス薄膜が：
ＳＥＭを使用して薄膜のｚ方向に見たときにポリプロピレンおよび大部分が不連続の無定形領域を含んでいる、２以上の層を含む第一領域と；
少なくとも１つの層を含む第二領域と；
少なくとも１つの層を含む第三領域と
を含む、上記の電池セパレーター。
多層マイクロポーラス薄膜が：
ＳＥＭを使用して薄膜のｚ方向に見たときにポリプロピレンおよび大部分が不連続の無定形領域を含んでいる、２以上の層を含む第一領域と；
少なくとも１つの層を含む第二領域と；
少なくとも１つの層を含む第三領域と
を含む、上記の電池セパレーター。
【０３８３】
水銀圧入ポロシメトリーを使用して測定したとき、５ｍＬ／ｇ以下の対数差分圧入のピーク水銀圧入値を示す多層マイクロポーラス薄膜を含む電池セパレーター。
【０３８４】
ピーク水銀圧入値は、対数差分圧入が４．５ｍＬ／ｇ以下である、上記の電池セパレーター。
【０３８５】
ピーク水銀圧入値は、対数差分圧入が４ｍＬ／ｇ以下である、上記の電池セパレーター。
【０３８６】
ピーク水銀圧入値は、対数差分圧入が３．５ｍＬ／ｇ以下である、上記の電池セパレーター。
【０３８７】
５超のマクミラン数を有する多層マイクロポーラス薄膜を含む電池セパレーター。
【０３８８】
マクミラン数が、５．５超である、上記の電池セパレーター。
【０３８９】
マクミラン数が、６超である、上記の電池セパレーター。
【０３９０】
マクミラン数が、７超である、上記の電池セパレーター。
【０３９１】
マクミラン数が、７．５超である、上記の電池セパレーター。
【０３９２】
マクミラン数が、８超である、上記の電池セパレーター。
【０３９３】
マクミラン数が、９超である、上記の電池セパレーター。
【０３９４】
マクミラン数が、１０超である、上記の電池セパレーター。
【０３９５】
１．６以上の屈曲度値を有する多層マイクロポーラス薄膜を含む電池セパレーター。
【０３９６】
屈曲度値が、１．７以上である、上記の電池セパレーター。
【０３９７】
屈曲度値が、２．０以上である、上記の電池セパレーター。
【０３９８】
５０Ｎ未満のピン除去力を有する多層マイクロポーラス薄膜を含む電池セパレーター。
【０３９９】
ピン除去力が、４０Ｎ未満である、上記の電池セパレーター。
【０４００】
ピン除去力が、３０Ｎ未満である、上記の電池セパレーター。
【０４０１】
ピン除去力が、２０Ｎ未満である、上記の電池セパレーター。
【０４０２】
ピン除去力が、１５Ｎ未満である、上記の電池セパレーター。
【０４０３】
ピン除去力が、１０Ｎ未満である、上記の電池セパレーター。
【０４０４】
２以上の層を含む第一領域と；
第一領域の第一面上にある２以上の層を含む第二領域と；
第一領域の、第一面と反対の面上にある２以上の層を含む第三領域と
を含む多層マイクロポーラス薄膜を含む電池セパレーターであって、
第一、第二または第三領域のうちの少なくとも１つが、ＰＥを含み、ＤＳＣによって測定したときに、三層マイクロポーラス薄膜のＰＥ含有層よりも低い結晶化度を有しており、ここで、三層マイクロポーラス薄膜が、多層マイクロポーラス薄膜と同じ厚さを有している、上記電池セパレーター。
【０４０５】
結晶化度が、１〜２０％低い、上記の電池セパレーター。
【０４０６】
結晶化度が、１〜１７％低い、上記の電池セパレーター。
【０４０７】
結晶化度が、１〜１０％低い、上記の電池セパレーター。
【０４０８】
結晶化度が、１〜５％低い、上記の電池セパレーター。
【０４０９】
それぞれ少なくとも２つのミクロ層を含む少なくとも２つの領域またはサブ層を含む多層マイクロポーラス薄膜を含み、３８０Ｎ超の混合侵入（Ｎ）値を有する、電池セパレーター。
【０４１０】
混合侵入（Ｎ）値が、４００Ｎ超である、上記の電池セパレーター。
【０４１１】
混合侵入（Ｎ）値が、４５０Ｎ超である、上記の電池セパレーター。
【０４１２】
混合侵入（Ｎ）値が、５００Ｎ超である、上記の電池セパレーター。
【０４１３】
混合侵入（Ｎ）値が、５５０Ｎ超である、上記の電池セパレーター。
【０４１４】
混合侵入（Ｎ）値が、６００Ｎ超である、上記の電池セパレーター。
【０４１５】
混合侵入（Ｎ）値が、６５０Ｎ超である、上記の電池セパレーター。
【０４１６】
混合侵入（Ｎ）値が、７００Ｎ超である、上記の電池セパレーター。
【０４１７】
２．０以下の電気抵抗を有する多層マイクロポーラス薄膜を含む電池セパレーター。
【０４１８】
電気抵抗が、１．７以下である、上記の電池セパレーター。
【０４１９】
電気抵抗が、１．６以下である、上記の電池セパレーター。
【０４２０】
電気抵抗が、１．５以下である、上記の電池セパレーター。
【０４２１】
電気抵抗が、１．４以下である、上記の電池セパレーター。
【０４２２】
電気抵抗が、１．３以下である、上記の電池セパレーター。
【０４２３】
電気抵抗が、１．２以下である、上記の電池セパレーター。
【０４２４】
電気抵抗が、１．１以下である、上記の電池セパレーター。
【０４２５】
電気抵抗が、１．０以下である、上記の電池セパレーター。
【０４２６】
領域を含む多層マイクロポーラス薄膜を含む電池セパレーターであって、２以上の層と、上記層のうちの１以上にポリエチレンとを含み、この領域が本明細書に記載されている機械学習試験によって試験されるとき、以下：
ＷＴｘ'−４またはＷＴｘ'≧−２．６５４
が満たされる、上記電池セパレーター。
【０４２７】
以下：
ＷＴｘ'≧１．３またはＷＴｘ'≧２
が満たされる、上記の電池セパレーター。
【０４２８】
領域を含む多層マイクロポーラス薄膜を含む電池セパレーターであって、２以上の層と、上記層のうちの１以上にポリエチレンとを含み、この領域が本明細書に記載されている機械学習試験によって試験されるとき、以下：
ＷＴｘ'≧−５またはＷＴｘ'≧−３
が満たされる、上記電池セパレーター。
【０４２９】
以下：
ＷＴｘ'≧０またはＷＴｘ'≧３
が満たされる、上記の電池セパレーター。
【０４３０】
多層マイクロポーラス薄膜と同じ厚さ、Ｇｕｒｌｅｙ、および／または多孔率を有する三層マイクロポーラス薄膜よりも絶縁破壊に関してより低い標準偏差値を有するマイクロポーラス多層薄膜を含む電池セパレーター。
【０４３１】
標準偏差値が、１０〜６０％低い、上記の電池セパレーター。
【０４３２】
標準偏差値が、１０〜４０％低い、上記の電池セパレーター。
【０４３３】
標準偏差値が、１０〜２０％低い、上記の電池セパレーター。
【０４３４】
それぞれ少なくとも２つのミクロ層を含む少なくとも２つの領域またはサブ層を有する少なくとも１つの多層マイクロポーラス膜または薄膜を有する電池セパレーターであって、上記多層膜が、以下のうちの少なくとも１つを有するまたは示す：
（ａ）３８０Ｎ超の混合侵入（Ｎ）値；
（ｂ）６００Ｎ超の混合侵入（Ｎ）値；
（ｃ）１．８以上の屈曲度；
（ｄ）多層マイクロポーラス薄膜と同じ厚さ、Ｇｕｒｌｅｙ、および／または多孔率を有する三層マイクロポーラス薄膜のそれよりも１〜３５％高い平均絶縁破壊値（Ｖ）；
（ｅ）多層マイクロポーラス膜と同じ厚さ、Ｇｕｒｌｅｙ、および／または多孔率を有する三層マイクロポーラス膜または薄膜のそれよりも３〜２０％高い最小絶縁破壊値（Ｖ）；
（ｆ）多層マイクロポーラス膜と同じ厚さ、Ｇｕｒｌｅｙ、および／または多孔率を有する三層マイクロポーラス膜または薄膜のそれよりも１０〜６０％低い、絶縁破壊の標準偏差値を有する；
（ｇ）釘刺試験を通過する；
（ｈ）ＰＯ、ＰＰおよび／またはＰＥならびにエラストマーを含む少なくとも１つのミクロ層を有する；
（ｉ）シロキサンを含む少なくとも１つのミクロ層を有する；
（ｊ）ＰＰおよびエラストマーを含む少なくとも１つのミクロ層を有する；
（ｋ）共重合体を含む少なくとも１つのミクロ層を有する
（ｌ）ＰＰおよび共重合体を含む少なくとも１つのミクロ層を有する；
（ｍ）異なる樹脂または樹脂ブレンドを含む少なくとも２つのミクロ層を有する；
（ｎ）上記領域のうちの１つが、ミクロ層のうちの１以上においてポリプロピレンを含むとき、この領域が、本明細書に記載されている機械学習試験に従って試験されるとき、以下：
ＷＴｘ'≧−５またはＷＴｘ'≧−３；
が満たされる
（ｏ）上記領域のうちの１つが、ミクロ層のうちの１以上においてポリプロピレンを含むとき、この領域が、本明細書に記載されている機械学習試験に従って試験されるとき、以下：
ＷＴｘ'≧０またはＷＴｘ'≧３；
が満たされる
（ｐ）上記領域のうちの１つが、ミクロ層のうちの１以上においてポリエチレンを含むとき、この領域が、本明細書に記載されている機械学習試験に従って試験されるとき、以下：
ＷＴｘ'≧−４またはＷＴｘ'≧−２．６５４；
が満たされる
（ｑ）上記領域のうちの１つが、ミクロ層のうちの１以上においてポリエチレンを含むとき、この領域が、本明細書に記載されている機械学習試験に従って試験されるとき、以下：
ＷＴｘ'≧１．３またはＷＴｘ'≧２；
が満たされる
（ｒ）上記領域のうちの１つが、ミクロ層のうちの１以上においてポリエチレンを含むとき、この領域が、本明細書に記載されている機械学習試験に従って試験されるとき、以下：
ＷＴｘ'≧−４またはＷＴｘ'≧−２；
が満たされる
（ｓ）上記領域のうちの１つが、ミクロ層のうちの１以上においてポリエチレンを含むとき、この領域が、本明細書に記載されている機械学習試験に従って試験されるとき、以下：
ＷＴｘ'≧２またはＷＴｘ'≧４；
が満たされる
（ｔ）上記領域のうちの１つが、ＰＥを含み、また、多層マイクロポーラス薄膜と同じ厚さ、Ｇｕｒｌｅｙ、および／または多孔率を有する三層マイクロポーラス膜または薄膜のＰＥ含有層のそれよりも、ＤＳＣによって測定したときに、１〜２０％低い結晶化度を有する；
（ｕ）マイクロポーラス多層膜または薄膜が、３０〜１００のミクロ層またはこれより多くの層を有する；
（ｖ）ミクロ層のうちの少なくとも１つが、ステアリン酸リチウムを含む；
（ｗ）多層マイクロポーラス薄膜が、低減されたＭＤまたはＴＤ裂度を示す；
（ｘ）ミクロ層のうちの少なくとも１つが、ＰＥビーズを含む；
（ｙ）５０Ｎ未満のピン除去を有する；
（ｚ）ピンとの低減された接触を示す；
（ａａ）低減されたＭＤまたはＴＤ裂度を有する；
（ｂｂ）横方向（ＴＤ）延伸、カレンダリング、および細孔充填のうちの少なくとも１つのための前駆体であってよい
上記方法。
【０４３５】
電池セパレーターの少なくとも１つの面が被覆されている、上記の電池セパレーター。
【０４３６】
電池セパレーターの両面が被覆されている、上記の電池セパレーター。
【０４３７】
少なくとも１つの面がセラミック被膜で被覆されている、上記の電池セパレーター。
【０４３８】
改良された特性を有する新規もしくは改良された膜、セパレーター膜、セパレーター、電池セパレーター、リチウム二次電池セパレーター、多層膜、多層セパレーター膜、多層セパレーター、多層電池セパレーター、多層リチウム二次電池セパレーター、および／もしくは多層電池セパレーター、新規もしくは改良された電池、コンデンサー、燃料電池、リチウム電池、リチウムイオン電池、リチウム二次電池、および／もしくはリチウムイオン二次電池、ならびに／あるいは、かかる膜、セパレーター膜、セパレーター、電池セパレーター、リチウム二次電池セパレーター、電池、コンデンサー、燃料電池、リチウム電池、リチウムイオン電池、リチウム二次電池、および／もしくはリチウムイオン二次電池、ならびに／またはこれを含むデバイス、車両もしくは製品を作製ならびに／または使用する方法；
新規もしくは改良された膜層、膜もしくはセパレーター膜、かかる膜を含む電池セパレーター、および／または関連方法；
新規もしくは改良された多孔質重合体膜もしくはセパレーター膜、かかる膜を含む電池セパレーター、および／または関連方法；
新規または改良されたマイクロポーラスポリオレフィン膜またはセパレーター膜、ミクロ層膜、１以上のミクロ層もしくはナノ層膜を含む多層膜、かかる膜を含む電池セパレーター、および／あるいは関連方法；
１以上の新規または改良された外層および／または内層、ミクロ層膜、外層および内層を有する多層状マイクロポーラス膜またはセパレーター膜を有する、新規の、最適化された、または改良されたマイクロポーラス延伸重合体膜またはセパレーター膜、かかる層またはサブ層のいくつかが、共押出によって作り出され、次いで一緒に積層されることにより、上記の新規の、最適化された、または改良された膜またはセパレーター膜を形成している；
層、ミクロ層またはナノ層は、ホモ重合体、共重合体、ブロック共重合体、エラストマー、および／またはポリマーブレンドを含んでいてよい；
層、ミクロ層またはナノ層は、異なるまたは別個の重合体、ホモ重合体、共重合体、ブロック共重合体、エラストマー、および／またはポリマーブレンドを含んでいてよい；
かかる膜、セパレーター膜、もしくはセパレーターを作製する、新規もしくは改良された方法、および／または、かかる膜、セパレーター膜もしくはセパレーターを、例えば、リチウム電池セパレーターとして使用する、新規もしくは改良された方法；
新規または改良された、多層および／もしくはミクロ層の多孔質もしくはマイクロポーラス膜、セパレーター膜、セパレーター、複合材、電気化学デバイス、および／または電池、ならびに／あるいは、かかる膜、セパレーター、複合材、デバイスおよび／または電池を作製および／または使用する方法；
新規または改良された、多層状であるセパレーター膜であって、多層構造の１以上の層が、複数の押出機を有する多層またはミクロ層共押出ダイにおいて製造される、上記セパレーター膜；ならびに／あるいは、
本明細書において示されている、記載されている、または特許請求の範囲に記載されている、改良されたシャットダウン、改良された強度、改良された絶縁破壊強さ、および／または低減された裂け傾向を好ましくは実証し得る、新規または改良された膜、セパレーター膜、またはセパレーター。
【０４３９】
本発明の種々の実施形態は、本発明の種々の目的の達成において記載されている。これらの実施形態は、本発明の原理の単なる説明的なものであることが認識されるべきである。多くの変更および改変が、本発明の精神および範囲から逸脱することなく当業者に容易に明らかである。
【０４４０】
本発明は、その精神および本質的な特質から逸脱することなく具現化され得、したがって、本発明の範囲を示すとして、上記の明細書よりもむしろ、添付の特許請求の範囲が参照されるべきである。開示されている方法およびシステムを実施するのに使用され得る構成要素が開示されている。これらおよび他の構成要素は、本明細書に開示されており、これらの構成要素の組み合わせ、サブセット、相互作用、群などが、これらのそれぞれの種々の個別および集合的組み合わせならびに並べ替えが明確に開示されていない場合がありながら、開示されているとき、それぞれが、全ての方法およびシステムについて具体的に企図されて本明細書に記載されていると理解される。このことは、限定されないが、開示されている方法における工程を含めたこの出願の全ての態様に当てはまる。そのため、実施され得る種々のさらなる工程が存在するとき、これらのさらなる工程は、それぞれが、開示されている方法のいずれの具体的な実施形態または実施形態の組み合わせによっても実施され得ることが理解される。
【０４４１】
構造および方法の上記に記載されている詳細な説明は、説明目的のみで提示されている。例を使用して、最良の形態を含めた例示的な実施形態を開示しており、また、いずれの当業者も、任意のデバイスまたはシステムを作製および使用すること、ならびに任意の組み込まれた方法を実施することを含めた本発明を実施することができるようになる。これらの例は、排他的であること、または本発明を開示されている厳密な工程および／もしくは形態に限定することを意図しておらず、上記の教示に照らして多くの変更および変形が可能である。本明細書に記載されている特徴は、いずれの組み合わせで組み合わされてもよい。本明細書に記載されている方法の工程は、物理的に可能であるいずれの順序で実施されてもよい。本発明の特許請求可能な範囲は、添付の特許請求の範囲によって定義されており、当業者が思い浮かぶ他の例を含んでいてよい。かかる他の例は、これらが特許請求の範囲の逐語的言葉と異ならない構造的要素を有するとき、または特許請求の範囲の逐語的言葉と実質的に差異がない等価の構造的要素を含むとき、特許請求の範囲内にあると意図される。
【０４４２】
添付の特許請求の範囲の組成物および方法は、本明細書に記載されている具体的な組成物および方法によって範囲が限定されない。本明細書に示され記載されているものに加えて、組成物および方法の種々の変更が、添付の特許請求の範囲内にあることが意図される。さらに、本明細書に開示されているある代表的な組成物および方法工程のみが具体的に記載されているが、かかる組成物および方法工程の他の組み合わせもまた、具体的に列挙されていなくても、添付の特許請求の範囲内にあることが意図される。そのため、工程、要素、構成要素、または構成成分の組み合わせが本明細書または以下において明確に言及され得るが、工程、要素、構成要素、または構成成分の他の組み合わせが、明確に記述されていなくても包含される。
【０４４３】
明細書および添付の特許請求の範囲において使用されているとき、単数形「１つの（ａ）」、「１つの（ａｎ）」、および「その（ｔｈｅ）」は、文脈が別途明らかに示さない限り複数の指示対象を含む。範囲は、「約」もしくは「およそ」１つの特定値から、かつ／または「約」もしくは「およそ」別の特定値までとして本明細書において表され得る。かかる範囲が表されているとき、別の実施形態には、１つの特定値から、かつ／または他の特定値までが含まれる。同様に、値が先行詞「約」を使用して近似値として表されているとき、特定値が別の実施形態を形成すると理解される。範囲のそれぞれの終点が、両方とも、他の終点に関連して、また、他の終点から独立して有意であることがさらに理解される。「任意選択的な」または「任意選択的に」は、続いて記載されている事象または状況が、起こっても起こらなくてもよいこと、および、記載が、当該事象または状況が起こる場合および起こらない場合を含んでいることを意味する。
【０４４４】
本明細書の詳細な説明および特許請求の範囲の全体を通して、「含む（ｃｏｍｐｒｉｓｅ）」という語および当該語の変形、例えば「含む（ｃｏｍｐｒｉｓｉｎｇ）」および「含む（ｃｏｍｐｒｉｓｅｓ）」は、「含むが限定されない」を意味し、例えば、他の添加剤、構成要素、整数値、または工程を排除することを意図するものではない。「から本質的になる（ｃｏｎｓｉｓｔｉｎｇ  ｅｓｓｅｎｔｉａｌｌｙ  ｏｆ）」および「からなる（ｃｏｎｓｉｓｔｉｎｇ  ｏｆ）」という用語は、本発明のより具体的な実施形態を付与するために「含む（ｃｏｍｐｒｉｓｉｎｇ）」および「含む（ｉｎｃｌｕｄｉｎｇ）」の代わりに使用されてよく、また、開示されている。「例示的な（ｅｘｅｍｐｌａｒｙ）」または「例えば（ｆｏｒ  ｅｘａｍｐｌｅ）」は、「の例（ａｎ  ｅｘａｍｐｌｅ  ｏｆ）」を意味し、好ましいまたは理想的な実施形態を示すものを伝えることを意図するものではない。同様に、「例えば（ｓｕｃｈ  ａｓ）」は、制限的な意味で使用されるのではなく、説明的または例示的目的で使用される。
【０４４５】
注記されている以外の、本明細書および特許請求の範囲において使用されている幾何学的形状、寸法などを表す全ての数が、少なくともと理解されるべきであり、特許請求の範囲と等価物の原理の適用を制限しようとする試みとしてではなく、有効数字の数および通常の四捨五入のアプローチの観点で解釈されるべきである。
【０４４６】
別途定義しない限り、本明細書で使用されている全ての技術的および科学的用語は、開示されている発明が属する分野の当業者によって一般的に理解されているのと同じ意味を有する。本明細書に列挙されている公開公報および列挙されている材料は、参照により具体的に組み込まれる。
【０４４７】
加えて、本明細書において説明的に開示されている発明は、好適には、本明細書に具体的に開示されていないいずれの要素の非存在下であっても実施され得る。
【図１】
2019536213.tif 000005
【図２】
2019536213.tif 000006
【図３】
2019536213.tif 000007
【図４】
2019536213.tif 000008
【図５】
2019536213.tif 000009
【図６】
2019536213.tif 000010
【図７】
2019536213.tif 000011
【図８】
2019536213.tif 000012
【図９】
2019536213.tif 000013
【図１０】
2019536213.tif 000014
【図１１】
2019536213.tif 000015
【図１２】
2019536213.tif 000016
【図１３】
2019536213.tif 000017
【図１４】
2019536213.tif 000018
【図１５】
2019536213.tif 000019
【図１６】
2019536213.tif 000020
【図１７】
2019536213.tif 000021
【図１８】
2019536213.tif 000022
【図１９】
2019536213.tif 000023
【図２０】
2019536213.tif 000024
【図２１】
2019536213.tif 000025
【図２２Ａ】
2019536213.tif 000026
【図２２Ｂ】
2019536213.tif 000027
【図２３】
2019536213.tif 000028
【図２４】
2019536213.tif 000029
【図２５】
2019536213.tif 000030
【図２６】
2019536213.tif 000031
【図２７】
2019536213.tif 000032
【図２８】
2019536213.tif 000033
【図２９】
2019536213.tif 000034
【図３０】
2019536213.tif 000035
【図３１】
2019536213.tif 000036
【図３２】
2019536213.tif 000037
【図３３】
2019536213.tif 000038
【図３４】
2019536213.tif 000039
【図３５】
2019536213.tif 000040
【図３６】
2019536213.tif 000041
【図３７】
2019536213.tif 000042
【図３８】
2019536213.tif 000043
【図３９】
2019536213.tif 000044
【図４０】
2019536213.tif 000045
【図４１】
2019536213.tif 000046
【図４２】
2019536213.tif 000047
【図４３】
2019536213.tif 000048
【図４４】
2019536213.tif 000049
【図４５】
2019536213.tif 000050
【図４６】
2019536213.tif 000051
【図４７】
2019536213.tif 000052
【図４８】
2019536213.tif 000053
【図４９】
2019536213.tif 000054
【図５０】
2019536213.tif 000055
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
複数の多孔質またはマイクロポーラスの高分子ミクロ層またはナノ層を含む少なくとも１つのマイクロポーラスセパレーター膜またはサブ膜を含む、リチウム電池用の電池セパレーターであって、個別のミクロ層またはナノ層のうち少なくとも１つが、隣接個別ミクロ層またはナノ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または異なるもしくは別個の重合体、分子量重合体、ホモ重合体、共重合体、ポリマーブレンド、添加剤、薬剤、材料、および／もしくはフィラーの組み合わせを含む、前記電池セパレーター。
【請求項２】
前記高分子ミクロ層またはナノ層の複数の前記のセパレーター膜またはサブ膜が、互いにまたはマイクロポーラス高分子膜に積層されている、請求項１に記載の電池セパレーター。
【請求項３】
前記高分子ミクロ層またはナノ層の前記セパレーター膜またはサブ膜のうち少なくとも１つが、少なくとも３つのミクロ層またはナノ層を有する、請求項１に記載の電池セパレーター。
【請求項４】
前記高分子ミクロ層またはナノ層の前記セパレーター膜またはサブ膜のうち少なくとも１つが、１以上のポリオレフィンでできている、請求項１に記載の電池セパレーター。
【請求項５】
前記高分子ミクロ層またはナノ層の前記セパレーター膜またはサブ膜のうちの少なくとも１つが、共押出された乾式プロセスポリオレフィンミクロ層またはナノ層でできている、請求項１に記載の電池セパレーター。
【請求項６】
前記高分子ミクロ層またはナノ層のうちの少なくとも２つの前記のセパレーター膜またはサブ膜を含む、請求項１に記載の電池セパレーター。
【請求項７】
前記高分子ミクロ層またはナノ層のうちの少なくとも３つの前記セパレーター膜またはサブ膜を含む、請求項１に記載の電池セパレーター。
【請求項８】
別の高分子膜に積層または接着された１以上の共押出ミクロ多層膜を含む電池セパレーターまたはセパレーター膜であって、前記セパレーターまたはセパレーター膜が、特に、ある厚さにおいて、改良された強度、例えば、改良された穿刺強度を付与し得、また、改良されたシャットダウンおよび／または低減された裂け傾向を示し得、個別ミクロ層のうちの少なくとも１つが、隣接個別ミクロ層と比較して、異なるもしくは別個の重合体、分子量重合体、ホモ重合体、共重合体、および／もしくはポリマーブレンドを含むか、異なるもしくは別個の添加剤、薬剤、材料、および／もしくはフィラーを含むか、または、異なるもしくは別個の重合体、分子量重合体、ホモ重合体、共重合体、ポリマーブレンド、添加剤、薬剤、材料、および／もしくはフィラーの組み合わせを含む、前記電池セパレーターまたはセパレーター膜。
【請求項９】
９以上の層を含む多層マイクロポーラス薄膜を含む改良された電池セパレーターであって、前記マイクロポーラス薄膜のうちの少なくとも３つの連続層が０．１〜５ミクロンの厚さを有する、前記電池セパレーター。
【請求項１０】
多層マイクロポーラス薄膜を含む電池セパレーターであって、
前記多層マイクロポーラス薄膜と同じ厚さ、Ｇｕｒｌｅｙおよび／または多孔率を有する三層マイクロポーラス薄膜のそれよりも高い平均絶縁破壊値（Ｖ）を有し、
前記多層マイクロポーラス薄膜は前記三層マイクロポーラス薄膜のそれよりも１〜３５％高い平均絶縁破壊値（Ｖ）を有する、電池セパレーター。
【請求項１１】
水銀圧入ポロシメトリーを使用して測定したとき、５ｍＬ／ｇ以下の、対数差分圧入のピーク水銀圧入値を示す多層マイクロポーラス薄膜を含む電池セパレーター。
【請求項１２】
５超のマクミラン数を有する多層マイクロポーラス薄膜を含む電池セパレーター。
【請求項１３】
１．６以上の屈曲度値を有する多層マイクロポーラス薄膜を含む電池セパレーター。
【請求項１４】
５０Ｎ未満のピン除去力を有する多層マイクロポーラス薄膜を含む電池セパレーター。
【請求項１５】
２以上の層を含む第一領域と；
前記第一領域の第一面上にある２以上の層を含む第二領域と；
前記第一領域の、前記第一面と反対の面上にある２以上の層を含む第三領域と
を含む多層マイクロポーラス薄膜を含む電池セパレーターであって、
前記第一、第二または第三領域のうちの少なくとも１つが、ＰＥを含み、ＤＳＣによって測定したときに、三層マイクロポーラス薄膜のＰＥ含有層よりも低い結晶化度を有しており、前記三層マイクロポーラス薄膜が、前記多層マイクロポーラス薄膜と同じ厚さを有している、前記電池セパレーター。
【請求項１６】
それぞれ少なくとも２つのミクロ層を含む少なくとも２つの領域またはサブ層を含む多層マイクロポーラス薄膜を含み、３８０Ｎ超の混合侵入（Ｎ）値を有する、電池セパレーター。
【請求項１７】
領域を含む多層マイクロポーラス薄膜を含む電池セパレーターであって、２以上の層と、前記層のうちの１以上にポリエチレンとを含み、この領域が本明細書に記載されている機械学習試験によって試験されるとき、
ＷTｘ’≧−４またはＷTｘ’≧−２．６５４、または
ＷTｘ’≧１．３またはＷTｘ’≧２
が満たされる、前記電池セパレーター。
【請求項１８】
ＷTｘ’≧１．３またはＷTｘ’≧２
が満たされる、請求項１７に記載の電池セパレーター。
【請求項１９】
領域を含む多層マイクロポーラス薄膜を含む電池セパレーターであって、２以上の層と、前記層のうちの１以上にポリプロピレンとを含み、この領域が本明細書に記載されている機械学習試験によって試験されるとき、以下：
ＷTｘ’≧−５またはＷTｘ’≧−３、または
ＷTｘ’≧０またはＷTｘ’≧３
が満たされる、前記電池セパレーター。
【請求項２０】
多層マイクロポーラス薄膜と同じ厚さ、Ｇｕｒｌｅｙ、および／または多孔率を有する三層マイクロポーラス薄膜よりも絶縁破壊に関してより低い標準偏差値を有するマイクロポーラス多層薄膜を含む電池セパレーター。
【請求項２１】
それぞれ少なくとも２つのミクロ層を含む少なくとも２つの領域またはサブ層を有する少なくとも１つの多層マイクロポーラス膜または薄膜を有する電池セパレーターであって、前記多層膜が、以下のうちの少なくとも１つを有するまたは示す：
（ａ）３８０Ｎ超の混合侵入（Ｎ）値；
（ｂ）６００Ｎ超の混合侵入（Ｎ）値；
（ｃ）１．８以上の屈曲度；
（ｄ）前記多層マイクロポーラス薄膜と同じ厚さ、Ｇｕｒｌｅｙ、および／または多孔率を有する三層マイクロポーラス薄膜のそれよりも１〜３５％高い平均絶縁破壊値（Ｖ）；
（ｅ）多層マイクロポーラス膜と同じ厚さ、Ｇｕｒｌｅｙ、および／または多孔率を有する三層マイクロポーラス膜または薄膜のそれよりも３〜２０％高い最小絶縁破壊値（Ｖ）；
（ｆ）多層マイクロポーラス膜と同じ厚さ、Ｇｕｒｌｅｙ、および／または多孔率を有する三層マイクロポーラス膜または薄膜のそれよりも１０〜６０％低い、絶縁破壊の標準偏差値を有する；
（ｇ）釘刺試験を通過する；
（ｈ）ＰＯ、ＰＰおよび／またはＰＥならびにエラストマーを含む少なくとも１つのミクロ層を有する；
（ｉ）シロキサンを含む少なくとも１つのミクロ層を有する；
（ｊ）ＰＰおよびエラストマーを含む少なくとも１つのミクロ層を有する；
（ｋ）ＰＰおよび共重合体を含む少なくとも１つのミクロ層を有する共重合体（Ｉ）を含む少なくとも１つのミクロ層を有する；
（ｍ）異なる樹脂または樹脂ブレンドを含む少なくとも２つのミクロ層を有する；
（ｎ）前記領域のうちの１つが、前記ミクロ層のうちの１以上においてポリプロピレンを含むとき、この領域が、本明細書に記載されている機械学習試験に従って試験されるとき、
ＷTｘ’≧−５またはＷTｘ’≧−３；
が満たされる
（ｏ）前記領域のうちの１つが、前記ミクロ層のうちの１以上においてポリプロピレンを含むとき、この領域が、本明細書に記載されている機械学習試験に従って試験されるとき、
ＷTｘ’≧０またはＷTｘ’≧３；
が満たされる
（ｐ）前記領域のうちの１つが、前記ミクロ層のうちの１以上においてポリエチレンを含むとき、この領域が、本明細書に記載されている機械学習試験に従って試験されるとき、
ＷTｘ’≧−４またはＷTｘ’≧−２．６５４；
が満たされる
（ｑ）前記領域のうちの１つが、前記ミクロ層のうちの１以上においてポリエチレンを含むとき、この領域が、本明細書に記載されている機械学習試験に従って試験されるとき、
ＷTｘ’≧１．３またはＷTｘ’≧２；
が満たされる
（ｒ）前記領域のうちの１つが、前記ミクロ層のうちの１以上においてポリエチレンを含むとき、この領域が、本明細書に記載されている機械学習試験に従って試験されるとき、
ＷTｘ’≧−４またはＷTｘ’≧−２；
が満たされる
（ｓ）前記領域のうちの１つが、前記ミクロ層のうちの１以上においてポリエチレンを含むとき、この領域が、本明細書に記載されている機械学習試験に従って試験されるとき、
ＷTｘ’≧２またはＷTｘ’≧４；
が満たされる
（ｔ）前記領域のうちの１つが、ＰＥを含み、ＤＳＣによって測定されるとき、前記多層マイクロポーラス薄膜と同じ厚さ、Ｇｕｒｌｅｙ、および／または多孔率を有する三層マイクロポーラス膜または薄膜のＰＥ含有層のそれよりも１〜２０％低い結晶化度を有する；
（ｕ）前記マイクロポーラス多層膜または薄膜が３０〜１００のミクロ層またはそれより多くを有する；
（ｖ）前記ミクロ層のうちの少なくとも１つがステアリン酸リチウムを含む；
（ｗ）前記多層マイクロポーラス薄膜が、低減されたＭＤまたはＴＤ裂度を示す；
（ｘ）前記ミクロ層のうちの少なくとも１つがＰＥビーズを含む；
（ｙ）５０Ｎ未満のピン除去を有する；
（ｚ）ピンとの低減された接触を示す；
（ａａ）低減されたＭＤまたはＴＤ裂度を有する；
（ｂｂ）横方向（ＴＤ）延伸、カレンダリング、および細孔充填のうちの少なくとも１つのための前駆体であってよい
前記電池セパレーター。
【国際調査報告】
2019536213.tif 000056
2019536213.tif 000057
2019536213.tif 000058
2019536213.tif 000059